(57)【特許請求の範囲】
【請求項１】
（ｉ）モノマーを重合して反応性ポリマーを形成するステップと、
（ｉｉ）前記反応性ポリマーを、保護されたアミノ基を含むラクトンまたはチオラクトンと反応させるステップと、
を含む、官能化ポリマーの調製方法であり、
前記重合するステップが、配位触媒を用い、前記配位触媒が、ランタニド系触媒であり、（ａ）ランタニド含有化合物、（ｂ）アルキル化剤、および（ｃ）ハロゲン源を含み、
前記官能化ポリマーは、９０％より多い、シス−１，４結合含量を有するシス−１，４−ポリジエンであり、
前記官能化ポリマーの数平均分子量（Ｍｎ）は、５０，０００〜１，０００，０００であり、
前記保護されたアミノ基が、ジシリル化アミノ基、または（ヒドロカルビル）（シリル）アミノ基である、方法。
【請求項２】
前記保護されたアミノ基を含むラクトンまたはチオラクトンが、式
【化１】
0006440753.tif 000018
（式中、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基である）により定義されるラクトンまたはチオラクトン基を含む、請求項１に記載の方法。
【請求項３】
前記保護されたアミノ基を含むラクトンまたはチオラクトンが、次式ＩＩＩ：
【化２】
0006440753.tif 000019
（式中、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基であり、Ｒ４は結合またはヒドロカルビレン基または置換ヒドロカルビレン基であり、Ｒ５はヒドロカルビル基または置換ヒドロカルビル基または加水分解性基であり、各Ｒ１０は独立して水素原子もしくはヒドロカルビル基または置換ヒドロカルビル基であり、またはＲ５およびＲ１０は結合してヒドロカルビレン基または置換ヒドロカルビレン基を形成する）により定義される、あるいは、前記保護されたアミノ基を含むラクトンまたはチオラクトンが、次式ＩＶ：
【化３】
0006440753.tif 000020
（式中、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基であり、Ｒ４は結合またはヒドロカルビレン基または置換ヒドロカルビレン基であり、各Ｒ１０は独立して水素原子またはヒドロカルビル基または置換ヒドロカルビル基であり、Ｒ１１は結合または加水分解性基であり、Ｒ１２はヒドロカルビレン基または置換ヒドロカルビレン基である）により定義される、あるいは、前記保護されたアミノ基を含むラクトンまたはチオラクトンが、次式Ｖ：
【化４】
0006440753.tif 000021
（式中、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基であり、Ｒ４は結合またはヒドロカルビレン基または置換ヒドロカルビレン基であり、各Ｒ１３および各Ｒ１４はそれぞれ独立して水素原子もしくはヒドロカルビル基または置換ヒドロカルビル基であり、またはＲ１３およびＲ１４は結合してヒドロカルビレン基または置換ヒドロカルビレン基を形成する）により定義される、あるいは、前記保護されたアミノ基を含むラクトンまたはチオラクトンが、次式ＶＩ：
【化５】
0006440753.tif 000022
（式中、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基であり、Ｒ４は結合またはヒドロカルビレン基または置換ヒドロカルビレン基であり、各Ｒ１３および各Ｒ１４はそれぞれ独立して水素原子またはヒドロカルビル基または置換ヒドロカルビル基であり、Ｒ１５はヒドロカルビレン基または置換ヒドロカルビレン基である）により定義される、請求項１に記載の方法。
【請求項４】
前記モノマーを重合して反応性ポリマーを形成するステップが、共役ジエンモノマー、および任意に共役ジエンモノマーと共重合可能なモノマーを重合して、反応性鎖末端を有するポリマーを形成することを含む、請求項１に記載の方法。
【請求項５】
前記モノマーを重合するステップが、２０重量％未満の有機溶媒を含む重合混合物内で行われる、請求項４に記載の方法。
【請求項６】
官能化ポリマー、充填剤、および硬化剤を含み、前記官能化ポリマーが、式
【化６】
0006440753.tif 000023
（式中、πは９０％より多い、シス−１，４結合含量を有するシス−１，４−ポリジエンであり、各αは独立して酸素原子または硫黄原子であり、Ｒ１は結合またはヒドロカルビレン基または置換ヒドロカルビレン基であり、Ｒ２は結合またはヒドロカルビレン基または置換ヒドロカルビレン基であり、Ｒ３は水素原子またはヒドロカルビル基または置換ヒドロカルビル基であり、Ｒ４は結合またはヒドロカルビレン基または置換ヒドロカルビレン基であり、Ｒ５は加水分解性基であり、およびＲ６はヒドロカルビル基または置換ヒドロカルビル基もしくは加水分解性基であり、またはＲ５およびＲ６は結合してヒドロカルビレン基または置換ヒドロカルビレン基を形成する）により定義され、
前記官能化ポリマーの数平均分子量（Ｍｎ）は、５０，０００〜１，０００，０００である、加硫性組成物。
【請求項７】
請求項６に記載の加硫性組成物を用いることにより調製される、タイヤ部材。
【発明の詳細な説明】
【技術分野】
【０００１】
本出願は、２０１１年８月３１日に出願された米国特許仮出願第６１／５２９，５４１
号に基づく利益を主張するものであり、その開示内容は、参照により本明細書に組み込ま
れる。
【０００２】
本発明の１以上の実施形態は、保護されたアミノ基を含むラクトンまたはチオラクトン
で官能化されたポリマーに関する。
【背景技術】
【０００３】
タイヤ製造の技術分野において、低いヒステリシスを示す、すなわち力学的エネルギー
の熱への損失がより少ないゴム加硫物を使用することが望ましい。例えば、低いヒステリ
シスを示すゴム加硫物は、タイヤ部材、例えばサイドウォールおよびトレッドに有利に使
用され、望ましい低い転がり抵抗を有するタイヤを得る。ゴム加硫物のヒステリシスは、
架橋ゴムネットワークの拘束されていないポリマー鎖末端、ならびに充填剤の凝集体の解
離にしばしば起因する。
【０００４】
ゴム加硫物のヒステリシスを低減するために、官能化ポリマーが用いられてきた。官能
化ポリマーの官能基は、充填剤粒子との相互作用によって、拘束されていないポリマー鎖
末端の数を低減することができる。また、前記官能基は、充填剤の凝集を低減することも
できる。それにもかかわらず、ポリマーに付与される特定の官能基がヒステリシスを低減
することができるか否かが予測できないことがしばしばである。
【０００５】
官能基化ポリマーは、特定の官能化剤を用いた反応性ポリマーの後重合処理によって、
調製されることがある。しかしながら、反応性ポリマーが、特定の官能化剤を用いた処理
によって官能化できるか否かは、予測できないことがある。例えば、あるタイプのポリマ
ーに作用する官能化剤が、別のタイプのポリマーに必ずしも作用するとは限らず、その逆
もまた同様である。
【０００６】
ランタニド系の触媒系が、共役ジエンモノマーを重合して、高いシス−１，４結合含量
を有するポリジエンを形成するのに有用であることが知られている。重合の完了時に、ポ
リマー鎖の一部が、特定の官能化剤と反応して官能化シス−１，４−ポリジエンを生成し
得る反応性末端を有するという点で、得られたシス−１，４−ポリジエンは、擬似リビン
グ性を示し得る。
【０００７】
ランタニド系の触媒系によって製造されるシス−１，４−ポリジエンは、一般に、直鎖
状骨格を有し、それは、チタニウム系、コバルト系およびニッケル系の触媒系などの他の
触媒系を用いて調製されるシス−１，４−ポリジエンと比較して、より良好な引張特性、
より高い耐摩耗性、より低いヒステリシス、およびより良好な耐疲労性をもたらすと考え
られる。したがって、ランタニド系触媒を用いて製造されるシス−１，４−ポリジエンは
、サイドウォールおよびトレッドなどのタイヤ部材における使用に特に適している。しか
しながら、ランタニド系触媒を用いて調製されるシス−１，４−ポリジエンの一つの不利
な点は、ポリマーが、その直鎖状骨格構造のため、高いコールドフローを示すことである
。コールドフローが高いと、ポリマーの貯蔵および輸送中に問題を引き起こし、そのうえ
、ゴム組成物の混合設備における自動供給装置の使用も妨げる。
【０００８】
アニオン開始剤は、共役ジエンモノマーを重合させて、１，２結合，シス−１，４結合
およびトランス−１，４結合の組合せを有するポリジエンを形成するのに有用であること
が知られている。アニオン開始剤は、また、共役ジエンモノマーの、ビニル置換芳香族化
合物との共重合に有用である。アニオン開始剤を用いて調製されるポリマーは、重合の完
了時に、そのポリマー鎖が、さらなる連鎖成長のために追加のモノマーと反応することが
できるまたは、特定の官能化剤と反応して官能化ポリマーを与えることができる、リビン
グ末端を有する点において、リビング性を示し得る。また、結合構造または分枝構造を何
ら導入することなくアニオン開始剤を用いて調製されるポリマーは、高いコールドフロー
の問題を示すことがある。
【発明の開示】
【発明が解決しようとする課題】
【０００９】
官能化ポリマーは、有利であるため、特にタイヤの製造において有利であるため、低い
ヒステリシスおよび低いコールドフローをもたらす新しい官能化ポリマーを開発する必要
性が存在する。
【課題を解決するための手段】
【００１０】
本発明の１以上の実施形態は、官能化ポリマーを調製する方法を提供するものであり、
当該方法は、（ｉ）モノマーを重合して反応性ポリマーを生成するステップと、（ｉｉ）
前記反応性ポリマーを、保護されたアミノ基を含むラクトンまたはチオラクトンと反応さ
せるステップと、を含む。
【００１１】
本発明の他の実施形態は、また、官能化ポリマーを調製する方法を提供するものであり
、当該方法は、（ｉ）共役ジエンモノマー、および、任意に、当該共役ジエンモノマーと
共重合可能なモノマーを、重合して、反応性鎖末端を有するポリマーを生成するステップ
と、（ｉｉ）前記ポリマーの前記反応性鎖末端を、保護されたアミノ基を含むラクトンま
たはチオラクトンと反応させるステップと、を含む。
【００１２】
本発明の別の実施形態は、また、官能化ポリマーを提供するものであり、当該官能化ポ
リマーは、（ｉ）共役ジエンモノマー、および、任意に、当該共役ジエンモノマーと共重
合可能なモノマーを、重合して、反応性鎖末端を有するポリマーを生成するステップと、
（ｉｉ）前記ポリマーの前記反応性鎖末端を、保護されたアミノ基を含むラクトンまたは
チオラクトンと反応させるステップと、を含む。
【００１３】
本発明の別の実施形態は、また、式：
【化１】
0006440753.tif 000002
によって規定される官能化ポリマーを提供するものであり、式中、πはポリマー鎖であり
、各αは独立して、酸素原子または硫黄原子であり、Ｒ１は結合または２価の有機基であ
り、Ｒ２は結合または２価の有機基であり、Ｒ３は水素原子または１価の有機基であり、
Ｒ４は結合または２価の有機基であり、Ｒ５およびＲ６はそれぞれ独立して、１価の有機
基または加水分解性基であり、またはＲ５およびＲ６は結合して２価の有機基を形成する
。
【図面の簡単な説明】
【００１４】
【図１】図１は、本発明の１以上の実施形態に従って調製した官能化シス−１，４−ポリブタジエンの、非官能化シス−１，４−ポリブタジエンと比較したコールドフロー厚み（８分におけるｍｍ）対ムーニー粘度（１００℃でＭＬ１＋４）のプロット図である。
【図２】図２は、本発明の１以上の実施形態に従って調製した官能化シス−１，４−ポリブタジエンから調製した加硫物の、非官能化シス−１，４−ポリブタジエンから調製した加硫物と比較したヒステリシスロス（ｔａｎδ）対ムーニー粘度（１３０℃でＭＬ１＋４）のプロット図である。
【発明を実施するための形態】
【００１５】
本発明の１以上の実施形態によると、反応性ポリマーが、共役ジエンモノマーおよび、
任意に、当該共役ジエンモノマーと共重合可能なモノマーを、重合させることにより調製
され、この反応性ポリマーは、次いで、保護されたアミノ基を含むラクトンまたはチオラ
クトンとの反応により官能化される。得られた官能化ポリマーは、タイヤ部材の製造に用
いることができる。１以上の実施形態では、得られた官能化ポリマーは、有利な耐コール
ドフロー性を示し、また、有利に低いヒステリシスを示すタイヤ部材を提供する。
【００１６】
共役ジエンモノマーの例としては、１，３−ブタジエン、イソプレン、１，３−ペンタ
ジエン、１，３−ヘキサジエン、２，３−ジメチル−１，３−ブタジエン、２−エチル−
１，３−ブタジエン、２−メチル−１，３−ペンタジエン、３−メチル−１，３−ペンタ
ジエン、４−メチル−１，３−ペンタジエン、および２，４−ヘキサジエンを挙げること
ができる。また、２以上の共役ジエンの混合物を共重合に利用してもよい。
【００１７】
共役ジエンモノマーと共重合可能なモノマーの例としては、スチレン、ｐ−メチルスチ
レン、α−メチルスチレン、およびビニルナフタレンなどのビニル置換芳香族化合物を挙
げることができる。
【００１８】
１以上の実施形態では、反応性ポリマーは、配位重合によって調製され、その際、モノ
マーは配位触媒系を用いることによって重合される。配位重合の重要な機構的特徴は、書
籍（例えば、Kuran,W.,Principles of Coordination Polymerization; John Wiley & Son
s: New York, 2001）および総説（例えば、Mulhaupt, R., Macromolecular Chemistry an
d Physics 2003, volume 204, pages 289-327）で論じられている。配位触媒は、成長性
ポリマー鎖へのモノマーの挿入に先立ち、活性金属中心へのモノマーの配位または錯化を
伴う機構によってモノマーの重合を開始させると考えられている。配位触媒の有利な特徴
は、重合における立体化学制御を提供し、それによって立体規則性ポリマーを生成する能
力である。当技術分野で知られるように、配位触媒を作製する方法は多数存在するが、全
ての方法は、最終的にモノマーと配位することができ、かつ活性金属中心と成長性ポリマ
ー鎖との間の共有結合にモノマーを挿入することが出来る活性中間体を生成する。共役ジ
エンの配位重合は、中間体としてのπ−アリル錯体を経て進行すると考えられている。配
位触媒は、１成分系、２成分系、３成分系、または多成分系とすることができる。１以上
の実施形態では、配位触媒は、重金属化合物（例えば、遷移金属化合物またはランタニド
含有化合物）、アルキル化剤（例えば、有機アルミニウム化合物）、および任意に、他の
助触媒成分（例えば、ルイス酸またはルイス塩基）を組み合わせることによって形成して
もよい。１以上の実施形態では、前記重金属化合物は、配位金属化合物と呼ばれることが
ある。
【００１９】
配位触媒を調製するため、各種手順を用いることができる。１以上の実施形態では、配
位触媒は、段階的または同時のいずれかの方法により、重合するモノマーを別々に添加す
ることにより、触媒成分を、インサイチュで形成してもよい。別の実施形態では、配位触
媒を予備形成してもよい。すなわち、触媒成分は、モノマーの非存在下または少量のモノ
マーの存在下のいずれかで、重合系外で予備混合される。必要に応じて、得られた予備形
成触媒組成物を熟成させ、次いで、重合するモノマーに添加してもよい。
【００２０】
有用な配位触媒系としては、ランタニド系の触媒系が挙げられる。これらの触媒系は、
擬似リビングポリマーと呼ばれるクエンチ前に反応性鎖末端を有するシス−１，４−ポリ
ジエンを有利に生成することが出来る。また、他の配位触媒系を用いることもできるが、
ランタニド系触媒が、特に有利であることが見出されており、したがって、本発明の範囲
を限定することなく、さらに詳細に検討する。
【００２１】
本発明の実施は、必ずしも、任意の特定のランタニド系の触媒系の選択によって限定さ
れるものではない。１以上の実施形態では、使用される触媒系は、（ａ）ランタニド含有
化合物、（ｂ）アルキル化剤、および（ｃ）ハロゲン源を含む。他の実施形態では、ハロ
ゲン源の代わりに、非配位性アニオンまたは非配位性アニオン前駆体を含む化合物を使用
することができる。これらのまたは他の実施形態では、他の有機金属化合物、ルイス塩基
、および／または触媒調整剤を、上記の配合成分または成分に加えて使用することができ
る。例えば、一実施形態では、米国特許第６，６９９，８１３号に開示されるように、ニ
ッケル含有化合物を、分子量調整剤として使用することができ、この特許文献は参照によ
り本明細書に組み込まれる。
【００２２】
上記のように、本発明に使用されるランタニド系の触媒系としては、ランタニド含有化
合物を挙げることができる。本発明に有用なランタニド含有化合物は、ランタン、ネオジ
ム、セリウム、プラセオジム、プロメチウム、サマリウム、ユーロピウム、ガドリニウム
、テルビウム、ジスプロシウム、ホルミウム、エルビウム、ツリウム、イッテルビウム、
ルテチウムおよびジジミウムのうちの少なくとも一つの原子を含む化合物である。一実施
形態ではこれらの化合物は、ネオジム、ランタン、サマリウムまたはジジミウムを含むこ
とができる。本明細書で使用するとき、用語「ジジミウム」は、モナズ砂から得られる希
土類元素の市販の混合物を意味する。さらに、本発明に有用なランタニド含有化合物は、
ランタニド元素の形態とすることができる。
【００２３】
ランタニド含有化合物中のランタニド原子は、これらに限定されないが、０、＋２、＋
３および＋４の酸化状態を含む各種酸化状態であってもよい。一実施形態では、ランタニ
ド原子が＋３の酸化状態にある３価のランタニド含有化合物を用いてもよい。好適なラン
タニド含有化合物としては、これらに限定されないが、ランタニドカルボン酸塩、ランタ
ニド有機リン酸塩、ランタニド有機ホスホン酸塩、ランタニド有機ホスフィン酸塩、ラン
タニドカルバミン酸塩、ランタニドジチオカルバミン酸塩、ランタニドキサントゲン酸塩
、ランタニドβ−ジケトン酸塩、ランタニドアルコキシドまたはアリールオキシド、ラン
タニドハロゲン化物、ランタニド擬ハロゲン化物、ランタニドオキシハロゲン化物および
有機ランタニド化合物が挙げられる。
【００２４】
１以上の実施形態では、ランタニド含有化合物は、芳香族炭化水素、脂肪族炭化水素、
または脂環式炭化水素などの炭化水素溶媒中に可溶性とすることができる。しかしながら
、炭化水素に不溶なランタニド含有化合物も、重合媒体中に懸濁させて触媒活性種を形成
することができるため、本発明において有用である。
【００２５】
説明を容易にするため、有用なランタニド含有化合物について、ネオジム化合物を中心
に説明するが、当業者は他のランタニド金属に基づく類似化合物を選択することが可能で
ある。
【００２６】
好適なネオジムカルボン酸塩の例としては、これらに限定されないが、ギ酸ネオジム、
酢酸ネオジム、アクリル酸ネオジム、メタクリル酸ネオジム、吉草酸ネオジム、グルコン
酸ネオジム、クエン酸ネオジム、フマル酸ネオジム、乳酸ネオジム、マレイン酸ネオジム
、シュウ酸ネオジム、２−エチルヘキサン酸ネオジム、ネオデカン酸ネオジム（別名ネオ
ジムバーサテート）、ナフテン酸ネオジム、ステアリン酸ネオジム、オレイン酸ネオジム
、安息香酸ネオジム、およびピコリン酸ネオジムを挙げることができる。
【００２７】
好適なネオジム有機リン酸塩の例としては、これらに限定されないが、リン酸ネオジム
ジブチル、リン酸ネオジムジペンチル、リン酸ネオジムジヘキシル、リン酸ネオジムジヘ
プチル、リン酸ネオジムジオクチル、リン酸ネオジムビス（１−メチルヘプチル）、リン
酸ネオジムビス（２−エチルヘキシル）、リン酸ネオジムジデシル、リン酸ネオジムジド
デシル、リン酸ネオジムジオクタデシル、リン酸ネオジムジオレイル、リン酸ネオジムジ
フェニル、リン酸ネオジムビス（ｐ−ノニルフェニル）、リン酸ネオジムブチル（２−エ
チルヘキシル）、リン酸ネオジム（１−メチルヘプチル）（２−エチルヘキシル）、およ
びリン酸ネオジム（２−エチルヘキシル）（ｐ−ノニルフェニル）を挙げることができる
。
【００２８】
好適なネオジム有機ホスホン酸塩の例としては、これらに限定されないが、ホスホン酸
ネオジムブチル、ホスホン酸ネオジムペンチル、ホスホン酸ネオジムヘキシル、ホスホン
酸ネオジムヘプチル、ホスホン酸ネオジムオクチル、ホスホン酸ネオジム（１−メチルヘ
プチル）、ホスホン酸ネオジム（２−エチルヘキシル）、ホスホン酸ネオジムデシル、ホ
スホン酸ネオジムドデシル、ホスホン酸ネオジムオクタデシル、ホスホン酸ネオジムオレ
イル、ホスホン酸ネオジムフェニル、ホスホン酸ネオジム（ｐ−ノニルフェニル）、ブチ
ルホスホン酸ネオジムブチル、ペンチルホスホン酸ネオジムペンチル、ヘキシルホスホン
酸ネオジムヘキシル、ヘプチルホスホン酸ネオジムヘプチル、オクチルホスホン酸ネオジ
ムオクチル、（１−メチルヘプチル）ホスホン酸ネオジム（１−メチルヘプチル）、（２
−エチルヘキシル）ホスホン酸ネオジム（２−エチルヘキシル）、デシルホスホン酸ネオ
ジムデシル、ドデシルホスホン酸ネオジムドデシル、オクタデシルホスホン酸ネオジムオ
クタデシル、オレイルホスホン酸ネオジムオレイル、フェニルホスホン酸ネオジムフェニ
ル、（ｐ−ノニルフェニル）ホスホン酸ネオジム（ｐ−ノニルフェニル）、（２−エチル
ヘキシル）ホスホン酸ネオジムブチル、ブチルホスホン酸ネオジム（２−エチルヘキシル
）、（２−エチルヘキシル）ホスホン酸ネオジム（１−メチルヘプチル）、（１−メチル
ヘプチル）ホスホン酸ネオジム（２−エチルヘキシル）、（ｐ−ノニルフェニル）ホスホ
ン酸ネオジム（２−エチルヘキシル）、および（２−エチルヘキシル）ホスホン酸ネオジ
ム（ｐ−ノニルフェニル）を挙げることができる。
【００２９】
好適なネオジム有機ホスフィン酸塩の例としては、これらに限定されないが、ブチルホ
スフィン酸ネオジム、ペンチルホスフィン酸ネオジム、ヘキシルホスフィン酸ネオジム、
ヘプチルホスフィン酸ネオジム、オクチルホスフィン酸ネオジム、（１−メチルヘプチル
）ホスフィン酸ネオジム、（２−エチルヘキシル）ホスフィン酸ネオジム、デシルホスフ
ィン酸ネオジム、ドデシルホスフィン酸ネオジム、オクタデシルホスフィン酸ネオジム、
オレイルホスフィン酸ネオジム、フェニルホスフィン酸ネオジム、（ｐ−ノニルフェニル
）ホスフィン酸ネオジム、ジブチルホスフィン酸ネオジム、ジペンチルホスフィン酸ネオ
ジム、ジヘキシルホスフィン酸ネオジム、ジヘプチルホスフィン酸ネオジム、ジオクチル
ホスフィン酸ネオジム、ビス（１−メチルヘプチル）ホスフィン酸ネオジム、ビス（２−
エチルヘキシル）ホスフィン酸ネオジム、ジデシルホスフィン酸ネオジム、ジドデシルホ
スフィン酸ネオジム、ジオクタデシルホスフィン酸ネオジム、ジオレイルホスフィン酸ネ
オジム、ジフェニルホスフィン酸ネオジム、ビス（ｐ−ノニルフェニル）ホスフィン酸ネ
オジム、ブチル（２−エチルヘキシル）ホスフィン酸ネオジム、（１−メチルヘプチル）
（２−エチルヘキシル）ホスフィン酸ネオジム、および（２−エチルヘキシル）（ｐ−ノ
ニルフェニル）ホスフィン酸ネオジムを挙げることができる。
【００３０】
好適なネオジムカルバミン酸塩の例としては、これらに限定されないが、ジメチルカル
バミン酸ネオジム、ジエチルカルバミン酸ネオジム、ジイソプロピルカルバミン酸ネオジ
ム、ジブチルカルバミン酸ネオジム、およびジベンジルカルバミン酸ネオジムを挙げるこ
とができる。
【００３１】
好適なネオジムジチオカルバミン酸塩の例としては、これらに限定されないが、ジメチ
ルジチオカルバミン酸ネオジム、ジエチルジチオカルバミン酸ネオジム、ジイソプロピル
ジチオカルバミン酸ネオジム、ジブチルジチオカルバミン酸ネオジム、およびジベンジル
ジチオカルバミン酸ネオジムを挙げることができる。
【００３２】
好適なネオジムキサントゲン酸塩の例としては、これらに限定されないが、メチルキサ
ントゲン酸ネオジム、エチルキサントゲン酸ネオジム、イソプロピルキサントゲン酸ネオ
ジム、ブチルキサントゲン酸ネオジム、およびベンジルキサントゲン酸ネオジムを挙げる
ことができる。
【００３３】
好適なネオジムβ−ジケトン酸塩の例としては、これらに限定されないが、ネオジムア
セチルアセトナート、ネオジムトリフルオロアセチルアセトナート、ネオジムヘキサフル
オロアセチルアセトナート、ネオジムベンゾイルアセトナート、およびネオジム  ２，２
，６，６−テトラメチル−３，５−ヘプタンジオナートを挙げることができる。
【００３４】
好適なネオジムアルコキシドまたはネオジムアリールオキシドの例としては、これらに
限定されないが、ネオジムメトキシド、ネオジムエトキシド、ネオジムイソプロポキシド
、ネオジム  ２−エチルヘキサオキシド、ネオジムフェノキシド、ネオジムノニルフェノ
キシド、およびネオジムナフトキシドを挙げることができる。
【００３５】
好適なネオジムハロゲン化物の例としては、これらに限定されないが、フッ化ネオジム
、塩化ネオジム、臭化ネオジム、およびヨウ化ネオジムを挙げることができる。好適なネ
オジム擬ハロゲン化物の例としては、これらに限定されないが、ネオジムシアニド、シア
ン酸ネオジム、チオシアン酸ネオジム、アジドネオジム、およびフェロシアン酸ネオジム
を挙げることができる。好適なネオジムオキシハロゲン化物の例としては、これらに限定
されないが、オキシフッ化ネオジム、オキシ塩化ネオジム、およびオキシ臭化ネオジムを
挙げることができる。この種類のネオジム化合物を不活性有機溶媒に可溶化する助剤とし
て、テトラヒドロフラン（「ＴＨＦ」）などのルイス塩基を使用してもよい。ランタニド
ハロゲン化物、ランタニドオキシハロゲン化物、またはハロゲン原子を含む他のランタニ
ド含有化合物を使用する場合、前記ランタニド含有化合物は、前記ランタニド系の触媒系
におけるハロゲン源の全部または一部を任意に提供し得る。
【００３６】
本明細書で用いられる場合、用語「有機ランタニド化合物」は、少なくとも一つのラン
タニド−炭素結合を含む任意のランタニド含有化合物を指す。これらの化合物は、排他的
ではないが、主に、シクロペンタジエニル（「Ｃｐ」）、置換シクロペンタジエニル、ア
リル、および置換アリル配位子、を含む化合物である。好適な有機ランタニド化合物とし
ては、これらに限定されないが、Ｃｐ３Ｌｎ、Ｃｐ２ＬｎＲ、Ｃｐ２ＬｎＣｌ、ＣｐＬｎ
Ｃｌ２、ＣｐＬｎ（環状オクタテトラエン）、（Ｃ５Ｍｅ５）２ＬｎＲ、ＬｎＲ３、Ｌｎ
（アリル）３、およびＬｎ（アリル）２Ｃｌを挙げることができ、式中、Ｌｎはランタニ
ド原子を表し、Ｒはヒドロカルビル基を表す。１以上の実施形態では、本発明に有用なヒ
ドロカルビル基は、例えば、窒素、酸素、ホウ素、ケイ素、硫黄、およびリン原子などの
ヘテロ原子を含んでいてもよい。
【００３７】
上記のように、本発明に使用されるランタニド系の触媒系は、アルキル化剤を含むこと
ができる。１以上の実施形態では、ヒドロカルビル化剤とも呼ばれることがあるアルキル
化剤としては、１以上のヒドロカルビル基を別の金属へ転移させることができる有機金属
化合物を挙げることができる。一般に、これらのアルキル化剤としては、１族、２族およ
び３族の金属（ＩＡ族、ＩＩＡ族およびＩＩＩＡ族金属）などの陽電性金属の有機金属化
合物が挙げられる。本発明に有用なアルキル化剤の例としては、これらに限定されないが
、有機アルミニウムおよび有機マグネシウム化合物を挙げることができる。本明細書で用
いられる場合、用語「有機アルミニウム化合物」は、少なくとも一つのアルミニウム−炭
素結合を含む任意のアルミニウム化合物を意味する。１以上の実施形態では、炭化水素溶
媒に可溶な有機アルミニウム化合物を用いることができる。本明細書で用いられる場合、
用語「有機マグネシウム化合物」は、少なくとも一つのマグネシウム−炭素結合を含む任
意のマグネシウム化合物を意味する。１以上の実施形態では、炭化水素に可溶な有機マグ
ネシウム化合物を用いることができる。以下により詳細に説明するように、好適なアルキ
ル化剤のいくつかの種はハロゲン化物の形態でもよい。アルキル化剤がハロゲン原子を含
む場合、アルキル化剤は、上記の触媒系におけるハロゲン源の全部または一部としても役
立ち得る。
【００３８】
１以上の実施形態では、利用可能な有機アルミニウム化合物としては、一般式ＡｌＲｎ
Ｘ３−ｎによって表される化合物が挙げられ、式中、各Ｒは、独立して、炭素原子を介し
てアルミニウム原子に結合した１価の有機基とすることができ、各Ｘは、独立して、水素
原子、ハロゲン原子、カルボキシラート基、アルコキシド基、またはアリールオキシド基
とすることができ、また、ｎは、１から３までの整数とすることができる。１以上の実施
形態では、各Ｒは、独立して、例えば、アルキル、シクロアルキル、置換シクロアルキル
、アルケニル、シクロアルケニル、置換シクロアルケニル、アリール、置換アリール、ア
ラルキル、アルカリル、アリルおよびアルキニル基などのヒドロカルビル基とすることが
でき、各基は、１個の炭素原子から、またはその基を形成するのに適当な最小数の炭素原
子から、最大で約２０個までの範囲の炭素原子を含む。これらのヒドロカルビル基の例と
しては、これらに限定されないが、窒素、酸素、ホウ素、ケイ素、硫黄、およびリン原子
を含むヘテロ原子を含んでいてもよい。
【００３９】
一般式ＡｌＲｎＸ３−ｎによって表されるタイプの有機アルミニウム化合物としては、
これらに限定されないが、トリヒドロカルビルアルミニウム、ヒドリドジヒドロカルビル
アルミニウム、ジヒドリドヒドロカルビルアルミニウム、ジヒドロカルビルアルミニウム
カルボン酸塩、ヒドロカルビルアルミニウムビス（カルボン酸塩）、ジヒドロカルビルア
ルミニウムアルコキシド、ヒドロカルビルアルミニウムジアルコキシド、ジヒドロカルビ
ルアルミニウムハロゲン化物、ヒドロカルビルアルミニウム二ハロゲン化物、ジヒドロカ
ルビルアルミニウムアリールオキシド、およびヒドロカルビルアルミニウムジアリールオ
キシド化合物を挙げることができる。一実施形態では、アルキル化剤は、トリヒドロカル
ビルアルミニウム、ヒドリドジヒドロカルビルアルミニウム、および／またはジヒドリド
ヒドロカルビルアルミニウム化合物を含むことができる。一実施形態では、アルキル化剤
が有機アルミニウムヒドリドを含む場合、米国特許第７，００８，８９９号に開示される
ように、上記ハロゲン源はハロゲン化スズによって提供することができ、この特許文献は
全体として、参照により本明細書に組み込まれる。
【００４０】
好適なトリヒドロカルビルアルミニウム化合物としては、これらに限定されないが、ト
リメチルアルミニウム、トリエチルアルミニウム、トリイソブチルアルミニウム、トリ−
ｎ−プロピルアルミニウム、トリイソプロピルアルミニウム、トリ−ｎ−ブチルアルミニ
ウム、トリ−ｔ−ブチルアルミニウム、トリ−ｎ−ペンチルアルミニウム、トリネオペン
チルアルミニウム、トリ−ｎ−ヘキシルアルミニウム、トリ−ｎ−オクチルアルミニウム
、トリス（２−エチルヘキシル）アルミニウム、トリシクロヘキシルアルミニウム、トリ
ス（１−メチルシクロペンチル）アルミニウム、トリフェニルアルミニウム、トリ−ｐ−
トリルアルミニウム、トリス（２，６−ジメチルフェニル）アルミニウム、トリベンジル
アルミニウム、ジエチルフェニルアルミニウム、ジエチル−ｐ−トリルアルミニウム、ジ
エチルベンジルアルミニウム、エチルジフェニルアルミニウム、エチルジ−ｐ−トリルア
ルミニウム、およびエチルジベンジルアルミニウムを挙げることができる。
【００４１】
好適なヒドリドジヒドロカルビルアルミニウム化合物としては、これらに限定されない
が、ヒドリドジエチルアルミニウム、ヒドリドジ−ｎ−プロピルアルミニウム、ヒドリド
ジイソプロピルアルミニウム、ヒドリドジ−ｎ−ブチルアルミニウム、ヒドリドジイソブ
チルアルミニウム、ヒドリドジ−ｎ−オクチルアルミニウム、ヒドリドジフェニルアルミ
ニウム、ヒドリドジ−ｐ−トリルアルミニウム、ヒドリドジベンジルアルミニウム、ヒド
リドフェニルエチルアルミニウム、ヒドリドフェニル−ｎ−プロピルアルミニウム、ヒド
リドフェニルイソプロピルアルミニウム、ヒドリドフェニル−ｎ−ブチルアルミニウム、
ヒドリドフェニルイソブチルアルミニウム、ヒドリドフェニル−ｎ−オクチルアルミニウ
ム、ヒドリドｐ−トリルエチルアルミニウム、ヒドリドｐ−トリル−ｎ−プロピルアルミ
ニウム、ヒドリドｐ−トリルイソプロピルアルミニウム、ヒドリドｐ−トリル−ｎ―ブチ
ルアルミニウム、ヒドリドｐ−トリルイソブチルアルミニウム、ヒドリドｐ−トリル−ｎ
−オクチルアルミニウム、ヒドリドベンジルエチルアルミニウム、ヒドリドベンジル−ｎ
−プロピルアルミニウム、ヒドリドベンジルイソプロピルアルミニウム、ヒドリドベンジ
ル−ｎ−ブチルアルミニウム、ヒドリドベンジルイソブチルアルミニウム、およびヒドリ
ドベンジル−ｎ−オクチルアルミニウムを挙げることができる。
【００４２】
好適なジヒドリドヒドロカルビルアルミニウムとしては、これらに限定されないが、ジ
ヒドリドエチルアルミニウム、ジヒドリドｎ−プロピルアルミニウム、ジヒドリドイソプ
ロピルアルミニウム、ジヒドリドｎ−ブチルアルミニウム、ジヒドリドイソブチルアルミ
ニウム、およびジヒドリドｎ−オクチルアルミニウムを挙げることができる。
【００４３】
好適なジヒドロカルビルアルミニウムハロゲン化物化合物の例としては、これらに限定
されないが、ジエチルアルミニウムクロリド、ジ−ｎ−プロピルアルミニウムクロリド、
ジイソプロピルアルミニウムクロリド、ジ−ｎ−ブチルアルミニウムクロリド、ジイソブ
チルアルミニウムクロリド、ジ−ｎ−オクチルアルミニウムクロリド、ジフェニルアルミ
ニウムクロリド、ジ−ｐ−トリルアルミニウムクロリド、ジベンジルアルミニウムクロリ
ド、フェニルエチルアルミニウムクロリド、フェニル−ｎ−プロピルアルミニウムクロリ
ド、フェニルイソプロピルアルミニウムクロリド、フェニル−ｎ−ブチルアルミニウムク
ロリド、フェニルイソブチルアルミニウムクロリド、フェニル−ｎ−オクチルアルミニウ
ムクロリド、ｐ−トリルエチルアルミニウムクロリド、ｐ−トリル−ｎ−プロピルアルミ
ニウムクロリド、ｐ−トリルイソプロピルアルミニウムクロリド、ｐ−トリル−ｎ−ブチ
ルアルミニウムクロリド、ｐ−トリルイソブチルアルミニウムクロリド、ｐ−トリル−ｎ
−オクチルアルミニウムクロリド、ベンジルエチルアルミニウムクロリド、ベンジル−ｎ
−プロピルアルミニウムクロリド、ベンジルイソプロピルアルミニウムクロリド、ベンジ
ル−ｎ−ブチルアルミニウムクロリド、ベンジルイソブチルアルミニウムクロリド、およ
びベンジル−ｎ−オクチルアルミニウムクロリドを挙げることができる。
【００４４】
好適なヒドロカルビルアルミニウムジハロゲン化物化合物としては、これらに限定され
ないが、エチルアルミニウムジクロリド、ｎ−プロピルアルミニウムジクロリド、イソプ
ロピルアルミニウムジクロリド、ｎ−ブチルアルミニウムジクロリド、イソブチルアルミ
ニウムジクロリド、およびｎ−オクチルアルミニウムジクロリドを挙げることができる。
【００４５】
一般式ＡｌＲｎＸ３−ｎによって表すことができるアルキル化剤として有用な他の有機
アルミニウム化合物としては、これらに限定されないが、ヘキサン酸ジメチルアルミニウ
ム、オクタン酸ジエチルアルミニウム、２−エチルヘキサン酸ジイソブチルアルミニウム
、ネオデカン酸ジメチルアルミニウム、ステアリン酸ジエチルアルミニウム、オレイン酸
ジイソブチルアルミニウム、ビス（ヘキサン酸）メチルアルミニウム、ビス（オクタン酸
）エチルアルミニウム、ビス（２−エチルヘキサン酸）イソブチルアルミニウム、ビス（
ネオデカン酸）メチルアルミニウム、ビス（ステアリン酸）エチルアルミニウム、ビス（
オレイン酸）イソブチルアルミニウム、ジメチルアルミニウムメトキシド、ジエチルアル
ミニウムメトキシド、ジイソブチルアルミニウムメトキシド、ジメチルアルミニウムエト
キシド、ジエチルアルミニウムエトキシド、ジイソブチルアルミニウムエトキシド、ジメ
チルアルミニウムフェノキシド、ジエチルアルミニウムフェノキシド、ジイソブチルアル
ミニウムフェノキシド、メチルアルミニウムジメトキシド、エチルアルミニウムジメトキ
シド、イソブチルアルミニウムジメトキシド、メチルアルミニウムジエトキシド、エチル
アルミニウムジエトキシド、イソブチルアルミニウムジエトキシド、メチルアルミニウム
ジフェノキシド、エチルアルミニウムジフェノキシド、およびイソブチルアルミニウムジ
フェノキシドを挙げることができる。
【００４６】
本発明におけるアルキル化剤として使用に適した有機アルミニウム化合物の別の種類は
、アルミノキサンである。アルミノキサンは、一般式：
【化２】
0006440753.tif 000003
によって表すことができるオリゴマーの直鎖アルミノキサンと、一般式：
【化３】
0006440753.tif 000004
によって表すことができるオリゴマーの環状アルミノキサンと、を含むことができ、式中
、ｘは、１〜約１００、または約１０〜約５０の範囲の整数であってもよく；ｙは、２〜
約１００、または約３〜約２０の範囲の整数であってもよく；各Ｒは、独立して、炭素原
子を介してアルミニウム原子に結合した１価の有機基であってもよい。一実施形態では、
各Ｒは、独立して、ヒドロカルビル基であってもよく、この例としては、これらに限定さ
れないが、アルキル、シクロアルキル、置換シクロアルキル、アルケニル、シクロアルケ
ニル、置換シクロアルケニル、アリール、置換アリール、アラルキル、アルカリル、アリ
ル、およびアルキニル基を挙げることができ、これら各基は、１個の炭素原子から、また
はその基を形成するのに適当な最小数の炭素原子から、最大で約２０個までの範囲の炭素
原子を含む。また、これらのヒドロカルビル基は、ヘテロ原子を含んでいてもよく、この
ヘテロ原子としては、これらに限定されないが、窒素、酸素、ホウ素、ケイ素、硫黄、お
よびリン原子が挙げられる。本願で用いられる場合、アルミノキサンのモル数は、オリゴ
マーのアルミノキサン分子のモル数ではなく、アルミニウム原子のモル数を指す。この慣
習は、アルミノキサンを利用する触媒系の技術分野において一般的に使用される。
【００４７】
アルミノキサンは、トリヒドロカルビルアルミニウム化合物を水と反応させることによ
って、調製することができる。この反応は、既知の方法によって行うことができ、例えば
（１）トリヒドロカルビルアルミニウム化合物を有機溶媒に溶解し、次いで水と接触させ
る方法、（２）トリヒドロカルビルアルミニウム化合物を、例えば金属塩の中に含まれる
結晶水と、または無機もしくは有機化合物に吸着された水と反応させる方法、または（３
）重合するモノマーまたはモノマー溶液の存在下でトリヒドロカルビルアルミニウム化合
物を水と反応させる方法を挙げることができる。
【００４８】
好適なアルミノキサン化合物の例としては、これらに限定されないが、メチルアルミノ
キサン（ＭＡＯ）、変性メチルアルミノキサン（ＭＭＡＯ）、エチルアルミノキサン、ｎ
−プロピルアルミノキサン、イソプロピルアルミノキサン、ブチルアルミノキサン、イソ
ブチルアルミノキサン、ｎ−ペンチルアルミノキサン、ネオペンチルアルミノキサン、ｎ
−ヘキシルアルミノキサン、ｎ−オクチルアルミノキサン、２−エチルヘキシルアルミノ
キサン、シクロヘキシルアルミノキサン、１−メチルシクロペンチルアルミノキサン、フ
ェニルアルミノキサン、および２，６−ジメチルフェニルアルミノキサンを挙げることが
できる。変性メチルアルミノキサンは、当業者に公知の技術を用いることによって、メチ
ルアルミノキサンのメチル基の約２０〜８０パーセントをＣ２〜Ｃ１２のヒドロカルビル
基、好ましくはイソブチル基で置換することによって形成することができる。
【００４９】
１以上の実施形態では、アルミノキサンは単独で、または他の有機アルミニウム化合物
と組み合わせて用いることができる。一実施形態では、メチルアルミノキサンと、ヒドリ
ドジイソブチルアルミニウムなどの、少なくとも一つの他の有機アルミニウム化合物（例
えば、ＡｌＲｎＸ３−ｎ）とを組合せて用いることができる。アルミノキサンと有機アル
ミニウム化合物とを組合せて用いることができる他の例が、米国特許出願公開第２００８
／０１８２９５４号に与えられ、この全体が、参照により本明細書に組み込まれる。
【００５０】
上記のように、ランタニド系の触媒系に有用なアルキル化剤は、有機マグネシウム化合
物を含んでいてもよい。１以上の実施形態では、利用可能な有機マグネシウム化合物は、
一般式ＭｇＲ２で表される化合物を含み、式中、各Ｒは、独立して、炭素原子を介してマ
グネシウム原子に結合した１価の有機基であってもよい。１以上の実施形態では、各Ｒは
、独立して、ヒドロカルビル基であってもよく、この例としては、これらに限定されない
が、アルキル、シクロアルキル、置換シクロアルキル、アルケニル、シクロアルケニル、
置換シクロアルケニル、アリール、アリル、置換アリール、アラルキル、アルカリル、お
よびアルキニル基を挙げることができ、これら各基は、１個の炭素原子から、またはその
基を形成するのに適当な最小数の炭素原子から、最大で約２０個までの範囲の炭素原子を
含む。また、これらのヒドロカルビル基は、ヘテロ原子を含んでいてもよく、このヘテロ
原子としては、これらに限定されないが、窒素、酸素、ケイ素、硫黄、およびリン原子が
挙げられる。
【００５１】
一般式ＭｇＲ２で表すことができる好適な有機マグネシウム化合物の例としては、これ
らに限定されないが、ジエチルマグネシウム、ジ−ｎ−プロピルマグネシウム、ジイソプ
ロピルマグネシウム、ジブチルマグネシウム、ジヘキシルマグネシウム、ジフェニルマグ
ネシウム、およびジベンジルマグネシウムを挙げることができる。
【００５２】
アルキル化剤として利用可能な有機マグネシウム化合物の別の種類は、一般式ＲＭｇＸ
で表すことができ、式中、Ｒは、炭素原子を介してマグネシウム原子に結合した１価の有
機基であってもよく、Ｘは、水素原子、ハロゲン原子、カルボキシラート基、アルコキシ
ド基、またはアリールオキシド基であってもよい。アルキル化剤がハロゲン原子を含む有
機マグネシウム化合物である場合、有機マグネシウム化合物は、アルキル化剤と、触媒系
中のハロゲン源の少なくとも一部との両方として役立ち得る。１以上の実施形態では、Ｒ
は、ヒドロカルビル基であってもよく、この例としては、これらに限定されないが、アル
キル、シクロアルキル、置換シクロアルキル、アルケニル、シクロアルケニル、置換シク
ロアルケニル、アリール、アリル、置換アリール、アラルキル、アルカリル、およびアル
キニル基を挙げることができ、これら各基は、１個の炭素原子から、またはその基を形成
するのに適当な最小数の炭素原子から、最大で約２０個までの範囲の炭素原子を含む。ま
た、これらのヒドロカルビル基は、ヘテロ原子を含んでいてもよく、このヘテロ原子とし
ては、これらに限定されないが、窒素、酸素、ホウ素、ケイ素、硫黄、およびリン原子が
挙げられる。一実施形態では、Ｘは、カルボキシラート基、アルコキシド基、またはアリ
ールオキシド基であっていてもよく、これら各基は、炭素原子を１〜約２０個の範囲で含
有する。
【００５３】
一般式ＲＭｇＸで表すことができる有機マグネシウム化合物の種類としては、これらに
限定されないが、ヒドリドヒドロカルビルマグネシウム、ヒドロカルビルマグネシウムハ
ロゲン化物、ヒドロカルビルマグネシウムカルボキシレート、ヒドロカルビルマグネシウ
ムアルコキシド、およびヒドロカルビルマグネシウムアリールオキシドを挙げることがで
きる。
【００５４】
一般式ＲＭｇＸで表すことができる好適な有機マグネシウム化合物の例としては、これ
らに限定されないが、水素化メチルマグネシウム、水素化エチルマグネシウム、水素化ブ
チルマグネシウム、水素化ヘキシルマグネシウム、水素化フェニルマグネシウム、水素化
ベンジルマグネシウム、メチルマグネシウムクロリド、エチルマグネシウムクロリド、ブ
チルマグネシウムクロリド、ヘキシルマグネシウムクロリド、フェニルマグネシウムクロ
リド、ベンジルマグネシウムクロリド、メチルマグネシウムブロミド、エチルマグネシウ
ムブロミド、ブチルマグネシウムブロミド、ヘキシルマグネシウムブロミド、フェニルマ
グネシウムブロミド、ベンジルマグネシウムブロミド、ヘキサン酸メチルマグネシウム、
ヘキサン酸エチルマグネシウム、ヘキサン酸ブチルマグネシウム、ヘキサン酸ヘキシルマ
グネシウム、ヘキサン酸フェニルマグネシウム、ヘキサン酸ベンジルマグネシウム、メチ
ルマグネシウムエトキシド、エチルマグネシウムエトキシド、ブチルマグネシウムエトキ
シド、ヘキシルマグネシウムエトキシド、フェニルマグネシウムエトキシド、ベンジルマ
グネシウムエトキシド、メチルマグネシウムフェノキシド、エチルマグネシウムフェノキ
シド、ブチルマグネシウムフェノキシド、ヘキシルマグネシウムフェノキシド、フェニル
マグネシウムフェノキシド、およびベンジルマグネシウムフェノキシドを挙げることがで
きる。
【００５５】
上記のように、本発明において使用されるランタニド系の触媒系は、ハロゲン源を含ん
でいてもよい。本明細書で用いられる場合、用語「ハロゲン源」は、少なくとも一つのハ
ロゲン原子を含む任意の物質を意味する。１以上の実施形態では、上記のランタニド含有
化合物および／または上記のアルキル化剤が、少なくとも一つのハロゲン原子を含む場合
、これらのランタニド含有化合物および／またはアルキル化剤によって、ハロゲン源の少
なくとも一部を提供することができる。換言すれば、ランタニド含有化合物は、ランタニ
ド含有化合物と、ハロゲン源の少なくとも一部との両方として役立ち得る。同様に、アル
キル化剤は、アルキル化剤と、ハロゲン源の少なくとも一部との両方として役立ち得る。
【００５６】
別の実施形態では、ハロゲン源の少なくとも一部は、別個の異なったハロゲン含有化合
物の形態で、触媒系中に存在することができる。１以上のハロゲン原子を含む各種化合物
またはこれらの混合物を、ハロゲン源として用いることができる。ハロゲン原子の例とし
ては、これらに限定されないが、フッ素、塩素、臭素、およびヨウ素を挙げることができ
る。また、２以上のハロゲン原子を組合せて利用することもできる。炭化水素溶媒に可溶
なハロゲン含有化合物が、本発明での使用に適している。しかしながら、炭化水素に不溶
なハロゲン含有化合物は、重合系中に懸濁させて触媒的な活性種を形成することができる
ため、これも有用である。
【００５７】
使用可能なハロゲン含有化合物の有用な種類としては、これらに限定されないが、各ハ
ロゲン元素、混合ハロゲン、ハロゲン化水素、有機ハロゲン化物、無機ハロゲン化物、金
属ハロゲン化物、および有機金属ハロゲン化物を挙げることができる。
【００５８】
好適なハロゲン元素の例としては、これらに限定されないが、フッ素、塩素、臭素、お
よびヨウ素を挙げることができる。好適な混合ハロゲンの具体例としては、一塩化ヨウ素
、一臭化ヨウ素、三塩化ヨウ素、および五フッ化ヨウ素を挙げることができる。
【００５９】
好適なハロゲン化水素の例としては、これらに限定されないが、フッ化水素、塩化水素
、臭化水素、およびヨウ化水素を挙げることができる。
【００６０】
好適な有機ハロゲン化物の例としては、これらに限定されないが、ｔ−ブチルクロリド
、ｔ−ブチルブロミド、アリルクロリド、アリルブロミド、ベンジルクロリド、ベンジル
ブロミド、クロロジフェニルメタン、ブロモジフェニルメタン、トリフェニルメチルクロ
リド、トリフェニルメチルブロミド、ベンジリデンクロリド、ベンジリデンブロミド、メ
チルトリクロロシラン、フェニルトリクロロシラン、ジメチルジクロロシラン、ジフェニ
ルジクロロシラン、トリメチルクロロシラン、ベンゾイルクロリド、ベンゾイルブロミド
、プロピオニルクロリド、プロピオニルブロミド、クロロギ酸メチル、およびブロモギ酸
メチルを挙げることができる。
【００６１】
好適な無機ハロゲン化物の例としては、これらに限定されないが、三塩化リン、三臭化
リン、五塩化リン、オキシ塩化リン、オキシ臭化リン、三フッ化ホウ素、三塩化ホウ素、
三臭化ホウ素、四フッ化ケイ素、四塩化ケイ素、四臭化ケイ素、四ヨウ化ケイ素、三塩化
ヒ素、三臭化ヒ素、三ヨウ化ヒ素、四塩化セレニウム、四臭化セレニウム、四塩化テルル
、四臭化テルル、および四ヨウ化テルルを挙げることができる。
【００６２】
好適な金属ハロゲン化物の例としては、これらに限定されないが、四塩化スズ、四臭化
スズ、三塩化アルミニウム、三臭化アルミニウム、塩化アンチモン（ＩＩＩ）、塩化アン
チモン（Ｖ）、三臭化アンチモン、三ヨウ化アルミニウム、三フッ化アルミニウム、三塩
化ガリウム、三臭化ガリウム、三ヨウ化ガリウム、三フッ化ガリウム、三塩化インジウム
、三臭化インジウム、三ヨウ化インジウム、三フッ化インジウム、四塩化チタン、四臭化
チタン、四ヨウ化チタン、二塩化亜鉛、二臭化亜鉛、二ヨウ化亜鉛、および二フッ化亜鉛
を挙げることができる。
【００６３】
好適な有機金属ハロゲン化物の例としては、これらに限定されないが、ジメチルアルミ
ニウムクロリド、ジエチルアルミニウムクロリド、ジメチルアルミニウムブロミド、ジエ
チルアルミニウムブロミド、ジメチルアルミニウムフルオリド、ジエチルアルミニウムフ
ルオリド、メチルアルミニウムジクロリド、エチルアルミニウムジクロリド、メチルアル
ミニウムジブロミド、エチルアルミニウムジブロミド、メチルアルミニウムジフルオリド
、エチルアルミニウムジフルオリド、メチルアルミニウムセスキクロリド、エチルアルミ
ニウムセスキクロリド、イソブチルアルミニウムセスキクロリド、メチルマグネシウムク
ロリド、メチルマグネシウムブロミド、メチルマグネシウムヨージド、エチルマグネシウ
ムクロリド、エチルマグネシウムブロミド、ブチルマグネシウムクロリド、ブチルマグネ
シウムブロミド、フェニルマグネシウムクロリド、フェニルマグネシウムブロミド、ベン
ジルマグネシウムクロリド、トリメチルスズクロリド、トリメチルスズブロミド、トリエ
チルスズクロリド、トリエチルスズブロミド、ジ−ｔ−ブチルスズジクロリド、ジ−ｔ−
ブチルスズジブロミド、ジブチルスズジクロリド、ジブチルスズジブロミド、トリブチル
スズクロリド、およびトリブチルスズブロミドを挙げることができる。
【００６４】
１以上の実施形態では、ランタニド系の触媒系は、非配位性アニオンまたは非配位性ア
ニオン前駆体を含む化合物を含んでいてもよい。１以上の実施形態では、非配位性アニオ
ンまたは非配位性アニオン前駆体を含む化合物を、上記のハロゲン源の代わりに用いるこ
とができる。非配位性アニオンは、立体障害のためにたとえば触媒系の活性中心と配位結
合を形成しない立体的にかさ高いアニオンである。本発明で有用な非配位性アニオンとし
ては、これらに限定されないが、テトラアリールボレートアニオンおよびフッ化テトラア
リールボレートアニオンを挙げることができる。また、非配位性アニオンを含む化合物は
、例えばカルボニウム、アンモニウム、またはホスホニウムカチオンなどのカウンターカ
チオンを含むことができる。カウンターカチオンの例としては、これらに限定されないが
、トリアリールカルボニウムカチオンおよびＮ，Ｎ−ジアルキルアニリニウムカチオンを
挙げることができる。非配位性アニオンおよびカウンターカチオンを含む化合物の例とし
ては、これらに限定されないが、トリフェニルカルボニウムテトラキス（ペンタフルオロ
フェニル）ボレート、Ｎ，Ｎ−ジメチルアニリニウムテトラキス（ペンタフルオロフェニ
ル）ボレート、トリフェニルカルボニウムテトラキス［３，５−ビス（トリフルオロメチ
ル）フェニル］ボレート、およびＮ，Ｎ−ジメチルアニリニウムテトラキス［３，５−ビ
ス（トリフルオロメチル）フェニル］ボレートを挙げることができる。
【００６５】
また、非配位性アニオン前駆体を、この実施形態で用いることができる。非配位性アニ
オン前駆体は、反応条件下で非配位性アニオンを形成し得る化合物である。有用な非配位
性アニオン前駆体としては、これらに限定されないが、トリアリールボロン化合物、ＢＲ
３を挙げることができ、式中、Ｒは、電子求引性の強いアリール基、例えばペンタフルオ
ロフェニルまたは３，５−ビス（トリフルオロメチル）フェニル基などである。
【００６６】
本発明で用いられるランタニド系の触媒組成物は、前述の触媒配合成分の組み合わせま
たは混合によって、形成してもよい。ランタニド系の触媒配合成分の組合せから１以上の
活性触媒種が得られると考えられるが、各種触媒配合成分もしくは成分間の相互作用また
は反応の度合いは、確実に知られているわけではない。したがって、用語「触媒組成物」
は、配合成分の単純な混合物、物理的もしくは化学的引力に起因する各種配合成分の錯体
、配合成分の化学反応生成物、または前述の組合せを包含するものとして用いられる。
【００６７】
前述のランタニド系の触媒組成物は、広範囲な触媒濃度および触媒組成比にわたって共
役ジエンをシス−１，４−ポリジエンに重合する高い触媒活性を有し得る。いくつかの要
因が、触媒成分のいずれかの最適濃度に影響することがある。例えば、これら触媒成分は
、相互作用して活性種を形成し得るため、触媒成分の任意の一つの最適濃度は、他の触媒
成分の濃度に依存する場合がある。
【００６８】
１以上の実施形態では、アルキル化剤とランタニド含有化合物とのモル比（アルキル化
剤／Ｌｎ）は、約１：１〜約１，０００：１とすることができ、他の実施形態では約２：
１〜約５００：１、さらに他の実施形態では約５：１〜約２００：１とすることができる
。
【００６９】
これらの実施形態で、アルミノキサンおよび少なくとも一つの他の有機アルミニウム剤
の両方がアルキル化剤として使用される場合は、アルミノキサンとランタニド含有化合物
とのモル比（アルミノキサン／Ｌｎ）は、５：１〜約１，０００：１の間とすることがで
き、他の実施形態では、約１０：１〜約７００：１、また他の実施形態では、約２０：１
〜約５００：１とすることができ、また、少なくとも一つの他の有機アルミニウム化合物
とランタニド含有化合物とのモル比（Ａｌ／Ｌｎ）は、約１：１〜約２００：１とするこ
とができ、別の実施形態では、約２：１〜約１５０：１、また他の実施形態では約５：１
〜約１００：１とすることができる。
【００７０】
ハロゲン含有化合物とランタニド含有化合物とのモル比は、ハロゲン源中のハロゲン原
子のモルとランタニド含有化合物中のランタニド原子のモルとの比（ハロゲン／Ｌｎ）の
観点から、最もよく説明される。１以上の実施形態では、ハロゲン／Ｌｎモル比は、約０
．５：１〜約２０：１の間とすることができ、他の実施形態では約１：１〜約１０：１、
また他の実施形態では約２：１〜約６：１とすることができる。
【００７１】
またさらに別の実施形態では、非配位性アニオンまたは非配位性アニオン前駆体とラン
タニド含有化合物とのモル比（Ａｎ／Ｌｎ）は、約０．５：１〜約２０：１とすることが
でき、他の実施形態では約０．７５：１〜約１０：１、また他の実施形態では約１：１〜
約６：１とすることができる。
【００７２】
ランタニド系の触媒組成物は、各種方法によって形成することができる。
【００７３】
一実施形態ではランタニド系の触媒組成物は、段階的または同時のいずれかの方法によ
り、モノマーおよび溶媒を含む溶液またはバルクなモノマーに、触媒成分を添加すること
によって、インサイチュで形成してもよい。一実施形態では、先ずアルキル化剤を添加し
、次いで、ランタニド含有化合物を添加し、その後、ハロゲン源、または非配位性アニオ
ンもしくは非配位性アニオン前駆体を含む化合物を添加してもよい。
【００７４】
別の実施形態では、ランタニド系の触媒組成物を予備形成してもよい。すなわち、触媒
成分は、モノマーの非存在下または少量の少なくとも一つの共役ジエンモノマーの存在下
において、例えば約−２０℃〜約８０℃でもよい適切な温度で、重合系外で予備混合され
る。触媒を予備形成するために用いることができる共役ジエンモノマーの量は、ランタニ
ド含有化合物１モル当たり、約１〜約５００モルとしてもよく、他の実施形態では、約５
〜約２５０モル、また他の実施形態では、約１０〜約１００モルとしてもよい。必要に応
じて、得られた触媒組成物の熟成を行った後、重合するモノマーに添加してもよい。
【００７５】
さらに別の実施形態では、ランタニド系の触媒組成物を、２段階の手順を用いることに
よって形成してもよい。第１の段階は、モノマーの非存在下または少量の少なくとも一つ
の共役ジエンモノマーの存在下において、例えば約−２０℃〜約８０℃でもよい適切な温
度で、アルキル化剤をランタニド含有化合物と混合する工程を含んでいてもよい。第１の
段階で使用されるモノマーの量は、触媒を予備形成するために上述した量と同様でよい。
第２の段階では、第１の段階で形成した混合物と、ハロゲン源と、非配位性アニオンまた
は非配位性アニオン前駆体とを、段階的または同時のいずれかの方法により、重合するモ
ノマーに供給することができる。
【００７６】
１以上の実施形態で、反応性ポリマーは、アニオン重合によって調製され、その際、モ
ノマーはアニオン開始剤を用いることにより重合される。アニオン重合の重要な機構的特
徴は、書籍（例えばHsieh, H. L.; Quirk, R. P. Anionic Polymerization: Principles 
and Practical Applications; Marcel Dekker: New   York, 1996）および総説（例えばH
adjichristidis, N.; Pitsikalis, M.; Pispas, S.; Iatrou, H.; Chem. Rev. 2001, 101
(12), 3747-3792）に記載されている。アニオン開始剤は、リビングポリマーを有利に生
成することができ、このリビングポリマーは、クエンチ前に、さらなる連鎖成長のために
追加のモノマーと反応することができ、または特定の官能化剤と反応して官能化ポリマー
を与えることができる。
【００７７】
本発明の実施は、特定のアニオン開始剤の選択によって限定されない。１以上の実施形
態では、使用されるアニオン開始剤は、ポリマー鎖の開始末端（すなわちポリマー鎖が始
まる位置）に官能基を与える官能性開始剤である。特定の実施形態では、官能基は、１以
上のヘテロ原子（例えば窒素、酸素、ホウ素、ケイ素、硫黄、スズ、およびリン原子）ま
たは複素環基を含む。所定の実施形態では、官能基は、官能基を含むポリマーから調製さ
れたカーボンブラック充填加硫物の５０℃でのヒステリシスロスを、官能基を含まないポ
リマーから調製された同様のカーボンブラック充填加硫物の５０℃でのヒステリシスロス
と比べて低減する。
【００７８】
アニオン開始剤の例としては、有機リチウム化合物が挙げられる。１以上の実施形態で
は、有機リチウム化合物はヘテロ原子を含んでいてもよい。これらの実施形態または他の
実施形態では、有機リチウム化合物は１以上の複素環基を含んでいてもよい。
【００７９】
有機リチウム化合物の種類としては、アルキルリチウム、アリールリチウム化合物、お
よびシクロアルキルリチウム化合物が挙げられる。有機リチウム化合物の具体例としては
、エチルリチウム、ｎ−プロピルリチウム、イソプロピルリチウム、ｎ−ブチルリチウム
、ｓｅｃ−ブチルリチウム、ｔ−ブチルリチウム、ｎ−アミルリチウム、イソアミルリチ
ウム、およびフェニルリチウムが挙げられる。
【００８０】
他のアニオン開始剤としては、例えば臭化ブチルマグネシウムブロミドおよびフェニル
マグネシウムブロミドなどのアルキルマグネシウムハロゲン化物化合物が挙げられる。さ
らに他のアニオン開始剤としては、有機ナトリウム化合物、例えばフェニルナトリウムお
よび２，４，６−トリメチルフェニルナトリウムが挙げられる。また、ジ−リビングポリ
マーを生ずるアニオン開始剤も意図され、ジ−リビングポリマーは、ポリマー鎖の両末端
がリビング末端である。このような開始剤の例としては、１，３−ジイソプロペニルベン
ゼンをｓｅｃ−ブチルリチウムと反応させることにより調製されるもののようなジリチオ
開始剤が挙げられる。これらおよび関連した二官能性開始剤は、米国特許第３，６５２，
５１６号に開示され、これは参照により本明細書に組み込まれる。また、米国特許第５，
５５２，４８３号に記載されるラジカルアニオン開始剤を使用してもよく、これは参照に
より本明細書に組み込まれる。
【００８１】
特定の実施形態では、有機リチウム化合物として、リチオヘキサメチレンイミンなどの
環状アミン含有化合物が挙げられる。これらおよびこれらに関連した有用な開始剤は、米
国特許第５，３３２，８１０号、第５，３２９，００５号、第５，５７８，５４２号、第
５，３９３，７２１号、第５，６９８，６４６号、第５，４９１，２３０号、第５，５２
１，３０９号、５，４９６，９４０号、第５，５７４，１０９号および第５，７８６，４
４１号に開示され、これらは、参照により本明細書に組み込まれる。他の実施形態では、
有機リチウム化合物として、２−リチオ−２−メチル−１，３−ジチアンなどの、リチウ
ム化アルキルチオアセタールが挙げられる。これらおよび関連した有用な開始剤は、米国
特許出願公開第２００６／００３０６５７号、第２００６／０２６４５９０号、および第
２００６／０２６４５８９号に開示され、これらは、参照により本明細書に組み込まれる
。さらに他の実施形態では、有機リチウム化合物として、例えばリチウム化ｔ−ブチルジ
メチルプロポキシシランなどのアルコキシシリル含有開始剤が挙げられる。これらおよび
これらに関連した有用な開始剤は、米国特許出願公開第２００６／０２４１２４１号に開
示され、これは、参照により本明細書に組み込まれる。
【００８２】
１以上の実施形態では、使用されるアニオン開始剤は、トリ−ｎ−ブチルスズリチウム
などのトリアルキルスズリチウム化合物である。これらおよびこれらに関連した有用な開
始剤は米国特許第３，４２６，００６号および第５，２６８，４３９号に開示され、これ
は、参照により本明細書に組み込まれる。
【００８３】
共役ジエンモノマーおよびビニル置換芳香族モノマーを含むエラストマーコポリマーが
アニオン重合によって調製される場合、共役ジエンモノマーおよびビニル置換芳香族モノ
マーを、９５：５〜５０：５０、または他の実施形態では、９０：１０〜６５：３５の重
量比で用いてもよい。共重合におけるコモノマーのランダム化を促進するため、また、ポ
リマーのミクロ構造（共役ジエンモノマーの１，２結合など）を制御するため、典型的に
は極性コーディネーターであるランダマイザーを、アニオン開始剤とともに使用してもよ
い。
【００８４】
ランダマイザーとして有用な化合物としては、酸素または窒素ヘテロ原子および非結合
電子対を有する化合物が挙げられる。ランダマイザーの例示的な種類としては、直鎖およ
び環状オリゴマーのオキソラニルアルカン；モノおよびオリゴアルキレングリコールのジ
アルキルエーテル（グライムエーテルとしても知られる）；クラウンエーテル；第三級ア
ミン；直鎖ＴＨＦオリゴマー；アルカリ金属アルコキシド；およびアルカリ金属スルホナ
ートを挙げることができる。直鎖および環状オリゴマーのオキソラニルアルカンは、米国
特許第４，４２９，０９１号に記載され、これは、参照により本明細書に組み込まれる。
ランダマイザーの具体例としては、２，２−ビス（２’−テトラヒドロフリル）プロパン
、１，２−ジメトキシエタン、Ｎ，Ｎ，Ｎ’，Ｎ’−テトラメチルエチレンジアミン（Ｔ
ＭＥＤＡ）、テトラヒドロフラン（ＴＨＦ）、１，２−ジピペリジルエタン、ジピペリジ
ルメタン、ヘキサメチルホスホルアミド、Ｎ，Ｎ’−ジメチルピペラジン、ジアザビシク
ロオクタン、ジメチルエーテル、ジエチルエーテル、トリ−ｎ−ブチルアミン、カリウム
ｔ−アミレート、カリウム４−ドデシルスルホナート、およびこれらの混合物を挙げるこ
とができる。
【００８５】
使用されるランダマイザーの量は、ポリマーの所望のミクロ構造、モノマーとコモノマ
ーの比、重合温度、ならびに使用される特定のランダマイザーの性質などの各種要因に依
存することがある。１以上の実施形態では、使用されるランダマイザーの量は、アニオン
開始剤１モル当たり、０．０５〜１００モルの範囲であってもよい。
【００８６】
アニオン開始剤およびランダマイザーは、各種方法によって重合系に導入することがで
きる。１以上の実施形態では、アニオン開始剤およびランダマイザーは別々に、段階的ま
たは同時の方法により、重合するモノマーに添加してもよい。他の実施形態では、アニオ
ン開始剤およびランダマイザーを、モノマーの非存在下または少量のモノマーの存在下に
おいて、重合系外で予備混合してもよく、また、得られた混合物は、必要に応じて、熟成
し、その後、重合するモノマーに添加してもよい。
【００８７】
１以上の実施形態では、配位触媒またはアニオン開始剤が反応性ポリマーを調製するた
めに用いられるか否かにかかわらず、重合系への触媒または開始剤の供給を容易にするた
めに、触媒または開始剤を溶解または懸濁させるキャリアとして、溶媒を使用してもよい
。他の実施形態では、キャリアとしてモノマーを用いることができる。さらに他の実施形
態では、触媒または開始剤は、溶媒の無いニート（割らない）状態で用いることができる
。
【００８８】
１以上の実施形態では、好適な溶媒として、触媒または開始剤の存在下においてモノマ
ーの重合中に、重合または成長中のポリマー鎖への取り込みを受けない有機化合物が挙げ
られる。１以上の実施形態では、これらの有機種は、常温常圧で液体である。１以上の実
施形態では、これらの有機溶媒は、触媒または開始剤に対して不活性である。例示的な有
機溶媒として、沸点が低い、または比較的低い、炭化水素、例えば芳香族炭化水素、脂肪
族炭化水素、および脂環式炭化水素が挙げられる。芳香族炭化水素の例としては、これら
に限定されないが、ベンゼン、トルエン、キシレン、エチルベンゼン、ジエチルベンゼン
、およびメシチレンが挙げられる。脂肪族炭化水素の例としては、これらに限定されない
が、ｎ−ペンタン、ｎ−ヘキサン、ｎ−ヘプタン、ｎ−オクタン、ｎ−ノナン、ｎ−デカ
ン、イソペンタン、イソヘキサン、イソペンタン、イソオクタン、２，２−ジメチルブタ
ン、石油エーテル、灯油、および石油スピリットを挙げることができる。そして、脂環式
炭化水素の例としては、これらに限定されないが、シクロペンタン、シクロヘキサン、メ
チルシクロペンタン、およびメチルシクロヘキサンを挙げることができる。また、上記の
炭化水素の混合物を用いてもよい。当技術分野で公知のように、脂肪族および脂環式炭化
水素は、環境的な理由から好ましく用いられることがある。沸点の低い炭化水素溶媒は、
通常、重合の完了時にポリマーから分離される。
【００８９】
有機溶媒の他の例としては、一般に油展ポリマーに用いられる炭化水素オイルを含む高
分子量の高沸点の炭化水素を挙げることができる。これらのオイルの例としては、パラフ
ィン系オイル、芳香族オイル、ナフテン系オイル、ひまし油以外の植物油、および、低Ｐ
ＣＡ油、例えばＭＥＳ、ＴＤＡＥ、ＳＲＡＥ、重ナフテン系オイルなど、を挙げることが
できる。これらの炭化水素は不揮発性であるため、通常は分離を必要とせず、ポリマーに
取り込まれたままとなる。
【００９０】
本発明に係る反応性ポリマーの製造は、共役ジエンモノマーを、任意に共役ジエンモノ
マーと共重合可能なモノマーと共に、触媒として有効量の触媒または開始剤の存在下で重
合させることによって、達成することができる。触媒または開始剤、共役ジエンモノマー
、任意にコモノマー、および使用する場合は溶媒、を導入することにより、反応性ポリマ
ーを形成する重合混合物を形成する。使用する触媒または開始剤の量は、使用する触媒ま
たは開始剤の種類、各成分の純度、重合温度、所望の重合速度および重合率、所望の分子
量、および他の要因など、各種要因の相互作用に依存することがある。したがって、触媒
または開始剤の具体的な量は一義的に決まらず、触媒的に有効量の触媒または開始剤を用
いることができる。
【００９１】
１以上の実施形態では、用いられる配位金属化合物（例えばランタニド含有化合物）の
量は、モノマー１００グラム当たり、約０．００１〜約２ｍｍｏｌ、他の実施形態では、
約０．００５〜約１ｍｍｏｌ、さらに他の実施形態では、約０．０１〜約０．２ｍｍｏｌ
とすることができる。
【００９２】
他の実施形態では、アニオン開始剤（例えばアルキルリチウム化合物）が使用される場
合、開始剤の投入量は、モノマー１００グラム当たり、約０．０５〜約１００ｍｍｏｌ、
他の実施形態では約０．１〜約５０ｍｍｏｌ、さらに他の実施形態では約０．２〜約５ｍ
ｍｏｌとすることができる。
【００９３】
１以上の実施形態では、相当量の溶媒を含む重合系で重合を行ってもよい。一実施形態
では、重合するモノマーと形成されるポリマーの両方が溶媒中に可溶な溶液重合系を用い
ることもできる。別の実施形態では、形成されるポリマーが不溶な溶媒を選択することに
より、沈殿重合系を用いてもよい。これら両方の場合において、通常、触媒または開始剤
の調製に用いることができる溶媒の量に加えて、一定量の溶媒を重合系に添加する。この
追加の溶媒は、触媒または開始剤の調製に用いる溶媒と同じでもよいし、異なっていても
よい。例示的な溶媒は、上に記載した。１以上の実施形態では、重合混合物の溶媒含有量
は、重合混合物の総重量に基づき、２０重量％より多くてもよく、他の実施形態では５０
重量％より多くてもよく、そしてさらに他の実施形態では８０重量％より多くてもよい。
【００９４】
他の実施形態では、使用される重合系は、概して、溶媒を実質的に含まないか、または
最小量の溶媒を含む、バルク重合系でもよい。当業者は、バルク重合プロセス（すなわち
モノマーが溶媒として働くプロセス）の利点を理解するため、この重合系では、バルク重
合を行うことによって得ようとされる利点に悪影響を与えない範囲の少ない量の溶媒を含
む。１以上の実施形態では、重合混合物の溶媒含有量は、重合混合物の総重量に基づき、
約２０重量％未満、他の実施形態では約１０重量％未満、さらに他の実施形態では約５重
量％未満であってもよい。別の実施形態では、重合混合物は、使用される原料に内在する
溶媒以外の溶媒を含まない。さらに別の実施形態では、重合混合物は実質的に溶媒を欠い
ており、これは、重合プロセスに明らかな影響を与える量の溶媒を有しないということで
ある。実質的に溶媒を欠いている重合系は、実質的に溶媒を含まないということができる
。特定の実施形態では、重合混合物は溶媒を欠いている。
【００９５】
重合は、当技術分野において公知の任意の従来の重合容器において行うことができる。
１以上の実施形態では、溶液重合は、従来の撹拌槽型反応器内で行うことができる。他の
実施形態では、バルク重合は、従来の撹拌槽型反応器において、特にモノマー重合率が約
６０％未満である場合に、行うことができる。さらに他の実施形態では、一般的に高粘性
のセメントをもたらす特にバルク重合プロセス中のモノマー重合率が約６０％より高い場
合、バルク重合を細長い反応器内で行ってもよく、この反応器内で、重合下の高粘性セメ
ントを、ピストンによりまたは実質的にピストンにより移動させる。例えば、自己洗浄型
一軸または二軸撹拌機によってセメントを押し出す押出機は、この目的に適している。有
用なバルク重合プロセスの例は、米国特許第７，３５１，７７６号に開示され、これは、
参照により本明細書に組み込まれる。
【００９６】
１以上の実施形態では、重合に用いられる全ての成分は、一つの容器（例えば従来の撹
拌槽型反応器）内で組み合わせることができ、重合プロセスの全てのステップは、この容
器内で行うことができる。他の実施形態では、２以上の成分を一つの容器内で予め組み合
わせ、次いで別の容器に移し、そこでモノマー（またはこれらの少なくとも大部分）の重
合を行ってもよい。
【００９７】
重合は、バッチ式プロセス、連続式プロセス、または半連続式プロセスとして行うこと
ができる。半連続式プロセスでは、必要に応じて逐次、モノマーを投入し、すでに重合し
たモノマーと置き換える。１以上の実施形態では、約−１０℃〜約２００℃、他の実施形
態では約０℃〜約１５０℃、他の実施形態では約２０℃〜約１００℃、の範囲内に重合混
合物の温度を維持するように重合が進行する条件を制御してもよい。１以上の実施形態で
は、熱制御型リアクタジャケットによる外部冷却、リアクタに接続される還流凝縮器を用
いたモノマーの蒸発および凝縮による内部冷却、またはこれら２つの方法の組合せにより
、重合熱を除去してもよい。また、約０．１気圧〜約５０気圧、他の実施形態では約０．
５気圧〜約２０気圧、他の実施形態では約１気圧〜約１０気圧の圧力下で重合を行うよう
に重合条件を制御してもよい。１以上の実施形態では、重合を行うことができる圧力とし
ては、モノマーの大部分が確実に液相であるような圧力が挙げられる。これらの実施形態
または他の実施形態では、重合混合物は、嫌気条件下に維持されてもよい。
【００９８】
重合が配位触媒（例えば、ランタニド系の触媒）またはアニオン開始剤（例えば、アル
キルリチウム開始剤）によって触媒または開始されるか否かにかかわらず、重合混合物が
重合停止される前に、得られたポリマー鎖の一部または全てが、反応性鎖末端を有しても
よい。したがって、ここでいう反応性ポリマーとは、配位触媒またはアニオン開始剤を用
いることによるポリマー合成に由来する反応性鎖末端を有するポリマーをいう。上述のと
おり、配位触媒（例えばランタニド系の触媒）を用いて調製した反応性ポリマーは、擬似
リビングポリマーということができ、また、アニオン開始剤（例えばアルキルリチウム開
始剤）を用いて調製した反応性ポリマーは、リビングポリマーということができる。１以
上の実施形態では、反応性ポリマーを含む重合混合物は、活性重合混合物ということがで
きる。反応性末端を有するポリマー鎖の割合は、触媒または開始剤の種類、モノマーの種
類、成分の純度、重合温度、モノマー重合率、および多くの他の要因など、各種要因に依
存する。１以上の実施形態では、少なくとも約２０％のポリマー鎖が反応性末端を有し、
他の実施形態では、少なくとも約５０％のポリマー鎖が反応性末端を有し、さらに他の実
施形態では、少なくとも約８０％のポリマー鎖が反応性末端を有する。いずれにせよ、反
応性ポリマーは、保護されたアミノ基を含むラクトンまたはチオラクトンと反応して、本
発明の官能化ポリマーを形成することができる。
【００９９】
１以上の実施形態では、保護されたアミノ基を含むラクトンまたはチオラクトンとして
は、１以上のラクトンまたはチオラクトン基および１以上の保護されたアミノ基を含む、
化合物が挙げられる。この明細書の目的および説明の容易さのため、保護されたアミノ基
を含むラクトンまたはチオラクトンは、単にラクトンとして呼称することがある。
【０１００】
１以上の実施形態では、ラクトンまたはチオラクトン基は、下記式：
【化４】
0006440753.tif 000005
によって定義することができ、式中、各αは独立して酸素原子または硫黄原子であり、Ｒ
１は結合または２価の有機基であり、Ｒ２は結合または２価の有機基であり、Ｒ３は水素
原子または１価の有機基である。当業者が理解するように、両方のα原子が酸素原子であ
る場合、その基はラクトン基ということができる。一方または両方のα原子が硫黄原子で
ある場合、その基はチオラクトン基ということができる。より具体的には、一つのα原子
（いずれかのα）が硫黄原子であり、別のα原子が酸素原子である場合、その基は、モノ
チオラクトン基ということができる。両方のα原子が硫黄原子である場合、その基は、ジ
チオラクトン基ということができる。この明細書の目的のため、チオラクトン基への言及
は、モノチオラクトン基およびジチオラクトン基の両方を包含し、同様に、チオラクトン
への言及は、モノチオラクトンおよびジチオラクトンの両方を包含し得る。
【０１０１】
ラクトンおよびチオラクトン基の具体例としては、α−アセトラクトン基、β−プロピ
オラクトン基、γ−ブチロラクトン基、δ−バレロラクトン基、ε−カプロラクトン基、
ζ−エナントラクトン基、η−カプリロラクトン基、θ−ペラルゴラクトン基、α−アセ
トチオラクトン基、β−プロピオチオラクトン基、γ−ブチロチオラクトン基、δ−バレ
ロチオラクトン基、ε−カプロチオラクトン基、ζ−エナントチオラクトン基、η−カプ
リロチオラクトン基、およびθ−ペラルゴチオラクトン基を挙げることができる。
【０１０２】
１以上の実施形態では、保護されたアミノ基としては、元のアミノ基（すなわち−ＮＨ
２）の２つの水素原子をヒドロカルビルまたはシリル基などの他の置換基で置換すること
により形成または誘導されるアミノ基が挙げられる。元のアミノ基の２つの水素原子がヒ
ドロカルビルおよびシリル基によって置換される場合、得られる保護されたアミノ基は、
（ヒドロカルビル）（シリル）アミノ基ということができる。元のアミノ基の２つの水素
原子が２つのシリル基によって置換される場合、得られる保護されたアミノ基は、ジシリ
ルアミノ基ということができる。元のアミノ基の２つの水素原子が２つのヒドロカルビル
基によって置換される場合、得られる保護されたアミノ基は、ジヒドロカルビルアミノ基
ということができる。
【０１０３】
保護されたアミノ基の種類の例としては、これらに限定されないが、ビス（トリヒドロ
カルビルシリル）アミノ、ビス（ジヒドロカルビルヒドロシリル）アミノ、１−アザ−ジ
シラ−１−シクロヒドロカルビル、（トリヒドロカルビルシリル）（ヒドロカルビル）ア
ミノ、（ジヒドロカルビルヒドロシリル）（ヒドロカルビル）アミノ、１−アザ−２−シ
ラ−１−シクロヒドロカルビル、ジヒドロカルビルアミノ、および１−アザ−１−シクロ
ヒドロカルビルの各基を挙げることができる。
【０１０４】
ビス（トリヒドロカルビルシリル）アミノ基の具体例としては、これらに限定されない
が、ビス（トリメチルシリル）アミノ、ビス（トリエチルシリル）アミノ、ビス（トリイ
ソプロピルシリル）アミノ、ビス（トリ−ｎ−プロピルシリル）アミノ、ビス（トリイソ
ブチルシリル）アミノ、ビス（トリ−ｔ−ブチルシリル）アミノ、およびビス（トリフェ
ニルシリル）アミノの各基を挙げることができる。
【０１０５】
ビス（ジヒドロカルビルヒドロシリル）アミノ基の具体例としては、これらに限定され
ないが、ビス（ジメチルヒドロシリル）アミノ、ビス（ジエチルヒドロシリル）アミノ、
ビス（ジイソプロピルヒドロシリル）アミノ、ビス（ジ−ｎ−プロピルヒドロシリル）ア
ミノ、ビス（ジイソブチルヒドロシリル）アミノ、ビス（ジ−ｔ−ブチルヒドロシリル）
アミノ、およびビス（ジフェニルヒドロシリル）アミノの各基を挙げることができる。
【０１０６】
１−アザ−ジシラ−１−シクロヒドロカルビル基の具体例としては、これらに限定され
ないが、２，２，５，５−テトラメチル１−アザ−２，５−ジシラ−１−シクロペンチル
、２，２，５，５−テトラエチル−１−アザ−２，５−ジシラ−１−シクロペンチル、２
，２，５，５−テトラフェニル−１−アザ−２，５−ジシラ−１−シクロペンチル、２，
２，６，６−テトラメチル−１−アザ−２，６−ジシラ−１−シクロヘキシル、２，２，
６，６−テトラエチル−１−アザ−２，６−ジシラ−１−シクロヘキシル、および２，２
，６，６−テトラフェニル−１−アザ−２，６−ジシラ−１−シクロヘキシルの各基を挙
げることができる。
【０１０７】
（トリヒドロカルビルシリル）（ヒドロカルビル）アミノ基の具体例としては、これら
に限定されないが、（トリメチルシリル）（メチル）アミノ、（トリエチルシリル）（メ
チル）アミノ、（トリフェニルシリル）（メチル）アミノ、（トリメチルシリル）（エチ
ル）アミノ、（トリエチルシリル）（フェニル）アミノ、および（トリイソプロピルシリ
ル）（メチル）アミノの各基を挙げることができる。
【０１０８】
（ジヒドロカルビルヒドロシリル）（ヒドロカルビル）アミノ基の具体例としては、こ
れらに限定されないが、（ジメチルヒドロシリル）（メチル）アミノ、（ジエチルヒドロ
シリル）（メチル）アミノ、（ジイソプロピルヒドロシリル）（メチル）アミノ、（ジ−
ｎ−プロピルヒドロシリル）（エチル）アミノ、（ジイソブチルヒドロシリル）（フェニ
ル）アミノ、（ジ−ｔ−ブチルヒドロシリル）（フェニル）アミノ、および（ジフェニル
ヒドロシリル）（フェニル）アミノの各基を挙げることができる。
【０１０９】
１−アザ−２−シラ−１−シクロヒドロカルビル基の具体例としては、これらに限定さ
れないが、２，２−ジメチル−１−アザ−２−シラ−１−シクロペンチル、２，２−ジエ
チル−１−アザ−２−シラ−１−シクロペンチル、２，２−ジフェニル−１−アザ−２−
シラ−１−シクロペンチル、２，２−ジイソプロピル−１−アザ−２−シラ−１−シクロ
ヘキシル、２，２−ジブチル−１−アザ−２−シラ−１−シクロヘキシル、および２，２
−ジフェニル−１−アザ−２−シラ−１−シクロヘキシルの各基を挙げることができる。
【０１１０】
ジヒドロカルビルアミノ基の具体例としては、これらに限定されないが、ジメチルアミ
ノ、ジエチルアミノ、ジ−ｎ−プロピルアミノ、ジイソプロピルアミノ、ジ−ｎ−ブチル
アミノ、ジイソブチルアミノ、ジシクロヘキシルアミノ、ジフェニルアミノ、ジベンジル
アミノ、（メチル）（シクロヘキシル）アミノ、（エチル）（シクロヘキシル）アミノ、
（メチル）（フェニル）アミノ、（エチル）（フェニル）アミノ、（メチル）（ベンジル
）アミノ、および（エチル）（ベンジル）アミノの各基を挙げることができる。
【０１１１】
１−アザ−１−シクロヒドロカルビル基の具体例としては、これらに限定されないが、
アジリジノ、アゼチジノ、ピロリジノ、ピペリジノ、ホモピペルジノ、モルホリノ、Ｎ−
メチルピペラジノ、およびＮ−メチルホモピペラジノの各基を挙げることができる。
【０１１２】
１以上の実施形態では、保護されたアミノ基を含むラクトンまたはチオラクトンは、式
Ｉ：
【化５】
0006440753.tif 000006
により定義することができ、式中、各αは独立して、酸素原子または硫黄原子であり、Ｒ
１は結合または２価の有機基であり、Ｒ２は結合または２価の有機基であり、Ｒ３は水素
原子または１価の有機基であり、Ｒ４は結合または２価の有機基であり、およびＲ５およ
びＲ６はそれぞれ独立して、１価の有機基または加水分解性基であり、またはＲ５および
Ｒ６は結合して２価の有機基を形成する。
【０１１３】
特定の実施形態では、式ＩのＲ５およびＲ６が結合して２価の有機基を形成する場合、
保護されたアミノ基を含むラクトンまたはチオラクトンは、式ＩＩ：
【化６】
0006440753.tif 000007
により表すことができ、式中、各αは独立して、酸素原子または硫黄原子であり、Ｒ１は
結合または２価の有機基であり、Ｒ２は結合または２価の有機基であり、Ｒ３は水素原子
または１価の有機基であり、Ｒ４は結合または２価の有機基であり、Ｒ７は結合または加
水分解性基であり、Ｒ８は結合または加水分解性基であり、そして、Ｒ９は２価の有機基
である。
【０１１４】
１以上の実施形態では、保護されたアミノ基を含むラクトンまたはチオラクトンの１価
の有機基は、ヒドロカルビル基または置換ヒドロカルビル基であってもよく、例えば、こ
れらに限定されないが、アルキル、シクロアルキル、アルケニル、シクロアルケニル、ア
リール、アリル、アラルキル、アルカリル、またはアルキニルの各基であってもよい。置
換ヒドロカルビル基としては、１以上の水素原子が置換基、例えばヒドロカルビル、ヒド
ロカルビルオキシ、シリル、またはシロキシの各基、によって置換されたヒドロカルビル
基が挙げられる。１以上の実施形態では、これらの基は、１個の炭素原子から、またはそ
の基を形成するのに適当な最小数の炭素原子から、約２０個までの範囲の炭素原子を含む
。これらの基は、また、これらに限定されないが、窒素、ホウ素、酸素、ケイ素、硫黄、
スズ、およびリン原子などのヘテロ原子を含んでいてもよい。
【０１１５】
１以上の実施形態では、加水分解性基としては、非水性環境または無水もしくは実質的
に無水環境で、比較的安定であることによって、窒素原子との化学結合を維持する基また
は置換基が挙げられる。しかしながら、一旦、水、湿気、または水もしくは湿気を含む材
料に曝露されると、加水分解性基または置換基は加水分解し、それにより、窒素原子から
切断される。その結果、加水分解性基は、水素原子によって置換される。
【０１１６】
例示的な加水分解性基としては、シリル基または置換シリル基が挙げられる。シリル基
および置換シリル基の種類としては、これらに限定されないが、トリヒドロカルビルシリ
ル、トリシリルオキシシリル、トリヒドロカルビルオキシシリル、トリシリルシリル、ジ
ヒドロカルビルヒドロシリル、ジヒドロカルビル（シリルオキシ）シリル、ジヒドロカル
ビル（シリル）シリル、ジヒドロカルビル（ヒドロカルビルオキシ）シリル、ヒドロカル
ビルジヒドロシリル、ヒドロカルビル（ジシリルオキシ）シリル、ヒドロカルビル（ジシ
リル）シリル、およびヒドロカルビル（ジヒドロカルビルオキシ）シリルの各基を挙げる
ことができる。例えば、シリル基の種類としては、トリアルキルシリル、ジアルキルヒド
ロシリル、ジアルキル（シリルオキシ）シリル、ジアルキル（シリル）シリル、トリシク
ロアルキルシリル、ジシクロアルキルヒドロシリル、ジシクロアルキル（シリルオキシ）
シリル、ジシクロアルキル（シリル）シリル、トリアルケニルシリル、ジアルケニルヒド
ロシリル、ジアルケニル（シリルオキシ）シリル、ジアルケニル（シリル）シリル、トリ
シクロアルケニルシリル、ジシクロアルケニルヒドロシリル、ジシクロアルケニル（シリ
ルオキシ）シリル、ジシクロアルケニル（シリル）シリル、トリアリールシリル、ジアリ
ールヒドロシリル、ジアリール（シリルオキシ）シリル、ジアリール（シリル）シリル、
トリアリルシリル、ジアリルヒドロシリル、ジアリル（シリルオキシ）シリル、ジアリル
（シリル）シリル、トリアラルキルシリル、ジアラルキルヒドロシリル、ジアラルキル（
シリルオキシ）シリル、ジアラルキル（シリル）シリル、トリアルカリルシリル、ジアル
カリルヒドロシリル、ジアルカリル（シリルオキシ）シリル、ジアルカリル（シリル）シ
リル、トリアルキニルシリル、ジアルキニルヒドロシリル、ジアルキニル（シリルオキシ
）シリル、ジアルキニル（シリル）シリル、トリス（トリアルキルシリルオキシ）シリル
、トリス（トリアリールシリルオキシ）シリル、トリス（トリシクロアルキルシリルオキ
シ）シリル、トリス（トリアルコキシシリルオキシ）シリル、トリス（トリアリールオキ
シシリルオキシ）シリル、またはトリス（トリシクロアルキルオキシシリルオキシ）シリ
ルの各基を挙げることができる。置換シリル基としては、１以上の水素原子が、ヒドロカ
ルビル、ヒドロカルビルオキシ、シリル、またはシロキシなどの置換基によって置換され
たシリル基を挙げることができる。１以上の実施形態では、これらの基は、１個の炭素原
子から、またはその基を形成するのに適当な最小数の炭素原子から、約２０個までの範囲
の炭素原子を含む。これらの基は、また、これらに限定されないが、窒素、ホウ素、酸素
、ケイ素、硫黄、スズ、およびリン原子などのヘテロ原子を含んでいてもよい。
【０１１７】
１以上の実施形態では、保護されたアミノ基を含むラクトンまたはチオラクトンの２価
の有機基としては、ヒドロカルビレン基または置換ヒドロカルビレン基を挙げることでき
、例えばこれらに限定されないが、アルキレン、シクロアルキレン、アルケニレン、シク
ロアルケニレン、アルキニレン、シクロアルキニレン、またはアリーレンの各基を挙げる
ことができる。置換ヒドロカルビレン基としては、１以上の水素原子が、アルキル基など
の置換基によって置換されたヒドロカルビレン基を挙げることができる。１以上の実施形
態では、これらの基は、１個の炭素原子から、またはその基を形成するのに適当な最小数
の炭素原子から、約２０個までの範囲の炭素原子を含む。これらの基は、また、これらに
限定されないが、窒素、酸素、ホウ素、ケイ素、硫黄、スズ、およびリン原子などのヘテ
ロ原子を含んでいてもよい。
【０１１８】
特定の実施形態において、式ＩのＲ６がシリル基である場合、保護されたアミノ基を含
むラクトンまたはチオラクトンは、式ＩＩＩ：
【化７】
0006440753.tif 000008
で表すことができ、式中、各αは独立して、酸素原子または硫黄原子であり、Ｒ１は結合
または２価の有機基であり、Ｒ２は結合または２価の有機基であり、Ｒ３は水素原子また
は１価の有機基であり、Ｒ４は結合または２価の有機基であり、Ｒ５は１価の有機基また
は加水分解性基であり、各Ｒ１０は独立して、水素原子または１価の有機基であり、また
はＲ５およびＲ１０は結合して２価の有機基を形成する。
【０１１９】
他の特定の実施形態において、式ＩＩＩのＲ５およびＲ１０が結合して２価の有機基を
形成する場合、保護されたアミノ基を含むラクトンまたはチオラクトンは、式ＩＶ：
【化８】
0006440753.tif 000009
で表すことができ、式中、各αは独立して、酸素原子または硫黄原子であり、Ｒ１は結
合または２価の有機基であり、Ｒ２は結合または２価の有機基であり、Ｒ３は水素原子ま
たは１価の有機基であり、Ｒ４は結合または２価の有機基であり、各Ｒ１０は独立して、
水素原子または１価の有機基であり、Ｒ１１は結合または加水分解性基であり、Ｒ１２は
２価の有機基である。
【０１２０】
他の特定の実施形態において、式ＩのＲ５およびＲ６が、それぞれ独立して、シリル基
である場合、保護されたアミノ基を含むラクトンまたはチオラクトンは、式Ｖ：
【化９】
0006440753.tif 000010
で表すことができ、式中、各αは独立して、酸素原子または硫黄原子であり、Ｒ１は結合
または２価の有機基であり、Ｒ２は結合または２価の有機基であり、Ｒ３は水素原子また
は１価の有機基であり、Ｒ４は結合または２価の有機基であり、各Ｒ１３および各Ｒ１４
は、それぞれ独立して、水素原子または１価の有機基であり、またはＲ１３およびＲ１４
は結合して２価の有機基を形成する。
【０１２１】
他の特定の実施形態において、式ＶのＲ１３およびＲ１４が結合して２価の有機基を形
成する場合、保護されたアミノ基を含むラクトンまたはチオラクトンは、式ＶＩ：
【化１０】
0006440753.tif 000011
で表すことができ、式中、各αは独立して、酸素原子または硫黄原子であり、Ｒ１は結合
または２価の有機基であり、Ｒ２は結合または２価の有機基であり、Ｒ３は水素原子また
は１価の有機基であり、Ｒ４は結合または２価の有機基であり、各Ｒ１３および各Ｒ１４
はそれぞれ独立して、水素原子または１価の有機基であり、Ｒ１５は２価の有機基である
。
【０１２２】
１以上の実施形態において、式ＩのＲ５およびＲ６が共にヒドロカルビル基であり、両
方のα原子が酸素原子である場合、ラクトンは、ジヒドロカルビルアミノラクトンという
ことができる。他の実施形態において、式ＩのＲ５およびＲ６が共にシリル基であり、両
方のα原子が酸素原子である場合、ラクトンは、ジシリルアミノラクトンということがで
きる。１以上の実施形態において、式ＩのＲ５およびＲ６の一方がヒドロカルビル基であ
り、式ＩのＲ５およびＲ６の一方がシリル基であり、両方のα原子が酸素原子である場合
、ラクトンは、［（ヒドロカルビル）（シリル）アミノ］ラクトンということができる。
１以上の実施形態において、式ＩのＲ５およびＲ６が両方ともヒドロカルビル基であり、
一つのα原子（いすれかのα原子）が硫黄原子、他方のα原子が酸素原子である場合は、
ラクトンは、ジヒドロカルビルアミノモノチオラクトンということができる。他の実施形
態において、式ＩのＲ５およびＲ６が共にシリル基であり、一つのα原子（いすれかのα
原子）が硫黄原子であり、他方のα原子が酸素原子である場合、ラクトンは、ジシリルア
ミノモノチオラクトンということができる。１以上の実施形態において、Ｒ５およびＲ６
の一方がヒドロカルビル基であり、式ＩのＲ５およびＲ６の一方がシリル基であり、一つ
のα原子（いすれかのα原子）が硫黄原子であり、他方のα原子が酸素原子である場合は
、ラクトンは、［（ヒドロカルビル）（シリル）アミノ］モノチオラクトンということが
できる。１以上の実施形態において、式ＩのＲ５およびＲ６が共にヒドロカルビル基であ
り、両方のα原子が硫黄原子である場合、ラクトンは、ジヒドロカルビルアミノジチオラ
クトンということができる。他の実施形態において、式ＩのＲ５およびＲ６が共にシリル
基であり、両方のα原子が硫黄原子である場合は、ラクトンは、ジシリルアミノジチオラ
クトンということができる。１以上の実施形態において、式ＩのＲ５およびＲ６の一方が
ヒドロカルビル基であり、式ＩのＲ５およびＲ６の一方がシリル基であり、両方のα原子
が硫黄原子である場合は、ラクトンは、［（ヒドロカルビル）（シリル）アミノ］ジチオ
ラクトンということができる。上で述べたように、モノチオラクトンおよびジチオラクト
ンは、また、チオラクトンとして集合的にいうことができる。
【０１２３】
１以上の実施形態において、式ＩのＲ５およびＲ６が結合して２価のヒドロカルビレン
基を形成し、両方のα原子が酸素原子である場合、ラクトンは、（１−アザ−１−シクロ
ヒドロカルビル）ラクトンということができる。他の実施形態において、式ＶのＲ１３お
よびＲ１４が結合して２価のヒドロカルビレン基を形成し、両方のα原子が酸素原子であ
る場合、ラクトンは、（１−アザ−ジシラ−１−シクロヒドロカルビル）ラクトンという
ことができる。１以上の実施形態において、式ＩＩＩのＲ５およびＲ１０が結合して２価
のヒドロカルビレン基を形成し、両方のα原子が酸素原子である場合、ラクトンは、（１
−アザ−２−シラ−１−シクロヒドロカルビル）ラクトンということができる。１以上の
実施形態において、式ＩのＲ５およびＲ６が結合して２価のヒドロカルビレン基を形成し
、一つのα原子（いすれかのα原子）が硫黄原子であり、他方のα原子が酸素原子である
場合、ラクトンは、（１−アザ−１−シクロヒドロカルビル）モノチオラクトンというこ
とができる。他の実施形態において、式ＶのＲ１３およびＲ１４が結合して２価のヒドロ
カルビレン基を形成し、一つのα原子（いすれかのα原子）が硫黄原子であり、他方のα
原子が酸素原子である場合、ラクトンは、（１−アザ−ジシラ−１−シクロヒドロカルビ
ル）モノチオラクトンとしていうことができる。１以上の実施形態において、式ＩＩＩの
Ｒ５およびＲ１０が結合して２価のヒドロカルビレン基を形成し、一つのα原子（いすれ
かのα原子）が硫黄原子であり、他方のα原子が酸素原子である場合、ラクトンは、（１
−アザ−２−シラ−１−シクロヒドロカルビル）モノチオラクトンということができる。
１以上の実施形態において、式ＩのＲ５およびＲ６が結合して２価のヒドロカルビレン基
を形成し、両方のα原子が硫黄原子である場合、ラクトンは、（１−アザ−１−シクロヒ
ドロカルビル）ジチオラクトンということができる。他の実施形態において、式ＶのＲ１
３およびＲ１４が結合して２価のヒドロカルビレン基を形成し、両方のα原子が硫黄原子
である場合、ラクトンは、（１−アザ−ジシラ−１−シクロヒドロカルビル）ジチオラク
トンということができる。１以上の実施形態において、式ＩＩＩのＲ５およびＲ１０が結
合して２価のヒドロカルビレン基を形成し、両方のα原子が硫黄原子である場合、ラクト
ンは、（１−アザ−２−シラ−１−シクロヒドロカルビル）ジチオラクトンということが
できる。
【０１２４】
ジヒドロカルビルアミノラクトンの具体例としては、α−（ジメチルアミノ）−α−ア
セトラクトン、α−（ジメチルアミノ）−β−プロピオラクトン、β−（ジメチルアミノ
）−β−プロピオラクトン、α−（ジメチルアミノ）−γ−ブチロラクトン、β−（ジメ
チルアミノ）−γ−ブチロラクトン、γ−（ジメチルアミノ）−γ−ブチロラクトン、α
−（ジメチルアミノ）−δ−バレロラクトン、β−（ジメチルアミノ）−δ−バレロラク
トン、γ−（ジメチルアミノ）−δ−バレロラクトン、δ−（ジメチルアミノ）−δ−バ
レロラクトン、α−（ジメチルアミノ）−ε−カプロラクトン、β−（ジメチルアミノ）
−ε−カプロラクトン、γ−（ジメチルアミノ）−ε−カプロラクトン、δ−（ジメチル
アミノ）−ε−カプロラクトン、ε−（ジメチルアミノ）−ε−カプロラクトン、α−（
ジメチルアミノ）−ζ−エナントラクトン、β−（ジメチルアミノ）−ζ−エナントラク
トン、γ−（ジメチルアミノ）−ζ−エナントラクトン、δ−（ジメチルアミノ）−ζ−
エナントラクトン、ε−（ジメチルアミノ）−ζ−エナントラクトン、ζ−（ジメチルア
ミノ）−ζ−エナントラクトン、α−（ジメチルアミノ）−η−カプリロラクトン、β−
（ジメチルアミノ）−η−カプリロラクトン、γ−（ジメチルアミノ）−η−カプリロラ
クトン、δ−（ジメチルアミノ）−η−カプリロラクトン、ε−（ジメチルアミノ）−η
−カプリロラクトン、ζ−（ジメチルアミノ）−η−カプリロラクトン、η−（ジメチル
アミノ）−η−カプリロラクトン、α−（ジメチルアミノ）−θ−ペラルゴラクトン、β
−（ジメチルアミノ）−θ−ペラルゴラクトン、γ−（ジメチルアミノ）−θ−ペラルゴ
ラクトン、δ−（ジメチルアミノ）−θ−ペラルゴラクトン、ε−（ジメチルアミノ）−
θ−ペラルゴラクトン、ζ−（ジメチルアミノ）−θ−ペラルゴラクトン、η−（ジメチ
ルアミノ）−θ−ペラルゴラクトン、θ−（ジメチルアミノ）−θ−ペラルゴラクトン、
α−（ジフェニルアミノ）−α−アセトラクトン、α−（ジフェニルアミノ）−β−プロ
ピオラクトン、β−（ジフェニルアミノ）−β−プロピオラクトン、α−（ジフェニルア
ミノ）−γ−ブチロラクトン、β−（ジフェニルアミノ）−γ−ブチロラクトン、γ−（
ジフェニルアミノ）−γ−ブチロラクトン、α−（ジフェニルアミノ）−δ−バレロラク
トン、β−（ジフェニルアミノ）−δ−バレロラクトン、γ−（ジフェニルアミノ）−δ
−バレロラクトン、δ−（ジフェニルアミノ）−δ−バレロラクトン、α−（ジフェニル
アミノ）−ε−カプロラクトン、β−（ジフェニルアミノ）−ε−カプロラクトン、γ−
（ジフェニルアミノ）−ε−カプロラクトン、δ−（ジフェニルアミノ）−ε−カプロラ
クトン、ε−（ジフェニルアミノ）−ε−カプロラクトン、α−（ジフェニルアミノ）−
ζ−エナントラクトン、β−（ジフェニルアミノ）−ζ−エナントラクトン、γ−（ジフ
ェニルアミノ）−ζ−エナントラクトン、δ−（ジフェニルアミノ）−ζ−エナントラク
トン、ε−（ジフェニルアミノ）−ζ−エナントラクトン、ζ−（ジフェニルアミノ）−
ζ−エナントラクトン、α−（ジフェニルアミノ）−η−カプリロラクトン、β−（ジフ
ェニルアミノ）−η−カプリロラクトン、γ−（ジフェニルアミノ）−η−カプリロラク
トン、δ−（ジフェニルアミノ）−η−カプリロラクトン、ε−（ジフェニルアミノ）−
η−カプリロラクトン、ζ−（ジフェニルアミノ）−η−カプリロラクトン、η−（ジフ
ェニルアミノ）−η−カプリロラクトン、α−（ジフェニルアミノ）−θ−ペラルゴラク
トン、β−（ジフェニルアミノ）−θ−ペラルゴラクトン、γ−（ジフェニルアミノ）−
θ−ペラルゴラクトン、δ−（ジフェニルアミノ）−θ−ペラルゴラクトン、ε−（ジフ
ェニルアミノ）−θ−ペラルゴラクトン、ζ−（ジフェニルアミノ）−θ−ペラルゴラク
トン、η−（ジフェニルアミノ）−θ−ペラルゴラクトンおよびθ−（ジフェニルアミノ
）−θ−ペラルゴラクトンが挙げられる。
【０１２５】
ジシリルアミノラクトンの具体例としては、α−［ビス（トリメチルシリル）アミノ］
−α−アセトラクトン、α−［ビス（トリメチルシリル）アミノ］−β−プロピオラクト
ン、β−［ビス（トリメチルシリル）アミノ］−β−プロピオラクトン、α−［ビス（ト
リメチルシリル）アミノ］−γ−ブチロラクトン、β−［ビス（トリメチルシリル）アミ
ノ］−γ−ブチロラクトン、γ−［ビス（トリメチルシリル）アミノ］−γ−ブチロラク
トン、α−［ビス（トリメチルシリル）アミノ］−δ−バレロラクトン、β−［ビス（ト
リメチルシリル）アミノ］−δ−バレロラクトン、γ−［ビス（トリメチルシリル）アミ
ノ］−δ−バレロラクトン、δ−［ビス（トリメチルシリル）アミノ］−δ−バレロラク
トン、α−［ビス（トリメチルシリル）アミノ］−ε−カプロラクトン、β−［ビス（ト
リメチルシリル）アミノ］−ε−カプロラクトン、γ−［ビス（トリメチルシリル）アミ
ノ］−ε−カプロラクトン、δ−［ビス（トリメチルシリル）アミノ］−ε−カプロラク
トン、ε−［ビス（トリメチルシリル）アミノ］−ε−カプロラクトン、α−［ビス（ト
リメチルシリル）アミノ］−ζ−エナントラクトン、β−［ビス（トリメチルシリル）ア
ミノ］−ζ−エナントラクトン、γ−［ビス（トリメチルシリル）アミノ］−ζ−エナン
トラクトン、δ−［ビス（トリメチルシリル）アミノ］−ζ−エナントラクトン、ε−［
ビス（トリメチルシリル）アミノ］−ζ−エナントラクトン、ζ−［ビス（トリメチルシ
リル）アミノ］−ζ−エナントラクトン、α−［ビス（トリメチルシリル）アミノ］−η
−カプリロラクトン、β−［ビス（トリメチルシリル）アミノ］−η−カプリロラクトン
、γ−［ビス（トリメチルシリル）アミノ］−η−カプリロラクトン、δ−［ビス（トリ
メチルシリル）アミノ］−η−カプリロラクトン、ε−［ビス（トリメチルシリル）アミ
ノ］−η−カプリロラクトン、ζ−［ビス（トリメチルシリル）アミノ］−η−カプリロ
ラクトン、η−〔ビス（トリメチルシリル）アミノ］−η−カプリロラクトン、α−［ビ
ス（トリメチルシリル）アミノ］−θ−ペラルゴラクトン、β−［ビス（トリメチルシリ
ル）アミノ］−θ−ペラルゴラクトン、γ−［ビス（トリメチルシリル）アミノ］−θ−
ペラルゴラクトン、δ−［ビス（トリメチルシリル）アミノ］−θ−ペラルゴラクトン、
ε−［ビス（トリメチルシリル）アミノ］−θ−ペラルゴラクトン、ζ−［ビス（トリメ
チルシリル）アミノ］−θ−ペラルゴラクトン、η−〔ビス（トリメチルシリル）アミノ
］−θ−ペラルゴラクトン、θ−〔ビス（トリメチルシリル）アミノ］−θ−ペラルゴラ
クトン、α−［ビス（トリフェニルシリル）アミノ］−α−アセトラクトン、α−［ビス
（トリフェニルシリル）アミノ］−β−プロピオラクトン、β−［ビス（トリフェニルシ
リル）アミノ］−β−プロピオラクトン、α−［ビス（トリフェニルシリル）アミノ］−
γ−ブチロラクトン、β−［ビス（トリフェニルシリル）アミノ］−γ−ブチロラクトン
、γ−［ビス（トリフェニルシリル）アミノ］−γ−ブチロラクトン、α−［ビス（トリ
フェニルシリル）アミノ］−δ−バレロラクトン、β−［ビス（トリフェニルシリル）ア
ミノ］−δ−バレロラクトン、γ−［ビス（トリフェニルシリル）アミノ］−δ−バレロ
ラクトン、δ−［ビス（トリフェニルシリル）アミノ］−δ−バレロラクトン、α−［ビ
ス（トリフェニルシリル）アミノ］−ε−カプロラクトン、β−［ビス（トリフェニルシ
リル）アミノ］−ε−カプロラクトン、γ−［ビス（トリフェニルシリル）アミノ］−ε
−カプロラクトン、δ−［ビス（トリフェニルシリル）アミノ］−ε−カプロラクトン、
ε−［ビス（トリフェニルシリル）アミノ］−ε−カプロラクトン、α−［ビス（トリフ
ェニルシリル）アミノ］−ζ−エナントラクトン、β−［ビス（トリフェニルシリル）ア
ミノ］−ζ−エナントラクトン、γ−［ビス（トリフェニルシリル）アミノ］−ζ−エナ
ントラクトン、δ−［ビス（トリフェニルシリル）アミノ］−ζ−エナントラクトン、ε
−［ビス（トリフェニルシリル）アミノ］−ζ−エナントラクトン、ζ−［ビス（トリフ
ェニルシリル）アミノ］−ζ−エナントラクトン、α−［ビス（トリフェニルシリル）ア
ミノ］−η−カプリロラクトン、β−［ビス（トリフェニルシリル）アミノ］−η−カプ
リロラクトン、γ−［ビス（トリフェニルシリル）アミノ］−η−カプリロラクトン、δ
−［ビス（トリフェニルシリル）アミノ］−η−カプリロラクトン、ε−［ビス（トリフ
ェニルシリル）アミノ］−η−カプリロラクトン、ζ−［ビス（トリフェニルシリル）ア
ミノ］−η−カプリロラクトン、η−［ビス（トリフェニルシリル）アミノ］−η−カプ
リロラクトン、α−［ビス（トリフェニルシリル）アミノ］−θ−ペラルゴラクトン、β
−［ビス（トリフェニルシリル）アミノ］−θ−ペラルゴラクトン、γ−［ビス（トリフ
ェニルシリル）アミノ］−θ−ペラルゴラクトン、δ−［ビス（トリフェニルシリル）ア
ミノ］−θ−ペラルゴラクトン、ε−［ビス（トリフェニルシリル）アミノ］−θ−ペラ
ルゴラクトン、ζ−［ビス（トリフェニルシリル）アミノ］−θ−ペラルゴラクトン、η
−［ビス（トリフェニルシリル）アミノ］−θ−ペラルゴラクトンおよびθ−［ビス（ト
リフェニルシリル）アミノ］−θ−ペラルゴラクトンが挙げられる。
【０１２６】
［（ヒドロカルビル）（シリル）アミノ］ラクトンの具体例としては、α−［（メチル
）（トリメチルシリル）アミノ］−α−アセトラクトン、α−［（メチル）（トリメチル
シリル）アミノ］−β−プロピオラクトン、β−［（メチル）（トリメチルシリル）アミ
ノ］−β−プロピオラクトン、α−［（メチル）（トリメチルシリル）アミノ］−γ−ブ
チロラクトン、β−［（メチル）（トリメチルシリル）アミノ］−γ−ブチロラクトン、
γ−［（メチル）（トリメチルシリル）アミノ］−γ−ブチロラクトン、α−［（メチル
）（トリメチルシリル）アミノ］−δ−バレロラクトン、β−［（メチル）（トリメチル
シリル）アミノ］−δ−バレロラクトン、γ−［（メチル）（トリメチルシリル）アミノ
］−δ−バレロラクトン、δ−［（メチル）（トリメチルシリル）アミノ］−δ−バレロ
ラクトン、α−［（メチル）（トリメチルシリル）アミノ］−ε−カプロラクトン、β−
［（メチル）（トリメチルシリル）アミノ］−ε−カプロラクトン、γ−［（メチル）（
トリメチルシリル）アミノ］−ε−カプロラクトン、δ−［（メチル）（トリメチルシリ
ル）アミノ］−ε−カプロラクトン、ε−［（メチル）（トリメチルシリル）アミノ］−
ε−カプロラクトン、α−［（メチル）（トリメチルシリル）アミノ］−ζ−エナントラ
クトン、β−［（メチル）（トリメチルシリル）アミノ］−ζ−エナントラクトン、γ−
［（メチル）（トリメチルシリル）アミノ］−ζ−エナントラクトン、δ−［（メチル）
（トリメチルシリル）アミノ］−ζ−エナントラクトン、ε−［（メチル）（トリメチル
シリル）アミノ］−ζ−エナントラクトン、ζ−［（メチル）（トリメチルシリル）アミ
ノ］−ζ−エナントラクトン、α−［（メチル）（トリメチルシリル）アミノ］−η−カ
プリロラクトン、β−［（メチル）（トリメチルシリル）アミノ］−η−カプリロラクト
ン、γ−［（メチル）（トリメチルシリル）アミノ］−η−カプリロラクトン、δ−［（
メチル）（トリメチルシリル）アミノ］−η−カプリロラクトン、ε−［（メチル）（ト
リメチルシリル）アミノ］−η−カプリロラクトン、ζ−［（メチル）（トリメチルシリ
ル）アミノ］−η−カプリロラクトン、η−［（メチル）（トリメチルシリル）アミノ］
−η−カプリロラクトン、α−［（メチル）（トリメチルシリル）アミノ］−θ−ペラル
ゴラクトン、β−［（メチル）（トリメチルシリル）アミノ］−θ−ペラルゴラクトン、
γ−［（メチル）（トリメチルシリル）アミノ］−θ−ペラルゴラクトン、δ−［（メチ
ル）（トリメチルシリル）アミノ］−θ−ペラルゴラクトン、ε−［（メチル）（トリメ
チルシリル）アミノ］−θ−ペラルゴラクトン、ζ−［（メチル）（トリメチルシリル）
アミノ］−θ−ペラルゴラクトン、η−［（メチル）（トリメチルシリル）アミノ］−θ
−ペラルゴラクトン、θ−［（メチル）（トリメチルシリル）アミノ］−θ−ペラルゴラ
クトン、α−［（メチル）（トリフェニルシリル）アミノ］−α−アセトラクトン、α−
［（メチル）（トリフェニルシリル）アミノ］−β−プロピオラクトン、β−［（メチル
）（トリフェニルシリル）アミノ］−β−プロピオラクトン、α−［（メチル）（トリフ
ェニルシリル）アミノ］−γ−ブチロラクトン、β−［（メチル）（トリフェニルシリル
）アミノ］−γ−ブチロラクトン、γ−［（メチル）（トリフェニルシリル）アミノ］−
γ−ブチロラクトン、α−［（メチル）（トリフェニルシリル）アミノ］−δ−バレロラ
クトン、β−［（メチル）（トリフェニルシリル）アミノ］−δ−バレロラクトン、γ−
［（メチル）（トリフェニルシリル）アミノ］−δ−バレロラクトン、δ−［（メチル）
（トリフェニルシリル）アミノ］−δ−バレロラクトン、α−［（メチル）（トリフェニ
ルシリル）アミノ］−ε−カプロラクトン、β−［（メチル）（トリフェニルシリル）ア
ミノ］−ε−カプロラクトン、γ−［（メチル）（トリフェニルシリル）アミノ］−ε−
カプロラクトン、δ−［（メチル）（トリフェニルシリル）アミノ］−ε−カプロラクト
ン、ε−［（メチル）（トリフェニルシリル）アミノ］−ε−カプロラクトン、α−［（
メチル）（トリフェニルシリル）アミノ］−ζ−エナントラクトン、β−［（メチル）（
トリフェニルシリル）アミノ］−ζ−エナントラクトン、γ−［（メチル）（トリフェニ
ルシリル）アミノ］−ζ−エナントラクトン、δ−［（メチル）（トリフェニルシリル）
アミノ］−ζ−エナントラクトン、ε−［（メチル）（トリフェニルシリル）アミノ］−
ζ−エナントラクトン、ζ−［（メチル）（トリフェニルシリル）アミノ］−ζ−エナン
トラクトン、α−［（メチル）（トリフェニルシリル）アミノ］−η−カプリロラクトン
、β−［（メチル）（トリフェニルシリル）アミノ］−η−カプリロラクトン、γ−［（
メチル）（トリフェニルシリル）アミノ］−η−カプリロラクトン、δ−［（メチル）（
トリフェニルシリル）アミノ］−η−カプリロラクトン、ε−［（メチル）（トリフェニ
ルシリル）アミノ］−η−カプリロラクトン、ζ−［（メチル）（トリフェニルシリル）
アミノ］−η−カプリロラクトン、η−［（メチル）（トリフェニルシリル）アミノ］−
η−カプリロラクトン、α−［（メチル）（トリフェニルシリル）アミノ］−θ−ペラル
ゴラクトン、β−［（メチル）（トリフェニルシリル）アミノ］−θ−ペラルゴラクトン
、γ−［（メチル）（トリフェニルシリル）アミノ］−θ−ペラルゴラクトン、δ−［（
メチル）（トリフェニルシリル）アミノ］−θ−ペラルゴラクトン、ε−［（メチル）（
トリフェニルシリル）アミノ］−θ−ペラルゴラクトン、ζ−［（メチル）（トリフェニ
ルシリル）アミノ］−θ−ペラルゴラクトン、η−［（メチル）（トリフェニルシリル）
アミノ］−θ−ペラルゴラクトン、θ−［（メチル）（トリフェニルシリル）アミノ］−
θ−ペラルゴラクトン、α−［（フェニル）（トリメチルシリル）アミノ］−α−アセト
ラクトン、α−［（フェニル）（トリメチルシリル）アミノ］−β−プロピオラクトン、
β−［（フェニル）（トリメチルシリル）アミノ］−β−プロピオラクトン、α−［（フ
ェニル）（トリメチルシリル）アミノ］−γ−ブチロラクトン、β−［（フェニル）（ト
リメチルシリル）アミノ］−γ−ブチロラクトン、γ−［（フェニル）（トリメチルシリ
ル）アミノ］−γ−ブチロラクトン、α−［（フェニル）（トリメチルシリル）アミノ］
−δ−バレロラクトン、β−［（フェニル）（トリメチルシリル）アミノ］−δ−バレロ
ラクトン、γ−［（フェニル）（トリメチルシリル）アミノ］−δ−バレロラクトン、δ
−［（フェニル）（トリメチルシリル）アミノ］−δ−バレロラクトン、α−［（フェニ
ル）（トリメチルシリル）アミノ］−ε−カプロラクトン、β−［（フェニル）（トリメ
チルシリル）アミノ］−ε−カプロラクトン、γ−［（フェニル）（トリメチルシリル）
アミノ］−ε−カプロラクトン、δ−［（フェニル）（トリメチルシリル）アミノ］−ε
−カプロラクトン、ε−［（フェニル）（トリメチルシリル）アミノ］−ε−カプロラク
トン、α−［（フェニル）（トリメチルシリル）アミノ］−ζ−エナントラクトン、β−
［（フェニル）（トリメチルシリル）アミノ］−ζ−エナントラクトン、γ−［（フェニ
ル）（トリメチルシリル）アミノ］−ζ−エナントラクトン、δ−［（フェニル）（トリ
メチルシリル）アミノ］−ζ−エナントラクトン、ε−［（フェニル）（トリメチルシリ
ル）アミノ］−ζ−エナントラクトン、ζ−［（フェニル）（トリメチルシリル）アミノ
］−ζ−エナントラクトン、α−［（フェニル）（トリメチルシリル）アミノ］−η−カ
プリロラクトン、β−［（フェニル）（トリメチルシリル）アミノ］−η−カプリロラク
トン、γ−［（フェニル）（トリメチルシリル）アミノ］−η−カプリロラクトン、δ−
［（フェニル）（トリメチルシリル）アミノ］−η−カプリロラクトン、−［（フェニル
）（トリメチルシリル）アミノ］−η−カプリロラクトン、ζ−［（フェニル）（トリメ
チルシリル）アミノ］−η−カプリロラクトン、η−［（フェニル）（トリメチルシリル
）アミノ］−η−カプリロラクトン、α−［（フェニル）（トリメチルシリル）アミノ］
−θ−ペラルゴラクトン、β−［（フェニル）（トリメチルシリル）アミノ］−θ−ペラ
ルゴラクトン、γ−［（フェニル）（トリメチルシリル）アミノ］−θ−ペラルゴラクト
ン、δ−［（フェニル）（トリメチルシリル）アミノ］−θ−ペラルゴラクトン、ε−［
（フェニル）（トリメチルシリル）アミノ］−θ−ペラルゴラクトン、ζ−［（フェニル
）（トリメチルシリル）アミノ］−θ−ペラルゴラクトン、η−［（フェニル）（トリメ
チルシリル）アミノ］−θ−ペラルゴラクトン、θ−［（フェニル）（トリメチルシリル
）アミノ］−θ−ペラルゴラクトン、α−［（フェニル）（トリフェニルシリル）アミノ
］−α−アセトラクトン、α−［（フェニル）（トリフェニルシリル）アミノ］−β−プ
ロピオラクトン、β−［（フェニル）（トリフェニルシリル）アミノ］−β−プロピオラ
クトン、α−［（フェニル）（トリフェニルシリル）アミノ］−γ−ブチロラクトン、β
−［（フェニル）（トリフェニルシリル）アミノ］−γ−ブチロラクトン、γ−［（フェ
ニル）（トリフェニルシリル）アミノ］−γ−ブチロラクトン、α−［（フェニル）（ト
リフェニルシリル）アミノ］−δ−バレロラクトン、β−［（フェニル）（トリフェニル
シリル）アミノ］−δ−バレロラクトン、γ−［（フェニル）（トリフェニルシリル）ア
ミノ］−δ−バレロラクトン、δ−［（フェニル）（トリフェニルシリル）アミノ］−δ
−バレロラクトン、α−［（フェニル）（トリフェニルシリル）アミノ］−ε−カプロラ
クトン、β−［（フェニル）（トリフェニルシリル）アミノ］−ε−カプロラクトン、γ
−［（フェニル）（トリフェニルシリル）アミノ］−ε−カプロラクトン、δ−［（フェ
ニル）（トリフェニルシリル）アミノ］−ε−カプロラクトン、ε−［（フェニル）（ト
リフェニルシリル）アミノ］−ε−カプロラクトン、α−［（フェニル）（トリフェニル
シリル）アミノ］−ζ−エナントラクトン、β−［（フェニル）（トリフェニルシリル）
アミノ］−ζ−エナントラクトン、γ−［（フェニル）（トリフェニルシリル）アミノ］
−ζ−エナントラクトン、δ−［（フェニル）（トリフェニルシリル）アミノ］−ζ−エ
ナントラクトン、ε−［（フェニル）（トリフェニルシリル）アミノ］−ζ−エナントラ
クトン、ζ−［（フェニル）（トリフェニルシリル）アミノ］−ζ−エナントラクトン、
α−［（フェニル）（トリフェニルシリル）アミノ］−η−カプリロラクトン、β−［（
フェニル）（トリフェニルシリル）アミノ］−η−カプリロラクトン、γ−［（フェニル
）（トリフェニルシリル）アミノ］−η−カプリロラクトン、δ−［（フェニル）（トリ
フェニルシリル）アミノ］−η−カプリロラクトン、ε−［（フェニル）（トリフェニル
シリル）アミノ］−η−カプリロラクトン、ζ−［（フェニル）（トリフェニルシリル）
アミノ］−η−カプリロラクトン、η−［（フェニル）（トリフェニルシリル）アミノ］
−η−カプリロラクトン、α−［（フェニル）（トリフェニルシリル）アミノ］−θ−ペ
ラルゴラクトン、β−［（フェニル）（トリフェニルシリル）アミノ］−θ−ペラルゴラ
クトン、γ−［（フェニル）（トリフェニルシリル）アミノ］−θ−ペラルゴラクトン、
δ−［（フェニル）（トリフェニルシリル）アミノ］−θ−ペラルゴラクトン、ε−［（
フェニル）（トリフェニルシリル）アミノ］−θ−ペラルゴラクトン、ζ−［（フェニル
）（トリフェニルシリル）アミノ］−θ−ペラルゴラクトン、η−［（フェニル）（トリ
フェニルシリル）アミノ］−θ−ペラルゴラクトンおよびθ−［（フェニル）（トリフェ
ニルシリル）アミノ］−θ−ペラルゴラクトンが挙げられる。
【０１２７】
ジヒドロカルビルアミノチオラクトンの具体例としては、α−（ジメチルアミノ）−α
−アセトチオラクトン、α−（ジメチルアミノ）−β−プロピオチオラクトン、β−（ジ
メチルアミノ）−β−プロピオチオラクトン、α−（ジメチルアミノ）−γ−ブチロチオ
ラクトン、β−（ジメチルアミノ）−γ−ブチロチオラクトン、γ−（ジメチルアミノ）
−γ−ブチロチオラクトン、α−（ジメチルアミノ）−δ−バレロチオラクトン、β−（
ジメチルアミノ）−δ−バレロチオラクトン、γ−（ジメチルアミノ）−δ−バレロチオ
ラクトン、δ−（ジメチルアミノ）−δ−バレロチオラクトン、α−（ジメチルアミノ）
−ε−カプロチオラクトン、β−（ジメチルアミノ）−ε−カプロチオラクトン、γ−（
ジメチルアミノ）−ε−カプロチオラクトン、δ−（ジメチルアミノ）−ε−カプロチオ
ラクトン、ε−（ジメチルアミノ）−ε−カプロチオラクトン、α−（ジメチルアミノ）
−ζ−エナントチオラクトン、β−（ジメチルアミノ）−ζ−エナントチオラクトン、γ
−（ジメチルアミノ）−ζ−エナントチオラクトン、δ−（ジメチルアミノ）−ζ−エナ
ントチオラクトン、ε−（ジメチルアミノ）−ζ−エナントチオラクトン、ζ−（ジメチ
ルアミノ）−ζ−エナントチオラクトン、α−（ジメチルアミノ）−η−カプリロチオラ
クトン、β−（ジメチルアミノ）−η−カプリロチオラクトン、γ−（ジメチルアミノ）
−η−カプリロチオラクトン、δ−（ジメチルアミノ）−η−カプリロチオラクトン、ε
−（ジメチルアミノ）−η−カプリロチオラクトン、ζ−（ジメチルアミノ）−η−カプ
リロチオラクトン、η−（ジメチルアミノ）−η−カプリロチオラクトン、α−（ジメチ
ルアミノ）−θ−ペラルゴチオラクトン、β−（ジメチルアミノ）−θ−ペラルゴチオラ
クトン、γ−（ジメチルアミノ）−θ−ペラルゴチオラクトン、δ−（ジメチルアミノ）
−θ−ペラルゴチオラクトン、ε−（ジメチルアミノ）−θ−ペラルゴチオラクトン、ζ
−（ジメチルアミノ）−θ−ペラルゴチオラクトン、η−（ジメチルアミノ）−θ−ペラ
ルゴチオラクトン、θ−（ジメチルアミノ）−θ−ペラルゴチオラクトン、α−（ジフェ
ニルアミノ）−α−アセトチオラクトン、α−（ジフェニルアミノ）−β−プロピオチオ
ラクトン、β−（ジフェニルアミノ）−β−プロピオチオラクトン、α−（ジフェニルア
ミノ）−γ−ブチロチオラクトン、β−（ジフェニルアミノ）−γ−ブチロチオラクトン
、γ−（ジフェニルアミノ）−γ−ブチロチオラクトン、α−（ジフェニルアミノ）−δ
−バレロチオラクトン、β−（ジフェニルアミノ）−δ−バレロチオラクトン、γ−（ジ
フェニルアミノ）−δ−バレロチオラクトン、δ−（ジフェニルアミノ）−δ−バレロチ
オラクトン、α−（ジフェニルアミノ）−ε−カプロチオラクトン、β−（ジフェニルア
ミノ）−ε−カプロチオラクトン、γ−（ジフェニルアミノ）−ε−カプロチオラクトン
、δ−（ジフェニルアミノ）−ε−カプロチオラクトン、ε−（ジフェニルアミノ）−ε
−カプロチオラクトン、α−（ジフェニルアミノ）−ζ−エナントチオラクトン、β−（
ジフェニルアミノ）−ζ−エナントチオラクトン、γ−（ジフェニルアミノ）−ζ−エナ
ントチオラクトン、δ−（ジフェニルアミノ）−ζ−エナントチオラクトン、ε−（ジフ
ェニルアミノ）−ζ−エナントチオラクトン、ζ−（ジフェニルアミノ）−ζ−エナント
チオラクトン、α−（ジフェニルアミノ）−η−カプリロチオラクトン、β−（ジフェニ
ルアミノ）−η−カプリロチオラクトン、γ−（ジフェニルアミノ）−η−カプリロチオ
ラクトン、δ−（ジフェニルアミノ）−η−カプリロチオラクトン、ε−（ジフェニルア
ミノ）−η−カプリロチオラクトン、ζ−（ジフェニルアミノ）−η−カプリロチオラク
トン、η−（ジフェニルアミノ）−η−カプリロチオラクトン、α−（ジフェニルアミノ
）−θ−ペラルゴチオラクトン、β−（ジフェニルアミノ）−θ−ペラルゴチオラクトン
、γ−（ジフェニルアミノ）−θ−ペラルゴチオラクトン、δ−（ジフェニルアミノ）−
θ−ペラルゴチオラクトン、ε−（ジフェニルアミノ）−θ−ペラルゴチオラクトン、ζ
−（ジフェニルアミノ）−θ−ペラルゴチオラクトン、η−（ジフェニルアミノ）−θ−
ペラルゴチオラクトンおよびθ−（ジフェニルアミノ）−θ−ペラルゴチオラクトンが挙
げられる。
【０１２８】
ジシリルアミノチオラクトンの具体例としては、α−［ビス（トリメチルシリル）アミ
ノ］−α−アセトチオラクトン、α−［ビス（トリメチルシリル）アミノ］−β−プロピ
オチオラクトン、β−［ビス（トリメチルシリル）アミノ］−β−プロピオチオラクトン
、α−［ビス（トリメチルシリル）アミノ］−γ−ブチロチオラクトン、β−［ビス（ト
リメチルシリル）アミノ］−γ−ブチロチオラクトン、γ−［ビス（トリメチルシリル）
アミノ］−γ−ブチロチオラクトン、α−［ビス（トリメチルシリル）アミノ］−δ−バ
レロチオラクトン、β−［ビス（トリメチルシリル）アミノ］−δ−バレロチオラクトン
、γ−［ビス（トリメチルシリル）アミノ］−δ−バレロチオラクトン、δ−［ビス（ト
リメチルシリル）アミノ］−δ−バレロチオラクトン、α−［ビス（トリメチルシリル）
アミノ］−ε−カプロチオラクトン、β−［ビス（トリメチルシリル）アミノ］−ε−カ
プロチオラクトン、γ−［ビス（トリメチルシリル）アミノ］−ε−カプロチオラクトン
、δ−［ビス（トリメチルシリル）アミノ］−ε−カプロチオラクトン、ε−［ビス（ト
リメチルシリル）アミノ］−ε−カプロチオラクトン、α−［ビス（トリメチルシリル）
アミノ］−ζ−エナントチオラクトン、β−［ビス（トリメチルシリル）アミノ］−ζ−
エナントチオラクトン、γ−［ビス（トリメチルシリル）アミノ］−ζ−エナントチオラ
クトン、δ−［ビス（トリメチルシリル）アミノ］−ζ−エナントチオラクトン、ε−［
ビス（トリメチルシリル）アミノ］−ζ−エナントチオラクトン、ζ−［ビス（トリメチ
ルシリル）アミノ］−ζ−エナントチオラクトン、α−［ビス（トリメチルシリル）アミ
ノ］−η−カプリロチオラクトン、β−［ビス（トリメチルシリル）アミノ］−η−カプ
リロチオラクトン、γ−［ビス（トリメチルシリル）アミノ］−η−カプリロチオラクト
ン、δ−［ビス（トリメチルシリル）アミノ］−η−カプリロチオラクトン、ε−［ビス
（トリメチルシリル）アミノ］−η−カプリロチオラクトン、ζ−［ビス（トリメチルシ
リル）アミノ］−η−カプリロチオラクトン、η−［ビス（トリメチルシリル）アミノ］
−η−カプリロチオラクトン、α−［ビス（トリメチルシリル）アミノ］−θ−ペラルゴ
チオラクトン、β−［ビス（トリメチルシリル）アミノ］−θ−ペラルゴチオラクトン、
γ−［ビス（トリメチルシリル）アミノ］−θ−ペラルゴチオラクトン、δ−［ビス（ト
リメチルシリル）アミノ］−θ−ペラルゴチオラクトン、ε−［ビス（トリメチルシリル
）アミノ］−θ−ペラルゴチオラクトン、ζ−［ビス（トリメチルシリル）アミノ］−θ
−ペラルゴチオラクトン、η−［ビス（トリメチルシリル）アミノ］−θ−ペラルゴチオ
ラクトン、θ−［ビス（トリメチルシリル）アミノ］−θ−ペラルゴチオラクトン、α−
［ビス（トリフェニルシリル）アミノ］−α−アセトチオラクトン、α−［ビス（トリフ
ェニルシリル）アミノ］−β−プロピオチオラクトン、β−［ビス（トリフェニルシリル
）アミノ］−β−プロピオチオラクトン、α−［ビス（トリフェニルシリル）アミノ］−
γ−ブチロチオラクトン、β−［ビス（トリフェニルシリル）アミノ］−γ−ブチロチオ
ラクトン、γ−［ビス（トリフェニルシリル）アミノ］−γ−ブチロチオラクトン、α−
［ビス（トリフェニルシリル）アミノ］−δ−バレロチオラクトン、β−［ビス（トリフ
ェニルシリル）アミノ］−δ−バレロチオラクトン、γ−［ビス（トリフェニルシリル）
アミノ］−δ−バレロチオラクトン、δ−［ビス（トリフェニルシリル）アミノ］−δ−
バレロチオラクトン、α−［ビス（トリフェニルシリル）アミノ］−ε−カプロチオラク
トン、β−［ビス（トリフェニルシリル）アミノ］−ε−カプロチオラクトン、γ−［ビ
ス（トリフェニルシリル）アミノ］−ε−カプロチオラクトン、δ−［ビス（トリフェニ
ルシリル）アミノ］−ε−カプロチオラクトン、ε−［ビス（トリフェニルシリル）アミ
ノ］−ε−カプロチオラクトン、α−［ビス（トリフェニルシリル）アミノ］−ζ−エナ
ントチオラクトン、β−［ビス（トリフェニルシリル）アミノ］−ζ−エナントチオラク
トン、γ−［ビス（トリフェニルシリル）アミノ］−ζ−エナントチオラクトン、δ−［
ビス（トリフェニルシリル）アミノ］−ζ−エナントチオラクトン、ε−［ビス（トリフ
ェニルシリル）アミノ］−ζ−エナントチオラクトン、ζ−［ビス（トリフェニルシリル
）アミノ］−ζ−エナントチオラクトン、α−［ビス（トリフェニルシリル）アミノ］−
η−カプリロチオラクトン、β−［ビス（トリフェニルシリル）アミノ］−η−カプリロ
チオラクトン、γ−［ビス（トリフェニルシリル）アミノ］−η−カプリロチオラクトン
、δ−［ビス（トリフェニルシリル）アミノ］−η−カプリロチオラクトン、ε−［ビス
（トリフェニルシリル）アミノ］−η−カプリロチオラクトン、ζ−［ビス（トリフェニ
ルシリル）アミノ］−η−カプリロチオラクトン、η−［ビス（トリフェニルシリル）ア
ミノ］−η−カプリロチオラクトン、α−［ビス（トリフェニルシリル）アミノ］−θ−
ペラルゴチオラクトン、β−［ビス（トリフェニルシリル）アミノ］−θ−ペラルゴチオ
ラクトン、γ−［ビス（トリフェニルシリル）アミノ］−θ−ペラルゴチオラクトン、δ
−［ビス（トリフェニルシリル）アミノ］−θ−ペラルゴチオラクトン、ε−［ビス（ト
リフェニルシリル）アミノ］−θ−ペラルゴチオラクトン、ζ−［ビス（トリフェニルシ
リル）アミノ］−θ−ペラルゴチオラクトン、η−［ビス（トリフェニルシリル）アミノ
］−θ−ペラルゴチオラクトンおよびθ−［ビス（トリフェニルシリル）アミノ］−θ−
ペラルゴチオラクトンが挙げられる。
【０１２９】
［（ヒドロカルビル）（シリル）アミノ］チオラクトンの具体例としては、α−［（メ
チル）（トリメチルシリル）アミノ］−α−アセトチオラクトン、α−［（メチル）（ト
リメチルシリル）アミノ］−β−プロピオチオラクトン、β−［（メチル）（トリメチル
シリル）アミノ］−β−プロピオチオラクトン、α−［（メチル）（トリメチルシリル）
アミノ］−γ−ブチロチオラクトン、β−［（メチル）（トリメチルシリル）アミノ］−
γ−ブチロチオラクトン、γ−［（メチル）（トリメチルシリル）アミノ］−γ−ブチロ
チオラクトン、α−［（メチル）（トリメチルシリル）アミノ］−δ−バレロチオラクト
ン、β−［（メチル）（トリメチルシリル）アミノ］−δ−バレロチオラクトン、γ−［
（メチル）（トリメチルシリル）アミノ］−δ−バレロチオラクトン、δ−［（メチル）
（トリメチルシリル）アミノ］−δ−バレロチオラクトン、α−［（メチル）（トリメチ
ルシリル）アミノ］−ε−カプロチオラクトン、β−［（メチル）（トリメチルシリル）
アミノ］−ε−カプロチオラクトン、γ−［（メチル）（トリメチルシリル）アミノ］−
ε−カプロチオラクトン、δ−［（メチル）（トリメチルシリル）アミノ］−ε−カプロ
チオラクトン、ε−［（メチル）（トリメチルシリル）アミノ］−ε−カプロチオラクト
ン、α−［（メチル）（トリメチルシリル）アミノ］−ζ−エナントチオラクトン、β−
［（メチル）（トリメチルシリル）アミノ］−ζ−エナントチオラクトン、γ−［（メチ
ル）（トリメチルシリル）アミノ］−ζ−エナントチオラクトン、δ−［（メチル）（ト
リメチルシリル）アミノ］−ζ−エナントチオラクトン、ε−［（メチル）（トリメチル
シリル）アミノ］−ζ−エナントチオラクトン、ζ−［（メチル）（トリメチルシリル）
アミノ］−ζ−エナントチオラクトン、α−［（メチル）（トリメチルシリル）アミノ］
−η−カプリロチオラクトン、β−［（メチル）（トリメチルシリル）アミノ］−η−カ
プリロチオラクトン、γ−［（メチル）（トリメチルシリル）アミノ］−η−カプリロチ
オラクトン、δ−［（メチル）（トリメチルシリル）アミノ］−η−カプリロチオラクト
ン、ε−［（メチル）（トリメチルシリル）アミノ］−η−カプリロチオラクトン、ζ−
［（メチル）（トリメチルシリル）アミノ］−η−カプリロチオラクトン、η−［（メチ
ル）（トリメチルシリル）アミノ］−η−カプリロチオラクトン、α−［（メチル）（ト
リメチルシリル）アミノ］−θ−ペラルゴチオラクトン、β−［（メチル）（トリメチル
シリル）アミノ］−θ−ペラルゴチオラクトン、γ−［（メチル）（トリメチルシリル）
アミノ］−θ−ペラルゴチオラクトン、δ−［（メチル）（トリメチルシリル）アミノ］
−θ−ペラルゴチオラクトン、ε−［（メチル）（トリメチルシリル）アミノ］−θ−ペ
ラルゴチオラクトン、ζ−［（メチル）（トリメチルシリル）アミノ］−θ−ペラルゴチ
オラクトン、η−［（メチル）（トリメチルシリル）アミノ］−θ−ペラルゴチオラクト
ン、θ−［（メチル）（トリメチルシリル）アミノ］−θ−ペラルゴチオラクトン、α−
［（メチル）（トリフェニルシリル）アミノ］−α−アセトチオラクトン、α−［（メチ
ル）（トリフェニルシリル）アミノ］−β−プロピオチオラクトン、β−［（メチル）（
トリフェニルシリル）アミノ］−β−プロピオチオラクトン、α−［（メチル）（トリフ
ェニルシリル）アミノ］−γ−ブチロチオラクトン、β−［（メチル）（トリフェニルシ
リル）アミノ］−γ−ブチロチオラクトン、γ−［（メチル）（トリフェニルシリル）ア
ミノ］−γ−ブチロチオラクトン、α−［（メチル）（トリフェニルシリル）アミノ］−
δ−バレロチオラクトン、β−［（メチル）（トリフェニルシリル）アミノ］−δ−バレ
ロチオラクトン、γ−［（メチル）（トリフェニルシリル）アミノ］−δ−バレロチオラ
クトン、δ−［（メチル）（トリフェニルシリル）アミノ］−δ−バレロチオラクトン、
α−［（メチル）（トリフェニルシリル）アミノ］−ε−カプロチオラクトン、β−［（
メチル）（トリフェニルシリル）アミノ］−ε−カプロチオラクトン、γ−［（メチル）
（トリフェニルシリル）アミノ］−ε−カプロチオラクトン、δ−［（メチル）（トリフ
ェニルシリル）アミノ］−ε−カプロチオラクトン、ε−［（メチル）（トリフェニルシ
リル）アミノ］−ε−カプロチオラクトン、α−［（メチル）（トリフェニルシリル）ア
ミノ］−ζ−エナントチオラクトン、β−［（メチル）（トリフェニルシリル）アミノ］
−ζ−エナントチオラクトン、γ−［（メチル）（トリフェニルシリル）アミノ］−ζ−
エナントチオラクトン、δ−［（メチル）（トリフェニルシリル）アミノ］−ζ−エナン
トチオラクトン、ε−［（メチル）（トリフェニルシリル）アミノ］−ζ−エナントチオ
ラクトン、ζ−［（メチル）（トリフェニルシリル）アミノ］−ζ−エナントチオラクト
ン、α−［（メチル）（トリフェニルシリル）アミノ］−η−カプリロチオラクトン、β
−［（メチル）（トリフェニルシリル）アミノ］−η−カプリロチオラクトン、γ−［（
メチル）（トリフェニルシリル）アミノ］−η−カプリロチオラクトン、δ−［（メチル
）（トリフェニルシリル）アミノ］−η−カプリロチオラクトン、ε−［（メチル）（ト
リフェニルシリル）アミノ］−η−カプリロチオラクトン、ζ−［（メチル）（トリフェ
ニルシリル）アミノ］−η−カプリロチオラクトン、η−［（メチル）（トリフェニルシ
リル）アミノ］−η−カプリロチオラクトン、α−［（メチル）（トリフェニルシリル）
アミノ］−θ−ペラルゴチオラクトン、β−［（メチル）（トリフェニルシリル）アミノ
］−θ−ペラルゴチオラクトン、γ−［（メチル）（トリフェニルシリル）アミノ］−θ
−ペラルゴチオラクトン、δ−［（メチル）（トリフェニルシリル）アミノ］−θ−ペラ
ルゴチオラクトン、ε−［（メチル）（トリフェニルシリル）アミノ］−θ−ペラルゴチ
オラクトン、ζ−［（メチル）（トリフェニルシリル）アミノ］−θ−ペラルゴチオラク
トン、η−［（メチル）（トリフェニルシリル）アミノ］−θ−ペラルゴチオラクトン、
θ−［（メチル）（トリフェニルシリル）アミノ］−θ−ペラルゴチオラクトン、α−［
（フェニル）（トリメチルシリル）アミノ］−α−アセトチオラクトン、α−［（フェニ
ル）（トリメチルシリル）アミノ］−β−プロピオチオラクトン、β−［（フェニル）（
トリメチルシリル）アミノ］−β−プロピオチオラクトン、α−［（フェニル）（トリメ
チルシリル）アミノ］−γ−ブチロチオラクトン、β−［（フェニル）（トリメチルシリ
ル）アミノ］−γ−ブチロチオラクトン、γ−［（フェニル）（トリメチルシリル）アミ
ノ］−γ−ブチロチオラクトン、α−［（フェニル）（トリメチルシリル）アミノ］−δ
−バレロチオラクトン、β−［（フェニル）（トリメチルシリル）アミノ］−δ−バレロ
チオラクトン、γ−［（フェニル）（トリメチルシリル）アミノ］−δ−バレロチオラク
トン、δ−［（フェニル）（トリメチルシリル）アミノ］−δ−バレロチオラクトン、α
−［（フェニル）（トリメチルシリル）アミノ］−ε−カプロチオラクトン、β−［（フ
ェニル）（トリメチルシリル）アミノ］−ε−カプロチオラクトン、γ−［（フェニル）
（トリメチルシリル）アミノ］−ε−カプロチオラクトン、δ−［（フェニル）（トリメ
チルシリル）アミノ］−ε−カプロチオラクトン、ε−［（フェニル）（トリメチルシリ
ル）アミノ］−ε−カプロチオラクトン、α−［（フェニル）（トリメチルシリル）アミ
ノ］−ζ−エナントチオラクトン、β−［（フェニル）（トリメチルシリル）アミノ］−
ζ−エナントチオラクトン、γ−［（フェニル）（トリメチルシリル）アミノ］−ζ−エ
ナントチオラクトン、δ−［（フェニル）（トリメチルシリル）アミノ］−ζ−エナント
チオラクトン、ε−［（フェニル）（トリメチルシリル）アミノ］−ζ−エナントチオラ
クトン、ζ−［（フェニル）（トリメチルシリル）アミノ］−ζ−エナントチオラクトン
、α−［（フェニル）（トリメチルシリル）アミノ］−η−カプリロチオラクトン、β−
［（フェニル）（トリメチルシリル）アミノ］−η−カプリロチオラクトン、γ−［（フ
ェニル）（トリメチルシリル）アミノ］−η−カプリロチオラクトン、δ−［（フェニル
）（トリメチルシリル）アミノ］−η−カプリロチオラクトン、ε−［（フェニル）（ト
リメチルシリル）アミノ］−η−カプリロチオラクトン、ζ−［（フェニル）（トリメチ
ルシリル）アミノ］−η−カプリロチオラクトン、η−［（フェニル）（トリメチルシリ
ル）アミノ］−η−カプリロチオラクトン、α−［（フェニル）（トリメチルシリル）ア
ミノ］−θ−ペラルゴチオラクトン、β−［（フェニル）（トリメチルシリル）アミノ］
−θ−ペラルゴチオラクトン、γ−［（フェニル）（トリメチルシリル）アミノ］−θ−
ペラルゴチオラクトン、δ−［（フェニル）（トリメチルシリル）アミノ］−θ−ペラル
ゴチオラクトン、ε−［（フェニル）（トリメチルシリル）アミノ］−θ−ペラルゴチオ
ラクトン、ζ−［（フェニル）（トリメチルシリル）アミノ］−θ−ペラルゴチオラクト
ン、η−［（フェニル）（トリメチルシリル）アミノ］−θ−ペラルゴチオラクトン、θ
−［（フェニル）（トリメチルシリル）アミノ］−θ−ペラルゴチオラクトン、α−［（
フェニル）（トリフェニルシリル）アミノ］−α−アセトチオラクトン、α−［（フェニ
ル）（トリフェニルシリル）アミノ］−β−プロピオチオラクトン、β−［（フェニル）
（トリフェニルシリル）アミノ］−β−プロピオチオラクトン、α−［（フェニル）（ト
リフェニルシリル）アミノ］−γ−ブチロチオラクトン、β−［（フェニル）（トリフェ
ニルシリル）アミノ］−γ−ブチロチオラクトン、γ−［（フェニル）（トリフェニルシ
リル）アミノ］−γ−ブチロチオラクトン、α−［（フェニル）（トリフェニルシリル）
アミノ］−δ−バレロチオラクトン、β−［（フェニル）（トリフェニルシリル）アミノ
］−δ−バレロチオラクトン、γ−［（フェニル）（トリフェニルシリル）アミノ］−δ
−バレロチオラクトン、δ−［（フェニル）（トリフェニルシリル）アミノ］−δ−バレ
ロチオラクトン、α−［（フェニル）（トリフェニルシリル）アミノ］−ε−カプロチオ
ラクトン、β−［（フェニル）（トリフェニルシリル）アミノ］−ε−カプロチオラクト
ン、γ−［（フェニル）（トリフェニルシリル）アミノ］−ε−カプロチオラクトン、δ
−［（フェニル）（トリフェニルシリル）アミノ］−ε−カプロチオラクトン、ε−［（
フェニル）（トリフェニルシリル）アミノ］−ε−カプロチオラクトン、α−［（フェニ
ル）（トリフェニルシリル）アミノ］−ζ−エナントチオラクトン、β−［（フェニル）
（トリフェニルシリル）アミノ］−ζ−エナントチオラクトン、γ−［（フェニル）（ト
リフェニルシリル）アミノ］−ζ−エナントチオラクトン、δ−［（フェニル）（トリフ
ェニルシリル）アミノ］−ζ−エナントチオラクトン、ε−［（フェニル）（トリフェニ
ルシリル）アミノ］−ζ−エナントチオラクトン、ζ−［（フェニル）（トリフェニルシ
リル）アミノ］−ζ−エナントチオラクトン、α−［（フェニル）（トリフェニルシリル
）アミノ］−η−カプリロチオラクトン、β−［（フェニル）（トリフェニルシリル）ア
ミノ］−η−カプリロチオラクトン、γ−［（フェニル）（トリフェニルシリル）アミノ
］−η−カプリロチオラクトン、δ−［（フェニル）（トリフェニルシリル）アミノ］−
η−カプリロチオラクトン、ε−［（フェニル）（トリフェニルシリル）アミノ］−η−
カプリロチオラクトン、ζ−［（フェニル）（トリフェニルシリル）アミノ］−η−カプ
リロチオラクトン、η−［（フェニル）（トリフェニルシリル）アミノ］−η−カプリロ
チオラクトン、α−［（フェニル）（トリフェニルシリル）アミノ］−θ−ペラルゴチオ
ラクトン、β−［（フェニル）（トリフェニルシリル）アミノ］−θ−ペラルゴチオラク
トン、γ−［（フェニル）（トリフェニルシリル）アミノ］−θ−ペラルゴチオラクトン
、
δ−［（フェニル）（トリフェニルシリル）アミノ］−θ−ペラルゴチオラクトン、ε−
［（フェニル）（トリフェニルシリル）アミノ］−θ−ペラルゴチオラクトン、ζ−［（
フェニル）（トリフェニルシリル）アミノ］−θ−ペラルゴチオラクトン、η−［（フェ
ニル）（トリフェニルシリル）アミノ］−θ−ペラルゴチオラクトンおよびθ−［（フェ
ニル）（トリフェニルシリル）アミノ］−θ−ペラルゴチオラクトンが挙げられる。
【０１３０】
（１−アザ−１−シクロヒドロカルビル）ラクトンの具体例としては、α−ピロリジノ
−α−アセトラクトン、α−ピロリジノ−β−プロピオラクトン、β−ピロリジノ−β−
プロピオラクトン、α−ピロリジノ−γ−ブチロラクトン、β−ピロリジノ−γ−ブチロ
ラクトン、γ−ピロリジノ−γ−ブチロラクトン、α−ピロリジノ−δ−バレロラクトン
、β−ピロリジノ−δ−バレロラクトン、γ−ピロリジノ−δ−バレロラクトン、δ−ピ
ロリジノ−δ−バレロラクトン、α−ピロリジノ−ε−カプロラクトン、β−ピロリジノ
−ε−カプロラクトン、γ−ピロリジノ−ε−カプロラクトン、δ−ピロリジノ−ε−カ
プロラクトン、ε−ピロリジノ−ε−カプロラクトン、α−ピロリジノ−ζ−エナントラ
クトン、β−ピロリジノ−ζ−エナントラクトン、γ−ピロリジノ−ζ−エナントラクト
ン、δ−ピロリジノ−ζ−エナントラクトン、ε−ピロリジノ−ζ−エナントラクトン、
ζ−ピロリジノ−ζ−エナントラクトン、α−ピロリジノ−η−カプリロラクトン、β−
ピロリジノ−η−カプリロラクトン、γ−ピロリジノ−η−カプリロラクトン、δ−ピロ
リジノ−η−カプリロラクトン、ε−ピロリジノ−η−カプリロラクトン、ζ−ピロリジ
ノ−η−カプリロラクトン、η−ピロリジノ−η−カプリロラクトン、α−ピロリジノ−
θ−ペラルゴラクトン、β−ピロリジノ−θ−ペラルゴラクトン、γ−ピロリジノ−θ−
ペラルゴラクトン、δ−ピロリジノ−θ−ペラルゴラクトン、ε−ピロリジノ−θ−ペラ
ルゴラクトン、ζ−ピロリジノ−θ−ペラルゴラクトン、η−ピロリジノ−θ−ペラルゴ
ラクトン、θ−ピロリジノ−θ−ペラルゴラクトン、α−アジリジノ−γ−ブチロラクト
ン、α−アゼチジノ−γ−ブチロラクトン、α−ピペリジノ−γ−ブチロラクトン、α−
ホモピペリジノ−γ−ブチロラクトン（α−モルホリノ−γ−ブチロラクトン）α−（Ｎ
−メチルピペラジノ）−γ−ブチロラクトン、α−（Ｎ−メチルホモピペラジノ）−γ−
ブチロラクトン、α−アゼパノ−γ−ブチロラクトンおよびα−アゾカノ−γ−ブチロラ
クトンが挙げられる。
【０１３１】
（１−アザ−ジシラ−１−シクロヒドロカルビル）ラクトンの具体例としては、α−（
２，２，５，５−テトラメチル−１−アザ−２，５−ジシラ−１−シクロペンチル）−α
−アセトラクトン、α−（２，２，５，５−テトラメチル−１−アザ−２，５−ジシラ−
１−シクロペンチル）−β−プロピオラクトン、β−（２，２，５，５−テトラメチル−
１−アザ−２，５−ジシラ−１−シクロペンチル）−β−プロピオラクトン、α−（２，
２，５，５−テトラメチル−１−アザ−２，５−ジシラ−１−シクロペンチル）−γ−ブ
チロラクトン、β−（２，２，５，５−テトラメチル−１−アザ−２，５−ジシラ−１−
シクロペンチル）−γ−ブチロラクトン、γ−（２，２，５，５−テトラメチル−１−ア
ザ−２，５−ジシラ−１−シクロペンチル）−γ−ブチロラクトン、α−（２，２，５，
５−テトラメチル−１−アザ−２，５−ジシラ−１−シクロペンチル）−δ−バレロラク
トン、β−（２，２，５，５−テトラメチル−１−アザ−２，５−ジシラ−１−シクロペ
ンチル）−δ−バレロラクトン、γ−（２，２，５，５−テトラメチル−１−アザ−２，
５−ジシラ−１−シクロペンチル）−δ−バレロラクトン、δ−（２，２，５，５−テト
ラメチル−１−アザ−２，５−ジシラ−１−シクロペンチル）−δ−バレロラクトン、α
−（２，２，５，５−テトラメチル−１−アザ−２，５−ジシラ−１−シクロペンチル）
−ε−カプロラクトン、β−（２，２，５，５−テトラメチル−１−アザ−２，５−ジシ
ラ−１−シクロペンチル）−ε−カプロラクトン、γ−（２，２，５，５−テトラメチル
−１−アザ−２，５−ジシラ−１−シクロペンチル）−ε−カプロラクトン、δ−（２，
２，５，５−テトラメチル−１−アザ−２，５−ジシラ−１−シクロペンチル）−ε−カ
プロラクトン、ε−（２，２，５，５−テトラメチル−１−アザ−２，５−ジシラ−１−
シクロペンチル）−ε−カプロラクトン、α−（２，２，５，５−テトラメチル−１−ア
ザ−２，５−ジシラ−１−シクロペンチル）−ζ−エナントラクトン、β−（２，２，５
，５−テトラメチル−１−アザ−２，５−ジシラ−１−シクロペンチル）−ζ−エナント
ラクトン、γ−（２，２，５，５−テトラメチル−１−アザ−２，５−ジシラ−１−シク
ロペンチル）−ζ−エナントラクトン、δ−（２，２，５，５−テトラメチル−１−アザ
−２，５−ジシラ−１−シクロペンチル）−ζ−エナントラクトン、ε−（２，２，５，
５−テトラメチル−１−アザ−２，５−ジシラ−１−シクロペンチル）−ζ−エナントラ
クトン、ζ−（２，２，５，５−テトラメチル−１−アザ−２，５−ジシラ−１−シクロ
ペンチル）−ζ−エナントラクトン、α−（２，２，５，５−テトラメチル１−アザ−２
，５−ジシラ−１−シクロペンチル）−η−カプリロラクトン、β−（２，２，５，５−
テトラメチル−１−アザ−２，５−ジシラ−１−シクロペンチル）−η−カプリロラクト
ン、γ−（２，２，５，５−テトラメチル−１−アザ−２，５−ジシラ−１−シクロペン
チル）−η−カプリロラクトン、δ−（２，２，５，５−テトラメチル−１−アザ−２，
５−ジシラ−１−シクロペンチル）−η−カプリロラクトン、ε−（２，２，５，５−テ
トラメチル−１−アザ−２，５−ジシラ−１−シクロペンチル）−η−カプリロラクトン
、ζ−（２，２，５，５−テトラメチル−１−アザ−２，５−ジシラ−１−シクロペンチ
ル）−η−カプリロラクトン、η−（２，２，５，５−テトラメチル−１−アザ−２，５
−ジシラ−１−シクロペンチル）−η−カプリロラクトン、α−（２，２，５，５−テト
ラメチル−１−アザ−２，５−ジシラ−１−シクロペンチル）−θ−ペラルゴラクトン、
β−（２，２，５，５−テトラメチル１−アザ−２，５−ジシラ−１−シクロペンチル）
−θ−ペラルゴラクトン、γ−（２，２，５，５−テトラメチル−１−アザ−２，５−ジ
シラ−１−シクロペンチル）−θ−ペラルゴラクトン、δ−（２，２，５，５−テトラメ
チル−１−アザ−２，５−ジシラ−１−シクロペンチル）−θ−ペラルゴラクトン、ε−
（２，２，５，５−テトラメチル−１−アザ−２，５−ジシラ−１−シクロペンチル）−
θ−ペラルゴラクトン、ζ−（２，２，５，５−テトラメチル−１−アザ−２，５−ジシ
ラ−１−シクロペンチル）−θ−ペラルゴラクトン、η−（２，２，５，５−テトラメチ
ル−１−アザ−２，５−ジシラ−１−シクロペンチル）−θ−ペラルゴラクトンおよびθ
−（２，２，５，５−テトラメチル−１−アザ−２，５−ジシラ−１−シクロペンチル）
−θ−ペラルゴラクトンが挙げられる。
【０１３２】
（１−アザ−２−シラ−１−シクロヒドロカルビル）ラクトンの具体例としては、α−
（２，２−ジメチル−１−アザ−２−シラ−１−シクロペンチル）−α−アセトラクトン
、α−（２，２−ジメチル−１−アザ−２−シラ−１−シクロペンチル）−β−プロピオ
ラクトン、β−（２，２−ジメチル−１−アザ−２−シラ−１−シクロペンチル）−β−
プロピオラクトン、α−（２，２−ジメチル−１−アザ−２−シラ−１−シクロペンチル
）−γ−ブチロラクトン、β−（２，２−ジメチル−１−アザ−２−シラ−１−シクロペ
ンチル）−γ−ブチロラクトン、γ−（２，２−ジメチル−１−アザ−２−シラ−１−シ
クロペンチル）−γ−ブチロラクトン、α−（２，２−ジメチル−１−アザ−２−シラ−
１−シクロペンチル）−δ−バレロラクトン、β−（２，２−ジメチル−１−アザ−２−
シラ−１−シクロペンチル）−δ−バレロラクトン、γ−（２，２−ジメチル−１−アザ
−２−シラ−１−シクロペンチル）−δ−バレロラクトン、δ−（２，２−ジメチル−１
−アザ−２−シラ−１−シクロペンチル）−δ−バレロラクトン、α−（２，２−ジメチ
ル−１−アザ−２−シラ−１−シクロペンチル）−ε−カプロラクトン、β−（２，２−
ジメチル−１−アザ−２−シラ−１−シクロペンチル）−ε−カプロラクトン、γ−（２
，２−ジメチル−１−アザ−２−シラ−１−シクロペンチル）−ε−カプロラクトン、δ
−（２，２−ジメチル−１−アザ−２−シラ−１−シクロペンチル）−ε−カプロラクト
ン、ε−（２，２−ジメチル−１−アザ−２−シラ−１−シクロペンチル）−ε−カプロ
ラクトン、α−（２，２−ジメチル−１−アザ−２−シラ−１−シクロペンチル）−ζ−
エナントラクトン、β−（２，２−ジメチル−１−アザ−２−シラ−１−シクロペンチル
）−ζ−エナントラクトン、γ−（２，２−ジメチル−１−アザ−２−シラ−１−シクロ
ペンチル）−ζ−エナントラクトン、δ−（２，２−ジメチル−１−アザ−２−シラ−１
−シクロペンチル）−ζ−エナントラクトン、ε−（２，２−ジメチル−１−アザ−２−
シラ−１−シクロペンチル）−ζ−エナントラクトン、ζ−（２，２−ジメチル−１−ア
ザ−２−シラ−１−シクロペンチル）−ζ−エナントラクトン、α−（２，２−ジメチル
−１−アザ−２−シラ−１−シクロペンチル）−η−カプリロラクトン、β−（２，２−
ジメチル−１−アザ−２−シラ−１−シクロペンチル）−η−カプリロラクトン、γ−（
２，２−ジメチル−１−アザ−２−シラ−１−シクロペンチル）−η−カプリロラクトン
、δ−（２，２−ジメチル−１−アザ−２−シラ−１−シクロペンチル）−η−カプリロ
ラクトン、ε−（２，２−ジメチル−１−アザ−２−シラ−１−シクロペンチル）−η−
カプリロラクトン、ζ−（２，２−ジメチル−１−アザ−２−シラ−１−シクロペンチル
）−η−カプリロラクトン、η−（２，２−ジメチル−１−アザ−２−シラ−１−シクロ
ペンチル）−η−カプリロラクトン、α−（２，２−ジメチル−１−アザ−２−シラ−１
−シクロペンチル）−θ−ペラルゴラクトン、β−（２，２−ジメチル−１−アザ−２−
シラ−１−シクロペンチル）−θ−ペラルゴラクトン、γ−（２，２−ジメチル−１−ア
ザ−２−シラ−１−シクロペンチル）−θ−ペラルゴラクトン、δ−（２，２−ジメチル
−１−アザ−２−シラ−１−シクロペンチル）−θ−ペラルゴラクトン、ε−（２，２−
ジメチル−１−アザ−２−シラ−１−シクロペンチル）−θ−ペラルゴラクトン、ζ−（
２，２−ジメチル−１−アザ−２−シラ−１−シクロペンチル）−θ−ペラルゴラクトン
、η−（２，２−ジメチル−１−アザ−２−シラ−１−シクロペンチル）−θ−ペラルゴ
ラクトンおよびθ−（２，２−ジメチル−１−アザ−２−シラ−１−シクロペンチル）−
θ−ペラルゴラクトンが挙げられる。
【０１３３】
（１−アザ−１−シクロヒドロカルビル）チオラクトンの具体例としては、α−ピロリ
ジノ−α−アセトチオラクトン、α−ピロリジノ−β−プロピオチオラクトン、β−ピロ
リジノ−β−プロピオチオラクトン、α−ピロリジノ−γ−ブチロチオラクトン、β−ピ
ロリジノ−γ−ブチロチオラクトン、γ−ピロリジノ−γ−ブチロチオラクトン、α−ピ
ロリジノ−δ−バレロチオラクトン、β−ピロリジノ−δ−バレロチオラクトン、γ−ピ
ロリジノ−δ−バレロチオラクトン、δ−ピロリジノ−δ−バレロチオラクトン、α−ピ
ロリジノ−ε−カプロチオラクトン、β−ピロリジノ−ε−カプロチオラクトン、γ−ピ
ロリジノ−ε−カプロチオラクトン、δ−ピロリジノ−ε−カプロチオラクトン、ε−ピ
ロリジノ−ε−カプロチオラクトン、α−ピロリジノ−ζ−エナントチオラクトン、β−
ピロリジノ−ζ−エナントチオラクトン、γ−ピロリジノ−ζ−エナントチオラクトン、
δ−ピロリジノ−ζ−エナントチオラクトン、ε−ピロリジノ−ζ−エナントチオラクト
ン、ζ−ピロリジノ−ζ−エナントチオラクトン、α−ピロリジノ−η−カプリロチオラ
クトン、β−ピロリジノ−η−カプリロチオラクトン、γ−ピロリジノ−η−カプリロチ
オラクトン、δ−ピロリジノ−η−カプリロチオラクトン、ε−ピロリジノ−η−カプリ
ロチオラクトン、ζ−ピロリジノ−η−カプリロチオラクトン、η−ピロリジノ−η−カ
プリロチオラクトン、α−ピロリジノ−θ−ペラルゴチオラクトン、β−ピロリジノ−θ
−ペラルゴチオラクトン、γ−ピロリジノ−θ−ペラルゴチオラクトン、δ−ピロリジノ
−θ−ペラルゴチオラクトン、ε−ピロリジノ−θ−ペラルゴチオラクトン、ζ−ピロリ
ジノ−θ−ペラルゴチオラクトン、η−ピロリジノ−θ−ペラルゴチオラクトン、θ−ピ
ロリジノ−θ−ペラルゴチオラクトン、α−アジリジノ−γ−ブチロチオラクトン、α−
アゼチジノ−γ−ブチロチオラクトン、α−ピロリジノ−γ−ブチロチオラクトン、α−
ピペリジノ−γ−ブチロチオラクトン、α−ホモピペリジノ−γ−ブチロチオラクトン（
α−モルホリノ−γ−ブチロチオラクトン）α−（Ｎ−メチルピペラジノ）−γ−ブチロ
チオラクトン、α−（Ｎ−メチルホモピペラジン）−γ−ブチロチオラクトン、α−アゼ
パノ−γ−ブチロチオラクトンおよびα−アゾカノ−γ−ブチロチオラクトンが挙げられ
る。
【０１３４】
（１−アザ−ジシラ−１−シクロヒドロカルビル）チオラクトンの具体例としては、α
−（２，２，５，５−テトラメチル−１−アザ−２，５−ジシラ−１−シクロペンチル）
−α−アセトチオラクトン、α−（２，２，５，５−テトラメチル−１−アザ−２，５−
ジシラ−１−シクロペンチル）−β−プロピオチオラクトン、β−（２，２，５，５−テ
トラメチル−１−アザ−２，５−ジシラ−１−シクロペンチル）−β−プロピオチオラク
トン、α−（２，２，５，５−テトラメチル−１−アザ−２，５−ジシラ−１−シクロペ
ンチル）−γ−ブチロチオラクトン、β−（２，２，５，５−テトラメチル−１−アザ−
２，５−ジシラ−１−シクロペンチル）−γ−ブチロチオラクトン、γ−（２，２，５，
５−テトラメチル−１−アザ−２，５−ジシラ−１−シクロペンチル）−γ−ブチロチオ
ラクトン、α−（２，２，５，５−テトラメチル−１−アザ−２，５−ジシラ−１−シク
ロペンチル）−δ−バレロチオラクトン、β−（２，２，５，５−テトラメチル１−アザ
−２，５−ジシラ−１−シクロペンチル）−δ−バレロチオラクトン、γ−（２，２，５
，５−テトラメチル１−アザ−２，５−ジシラ−１−シクロペンチル）−δ−バレロチオ
ラクトン、δ−（２，２，５，５−テトラメチル１−アザ−２，５−ジシラ−１−シクロ
ペンチル）−δ−バレロチオラクトン、α−（２，２，５，５−テトラメチル１−アザ−
２，５−ジシラ−１−シクロペンチル）−ε−カプロチオラクトン、β−（２，２，５，
５−テトラメチル１−アザ−２，５−ジシラ−１−シクロペンチル）−ε−カプロチオラ
クトン、γ−（２，２，５，５−テトラメチル１−アザ−２，５−ジシラ−１−シクロペ
ンチル）−ε−カプロチオラクトン、δ−（２，２，５，５−テトラメチル１−アザ−２
，５−ジシラ−１−シクロペンチル）−ε−カプロチオラクトン、ε−（２，２，５，５
−テトラメチル１−アザ−２，５−ジシラ−１−シクロペンチル）−ε−カプロチオラク
トン、α−（２，２，５，５−テトラメチル１−アザ−２，５−ジシラ−１−シクロペン
チル）−ζ−エナントチオラクトン、β−（２，２，５，５−テトラメチル１−アザ−２
，５−ジシラ−１−シクロペンチル）−ζ−エナントチオラクトン、γ−（２，２，５，
５−テトラメチル１−アザ−２，５−ジシラ−１−シクロペンチル）−ζ−エナントチオ
ラクトン、δ−（２，２，５，５−テトラメチル１−アザ−２，５−ジシラ−１−シクロ
ペンチル）−ζ−エナントチオラクトン、ε−（２，２，５，５−テトラメチル１−アザ
−２，５−ジシラ−１−シクロペンチル）−ζ−エナントチオラクトン、ζ−（２，２，
５，５−テトラメチル１−アザ−２，５−ジシラ−１−シクロペンチル）−ζ−エナント
チオラクトン、α−（２，２，５，５−テトラメチル１−アザ−２，５−ジシラ−１−シ
クロペンチル）−η−カプリロチオラクトン、β−（２，２，５，５−テトラメチル１−
アザ−２，５−ジシラ−１−シクロペンチル）−η−カプリロチオラクトン、γ−（２，
２，５，５−テトラメチル１−アザ−２，５−ジシラ−１−シクロペンチル）−η−カプ
リロチオラクトン、δ−（２，２，５，５−テトラメチル１−アザ−２，５−ジシラ−１
−シクロペンチル）−η−カプリロチオラクトン、ε−（２，２，５，５−テトラメチル
１−アザ−２，５−ジシラ−１−シクロペンチル）−η−カプリロチオラクトン、ζ−（
２，２，５，５−テトラメチル１−アザ−２，５−ジシラ−１−シクロペンチル）−η−
カプリロチオラクトン、η−（２，２，５，５−テトラメチル１−アザ−２，５−ジシラ
−１−シクロペンチル）−η−カプリロチオラクトン、α−（２，２，５，５−テトラメ
チル１−アザ−２，５−ジシラ−１−シクロペンチル）−θ−ペラルゴチオラクトン、β
−（２，２，５，５−テトラメチル１−アザ−２，５−ジシラ−１−シクロペンチル）−
θ−ペラルゴチオラクトン、γ−（２，２，５，５−テトラメチル１−アザ−２，５−ジ
シラ−１−シクロペンチル）−θ−ペラルゴチオラクトン、δ−（２，２，５，５−テト
ラメチル１−アザ−２，５−ジシラ−１−シクロペンチル）−θ−ペラルゴチオラクトン
、ε−（２，２，５，５−テトラメチル１−アザ−２，５−ジシラ−１−シクロペンチル
）−θ−ペラルゴチオラクトン、ζ−（２，２，５，５−テトラメチル１−アザ−２，５
−ジシラ−１−シクロペンチル）−θ−ペラルゴチオラクトン、η−（２，２，５，５−
テトラメチル１−アザ−２，５−ジシラ−１−シクロペンチル）−θ−ペラルゴチオラク
トンおよびθ−（２，２，５，５−テトラメチル１−アザ−２，５−ジシラ−１−シクロ
ペンチル）−θ−ペラルゴチオラクトンが挙げられる。
【０１３５】
（１−アザ−２−シラ−１−シクロヒドロカルビル）チオラクトンの具体例としては、
α−（２，２−ジメチル−１−アザ−２−シラ−１−シクロペンチル）−α−アセトチオ
ラクトン、α−（２，２−ジメチル−１−アザ−２−シラ−１−シクロペンチル）−β−
プロピオチオラクトン、β−（２，２−ジメチル−１−アザ−２−シラ−１−シクロペン
チル）−β−プロピオチオラクトン、α−（２，２−ジメチル−１−アザ−２−シラ−１
−シクロペンチル）−γ−ブチロチオラクトン、β−（２，２−ジメチル−１−アザ−２
−シラ−１−シクロペンチル）−γ−ブチロチオラクトン、γ−（２，２−ジメチル−１
−アザ−２−シラ−１−シクロペンチル）−γ−ブチロチオラクトン、α−（２，２−ジ
メチル−１−アザ−２−シラ−１−シクロペンチル）−δ−バレロチオラクトン、β−（
２，２−ジメチル−１−アザ−２−シラ−１−シクロペンチル）−δ−バレロチオラクト
ン、γ−（２，２−ジメチル−１−アザ−２−シラ−１−シクロペンチル）−δ−バレロ
チオラクトン、δ−（２，２−ジメチル−１−アザ−２−シラ−１−シクロペンチル）−
δ−バレロチオラクトン、α−（２，２−ジメチル−１−アザ−２−シラ−１−シクロペ
ンチル）−ε−カプロチオラクトン、β−（２，２−ジメチル−１−アザ−２−シラ−１
−シクロペンチル）−ε−カプロチオラクトン、γ−（２，２−ジメチル−１−アザ−２
−シラ−１−シクロペンチル）−ε−カプロチオラクトン、δ−（２，２−ジメチル−１
−アザ−２−シラ−１−シクロペンチル）−ε−カプロチオラクトン、ε−（２，２−ジ
メチル−１−アザ−２−シラ−１−シクロペンチル）−ε−カプロチオラクトン、α−（
２，２−ジメチル−１−アザ−２−シラ−１−シクロペンチル）−ζ−エナントチオラク
トン、β−（２，２−ジメチル−１−アザ−２−シラ−１−シクロペンチル）−ζ−エナ
ントチオラクトン、γ−（２，２−ジメチル−１−アザ−２−シラ−１−シクロペンチル
）−ζ−エナントチオラクトン、δ−（２，２−ジメチル−１−アザ−２−シラ−１−シ
クロペンチル）−ζ−エナントチオラクトン、ε−（２，２−ジメチル−１−アザ−２−
シラ−１−シクロペンチル）−ζ−エナントチオラクトン、ζ−（２，２−ジメチル−１
−アザ−２−シラ−１−シクロペンチル）−ζ−エナントチオラクトン、α−（２，２−
ジメチル−１−アザ−２−シラ−１−シクロペンチル）−η−カプリロチオラクトン、β
−（２，２−ジメチル−１−アザ−２−シラ−１−シクロペンチル）−η−カプリロチオ
ラクトン、γ−（２，２−ジメチル−１−アザ−２−シラ−１−シクロペンチル）−η−
カプリロチオラクトン、δ−（２，２−ジメチル−１−アザ−２−シラ−１−シクロペン
チル）−η−カプリロチオラクトン、ε−（２，２−ジメチル−１−アザ−２−シラ−１
−シクロペンチル）−η−カプリロチオラクトン、ζ−（２，２−ジメチル−１−アザ−
２−シラ−１−シクロペンチル）−η−カプリロチオラクトン、η−（２，２−ジメチル
−１−アザ−２−シラ−１−シクロペンチル）−η−カプリロチオラクトン、α−（２，
２−ジメチル−１−アザ−２−シラ−１−シクロペンチル）−θ−ペラルゴチオラクトン
、β−（２，２−ジメチル−１−アザ−２−シラ−１−シクロペンチル）−θ−ペラルゴ
チオラクトン、γ−（２，２−ジメチル−１−アザ−２−シラ−１−シクロペンチル）−
θ−ペラルゴチオラクトン、δ−（２，２−ジメチル−１−アザ−２−シラ−１−シクロ
ペンチル）−θ−ペラルゴチオラクトン、ε−（２，２−ジメチル−１−アザ−２−シラ
−１−シクロペンチル）−θ−ペラルゴチオラクトン、ζ−（２，２−ジメチル−１−ア
ザ−２−シラ−１−シクロペンチル）−θ−ペラルゴチオラクトン、η−（２，２−ジメ
チル−１−アザ−２−シラ−１−シクロペンチル）−θ−ペラルゴチオラクトンおよびθ
−（２，２−ジメチル−１−アザ−２−シラ−１−シクロペンチル）−θ−ペラルゴチオ
ラクトンが挙げられる。
【０１３６】
１以上の実施形態において、保護されたアミノ基を含むラクトンまたはチオラクトンは
、第一級アミノ基（すなわち−ＮＨ２）または式−ＮＨ（Ｒ）（式中、Ｒはヒドロカルビ
ルまたはシリル基などの１価の有機基である）で表される第二級アミノ基、を含むラクト
ンまたはチオラクトン化合物を、アルキル化またはシリル化することによって合成するこ
とができる。アルキル化剤の例としては、アルキルハロゲン化物が挙げられる。シリル化
剤の例としては、トリアルキルシリルハロゲン化物、１，２−ビス（クロロジメチルシリ
ル）エタン、およびトリアルキルシリルトリフルオロメタンスルホネートが挙げられる。
アルキル化またはシリル化反応の間に形成される酸を中和するためにトリエチルアミンな
どの塩基を用いてもよい。
【０１３７】
重合混合物に添加し、本発明の官能化ポリマーを生成することができる、保護されたア
ミノ基を含むラクトンまたはチオラクトンの量は、反応性ポリマーを合成するために用い
られる触媒または開始剤の種類および量、ならびに所望する官能化度などの種々の要因に
依存し得る。１以上の実施形態において、反応性ポリマーがランタニド系触媒を用いて調
製される場合、用いられる保護されたアミノ基を含むラクトンまたはチオラクトンの量は
、ランタニド含有化合物のランタニド金属に関連して説明することができる。例えば、保
護されたアミノ基を含むラクトンまたはチオラクトンとランタニド金属とのモル比は、約
１：１〜約２００：１、他の実施形態においては約５：１〜約１５０：１、他の実施形態
においては約１０：１〜約１００：１であってもよい。
【０１３８】
他の実施形態において、反応性ポリマーがアニオン開始剤を用いて調製される場合など
、用いられる保護されたアミノ基を含むラクトンまたはチオラクトンの量は、開始剤と結
合した金属カチオンの量に関連して説明することができる。例えば、有機リチウム開始剤
が用いられる場合、保護されたアミノ基を含むラクトンまたはチオラクトンとリチウムカ
チオンとのモル比は、約０．３：１〜約２：１、他の実施形態においては約０．６：１〜
約１．５：１、他の実施形態においては約０．８：１〜約１．２：１であってもよい。
【０１３９】
１以上の実施形態において、保護されたアミノ基を含むラクトンまたはチオラクトン化
合物に加えて、共官能化剤を重合混合物に添加して、目的に応じた特性をもつ官能化ポリ
マーを生成してもよい。２以上の共官能化剤の混合物も用いてもよい。共官能化剤は、保
護されたアミノ基を含むラクトンまたはチオラクトンを重合混合物へ導入する前、導入と
共に、または導入後に、添加することができる。１以上の実施形態において、共官能化剤
は、保護されたアミノ基を含むラクトンまたはチオラクトンを重合混合物へ導入する少な
くとも５分後に、他の実施形態においては少なくとも１０分後に、他の実施形態において
は少なくとも３０分後に、添加される。
【０１４０】
１以上の実施形態において、共官能化剤としては、本発明によって生成した反応性ポリ
マーと反応可能であり、それによって共官能化剤と反応していない生長鎖とは異なる、官
能基を有するポリマーを与える化合物または試剤が挙げられる。前記官能基は、他のポリ
マー鎖（生長鎖および／または非生長鎖）と、あるいはポリマーと組み合わせてもよい補
強性充填剤（例えばカーボンブラック）などのその他の構成成分と、反応または相互作用
し得る。１以上の実施形態において、共官能化剤と反応性ポリマーとの反応は、付加反応
または置換反応により進行する。
【０１４１】
有用な共官能化剤としては、単純に、２つ以上のポリマー鎖を互いに結合させることな
くポリマー鎖末端に官能基を与える化合物、ならびに、官能基による結合を介して２つ以
上のポリマー鎖を互いに連結または結合させて、一つの巨大分子を形成することができる
化合物を挙げることができる。後者のタイプの共官能化剤は、カップリング剤とも呼ばれ
ることがある。
【０１４２】
１以上の実施形態において、共官能化剤としては、ポリマー鎖に対してヘテロ原子を付
加する、または供与する化合物が挙げられる。特定の実施形態において、共官能化剤とし
ては、官能基をポリマー鎖に供与し、官能化ポリマーを形成する化合物が挙げられ、前記
官能化ポリマーは、当該官能化ポリマーから調製されたカーボンブラック充填加硫物の５
０℃でのヒステリシスロスを、非官能化ポリマーから調製された同様のカーボンブラック
充填加硫物の５０℃でのヒステリシスロスと比べて低減する。１以上の実施形態において
、このヒステリシスロスの低下は、少なくとも５％、他の実施形態においては少なくとも
１０％、他の実施形態においては少なくとも１５％である。
【０１４３】
１以上の実施形態において、好適な共官能化剤としては、本発明に従って製造される反
応性ポリマーと反応し得る基を含む化合物が挙げられる。共官能化剤の例としては、ケト
ン、キノン、アルデヒド、アミド、エステル、イソシアナート、イソチオシアナート、エ
ポキシド、イミン、アミノケトン、アミノチオケトン、および酸無水物が挙げられる。こ
れらの化合物の例は、米国特許第４，９０６，７０６号、第４，９９０，５７３号、第５
，０６４，９１０号、第５，５６７，７８４号、第５，８４４，０５０号、第６８３８，
５２６号、第６９７７，２８１号、および第６，９９２，１４７号、米国特許出願公開第
２００６／０００４１３１号Ａ１、第２００６／００２５５３９号Ａ１、第２００６／０
０３０６７７号Ａ１、および第２００４／０１４７６９４号Ａ１、特開平０５−０５１４
０６号、特開平０５−０５９１０３号、特開平１０−３０６１１３号、および特開平１１
−０３５６３３号に開示され、これらは参照により本明細書に組み込まれる。他の共官能
化剤の例としては、米国特許第７，８７９，９５２号に記載されるようなアジン化合物、
米国特許第７，６７１，１３８号に開示されるようなヒドロベンズアミド化合物、米国特
許第７，７３２，５３４号に開示されるようなニトロ化合物、および米国特許第８，０８
８，８６８号に開示されるような保護されたオキシム化合物が挙げられ、これらの全ては
参照により本明細書に組み込まれる。
【０１４４】
特定の実施形態において、用いられる共官能化剤は、金属ハロゲン化物、半金属ハロゲ
ン化物、アルコキシシラン、カルボン酸金属塩、カルボン酸ヒドロカルビル金属塩、エス
テル−カルボン酸ヒドロカルビル金属塩、および金属アルコキシドであってもよい。
【０１４５】
金属ハロゲン化物の例としては、四塩化スズ、四臭化スズ、四ヨウ化スズ、三塩化ｎ−
ブチルスズ、三塩化フェニルスズ、二塩化ジ−ｎ−ブチルスズ、二塩化ジフェニルスズ、
塩化トリ−ｎ−ブチルスズ、塩化トリフェニルスズ、四塩化ゲルマニウム、四臭化ゲルマ
ニウム、四ヨウ化ゲルマニウム、三塩化ｎ−ブチルゲルマニウム、二塩化ジ−ｎ−ブチル
ゲルマニウム、および塩化トリ−ｎ−ブチルゲルマニウムが挙げられる。
【０１４６】
半金属ハロゲン化物の例としては、四塩化ケイ素、四臭化ケイ素、四ヨウ化ケイ素、メ
チルトリクロロシラン、フェニルトリクロロシラン、ジメチルジクロロシラン、ジフェニ
ルジクロロシラン、三塩化ホウ素、三臭化ホウ素、三ヨウ化ホウ素、三塩化リン、三塩化
リン、三臭化リン、および三ヨウ化リンが挙げられる。
【０１４７】
１以上の実施形態において、アルコキシシランは、エポキシ基およびイソシアナート基
からなる群より選択される少なくとも一つの基を含んでいてもよい。
【０１４８】
エポキシ基を含むアルコキシシラン化合物の例としては、（３−グリシジルオキシプロ
ピル）トリメトキシシラン、（３−グリシジルオキシプロピル）トリエトキシシラン、（
３−グリシジルオキシプロピル）トリフェノキシシラン、（３−グリシジルオキシプロピ
ル）メチルジメトキシシラン、（３−グリシジルオキシプロピル）メチルジエトキシシラ
ン、（３−グリシジルオキシプロピル）メチルジフェノキシシラン、［２−（３，４−エ
ポキシシクロヘキシル）エチル］トリメトキシシラン、および［２−（３，４−エポキシ
シクロヘキシル）エチル］トリエトキシシランが挙げられる。
【０１４９】
イソシアナート基を含むアルコキシシラン化合物の例としては、（３−イソシアナート
プロピル）トリメトキシシラン、（３−イソシアナートプロピル）トリエトキシシラン、
（３−イソシアナートプロピル）トリフェノキシシラン、（３−イソシアナートプロピル
）メチルジメトキシシラン、（３−イソシアナートプロピル）メチルジエトキシシラン、
（３−イソシアナートプロピル）メチルジフェノキシシラン、および（イソシアナートメ
チル）メチルジメトキシシランが挙げられる。
【０１５０】
カルボン酸金属塩化合物の例としては、四酢酸スズ、ビス（２−エチルヘキサン酸）ス
ズ、およびビス（ネオデカン酸）スズが挙げられる。
【０１５１】
カルボン酸ヒドロカルビル金属塩化合物の例としては、２−エチルヘキサン酸トリフェ
ニルスズ、２−エチルヘキサン酸トリ−ｎ−ブチルスズ、ネオデカン酸トリ−ｎ−ブチル
スズ、２−エチルヘキサン酸トリイソブチルスズ、ビス（２−エチルヘキサン酸）ジフェ
ニルスズ、ビス（２−エチルヘキサン酸）ジ−ｎ−ブチルスズ、ビス（ネオデカン酸）ジ
−ｎ−ブチルスズ、トリス（２−エチルヘキサン酸）フェニルスズ、およびトリス（２−
エチルヘキサン酸）ｎ−ブチルスズが挙げられる。
【０１５２】
エステル−カルボン酸ヒドロカルビル金属塩化合物の例としては、ビス（ｎ−オクチル
マレイン酸）ジ−ｎ−ブチルスズ、ビス（ｎ−オクチルマレイン酸）ジ−ｎ−オクチルス
ズ、ビス（ｎ−オクチルマレイン酸）ジフェニルスズ、ビス（２−エチルヘキシルマレイ
ン酸）ジ−ｎ−ブチルスズ、ビス（２−エチルヘキシルマレイン酸）ジ−ｎ−オクチルス
ズ、およびビス（２−エチルヘキシルマレイン酸）ジフェニルスズが挙げられる。
【０１５３】
金属アルコキシド化合物の例としては、ジメトキシスズ、ジエトキシスズ、テトラエト
キシスズ、テトラ−ｎ−プロポキシスズ、テトライソプロポキシスズ、テトラ−ｎ−ブト
キシスズ、テトライソブトキシスズ、テトラ−ｔ−ブトキシスズ、およびテトラフェノキ
シスズが挙げられる。
【０１５４】
重合混合物に添加できる共官能化剤の量は、反応性ポリマーを合成するために使用する
触媒または開始剤の種類および量、ならびに所望の官能化度などの種々の要因に依存し得
る。１以上の実施形態において、ランタニド系触媒を用いることにより反応性ポリマーが
調製される場合、用いる共官能化剤の量は、ランタニド含有化合物のランタニド金属に関
連して説明することができる。例えば、共官能化剤とランタニド金属とのモル比は、約１
：１〜約２００：１、他の実施形態においては約５：１〜約１５０：１、他の実施形態に
おいては約１０：１〜約１００：１であってもよい。
【０１５５】
他の実施形態において、アニオン開始剤を用いて反応性ポリマーが調製される場合など
、用いられる共官能化剤の量は、開始剤と結合した金属カチオンの量に関連して説明する
ことができる。例えば、有機リチウム開始剤が用いられる場合、共官能化剤とリチウムカ
チオンとのモル比は、約０．３：１〜約２：１、他の実施形態においては約０．６：１〜
約１．５：１、他の実施形態においては約０．８：１〜約１．２：１であってもよい。
【０１５６】
用いられる共官能化剤の量は、また、保護されたアミノ基を含むラクトンまたはチオラ
クトンの量に関連して説明することもできる。１以上の実施形態において、共官能化剤と
、保護されたアミノ基を含むラクトンまたはチオラクトンとのモル比は、約０．０５：１
〜約１：１、他の実施形態においては約０．１：１〜約０．８：１、他の実施形態におい
ては約０．２：１〜約０．６：１であってもよい。
【０１５７】
１以上の実施形態において、保護されたアミノ基を含むラクトンまたはチオラクトン（
および任意に、共官能化剤）は、重合が行われた場所（例えば槽中）において、重合混合
物に導入されてもよい。他の実施形態において、保護されたアミノ基を含むラクトンまた
はチオラクトンは、重合が行われた場所と異なる場所において、重合混合物に導入されて
もよい。例えば、保護されたアミノ基を含むラクトンまたはチオラクトンは、下流の反応
器もしくはタンクなどの下流の槽、インライン反応器もしくは混合器、押出機、または脱
揮装置において重合混合物に導入されてもよい。
【０１５８】
１以上の実施形態において、保護されたアミノ基を含むラクトンまたはチオラクトン（
および任意に、共官能化剤）は、所望のモノマー重合率に達した後であるが、重合混合物
がクエンチ剤によりクエンチされる前に、反応性ポリマーと反応させることができる。１
以上の実施形態において、保護されたアミノ基を含むラクトンまたはチオラクトンと反応
性ポリマーとの間の反応は、ピーク重合温度に達した後３０分以内に、他の実施形態にお
いては５分以内に、他の実施形態においては１分以内に起こり得る。１以上の実施形態に
おいて、一旦ピーク重合温度に達すれば、保護されたアミノ基を含むラクトンまたはチオ
ラクトンと反応性ポリマーとの間の反応は起こり得る。他の実施形態において、保護され
たアミノ基を含むラクトンまたはチオラクトンと反応性ポリマーとの間の反応は、反応性
ポリマーが貯蔵された後に起こり得る。１以上の実施形態において、反応性ポリマーの貯
蔵は、不活性雰囲気下、室温または室温よりも低い温度で行われる。１以上の実施形態に
おいて、保護されたアミノ基を含むラクトンまたはチオラクトンと反応性ポリマーとの間
の反応は、約１０℃〜約１５０℃の温度、他の実施形態においては約２０℃〜約１００℃
の温度において起こり得る。保護されたアミノ基を含むラクトンまたはチオラクトンと反
応性ポリマーとの間の反応が完了するために要する時間は、反応性ポリマーを調製するた
めに用いられる触媒または開始剤の種類および量、保護されたアミノ基を含むラクトンま
たはチオラクトンの種類および量、ならびに官能化反応が行われる温度などの種々の要因
に依存する。１以上の実施形態において、保護されたアミノ基を含むラクトンまたはチオ
ラクトンと反応性ポリマーとの間の反応は、約１０〜６０分間行うことができる。
【０１５９】
１以上の実施形態において、反応性ポリマーと保護されたアミノ基を含むラクトンまた
はチオラクトン（および任意に、共官能化剤）との間の反応が行われたまたは完了した後
、クエンチ剤を重合混合物に添加して、反応性ポリマーと保護されたアミノ基を含むラク
トンまたはチオラクトンとの間の反応生成物をプロトン化し、残存する全ての反応性ポリ
マー鎖を不活性化し、および／または触媒もしくは触媒成分を不活性化することができる
。クエンチ剤としては、これらに限定されないが、アルコール、カルボン酸、無機酸、水
、またはそれらの混合物などのプロトン性化合物を挙げることができる。クエンチ剤の添
加と共に、その前に、またはその後に、２，６−ジ−ｔｅｒｔ−ブチル−４−メチルフェ
ノールなどの抗酸化剤を添加してもよい。用いられる抗酸化剤の量は、ポリマー生成物に
対して０．２％重量〜１％重量の範囲でもよい。加えて、ポリマー生成物は、ポリマーに
オイルを添加することにより、油展することができ、ポリマーは、ポリマーセメントまた
はモノマー中に溶解または懸濁したポリマーの形態でもよい。本発明の実施において、添
加してもよいオイルの量は限定されず、したがって、従来の量を添加してもよい（例えば
５〜５０ｐｈｒ）。用いてもよい有用なオイルすなわち油展剤としては、これらに限定さ
れないが、芳香族油、パラフィン系油、ナフテン系油、ひまし油以外の植物油、ＭＥＳ、
ＴＤＡＥ、およびＳＲＡＥなどの低ＰＣＡ油、ならびに重質ナフテン系油が挙げられる。
【０１６０】
重合混合物がクエンチされた後、重合混合物の各構成成分を回収してもよい。１以上の
実施形態において、未反応モノマーを重合混合物から回収することができる。例えば、当
技術分野において公知の技術を用いて、未反応モノマーを重合混合物から蒸留することが
できる。１以上の実施形態において、重合混合物からモノマーを除去するために、脱揮装
置を用いてもよい。重合混合物からモノマーを除去した後、そのモノマーを精製し、貯蔵
し、および／または重合プロセスに再利用してもよい。
【０１６１】
ポリマー生成物は、当技術分野において公知の技術を用いて、重合混合物から回収する
ことができる。１以上の実施形態において、脱溶媒および乾燥技術を用いてもよい。例え
ば、ポリマーは、重合混合物を脱溶媒押出機などの加熱したスクリュー装置に通すことに
より回収することができ、この装置内で、揮発性物質は適当な温度（例えば約１００℃〜
約１７０℃）および大気圧または減圧下での蒸発により除去される。この処理は、未反応
モノマーを除去すると同時に、全ての低沸点溶媒を除去する役割を果たす。あるいは、ポ
リマーは、重合混合物を水蒸気脱溶媒にかけて、続いて、得られるポリマーのクラムを加
熱空気トンネル中で乾燥することでも、回収することができる。ポリマーは、重合混合物
を直接ドラム乾燥器上で乾燥することでも、回収することができる。
【０１６２】
反応性ポリマーと、保護されたアミノ基を含むラクトンまたはチオラクトン（および任
意に、共官能化剤）とが反応して、保護されたアミノ基を含むラクトンまたはチオラクト
ンの残基がポリマー鎖末端に分け与えられた、新規な官能化ポリマーを生成すると考えら
れている。ポリマー鎖の反応性末端が、保護されたアミノ基を含むラクトンまたはチオラ
クトンと反応すると考えられている。それでもなお、全ての実施形態において生成する官
能化ポリマーの正確な化学構造は、特に当該構造が、保護されたアミノ基を含むラクトン
またはチオラクトン、および任意に共官能化剤によりポリマー鎖末端に分け与えられる残
基に関係するため、高い確度をもって判明してはいないと思われる。実際に、官能化ポリ
マーの構造は、反応性ポリマーを調製するために用いる条件（例えば、触媒または開始剤
の種類および量）および保護されたアミノ基を含むラクトンまたはチオラクトン（および
任意に、共官能化剤）を反応性ポリマーと反応させるために用いる条件（例えば、保護さ
れたアミノ基を含むラクトンまたはチオラクトンおよび共官能化剤の種類および量）など
の種々の要因に依存するであろうことが推測される。反応性ポリマーと、保護されたアミ
ノ基を含むラクトンまたはチオラクトンとの反応から得られる官能化ポリマーは、プロト
ン化またはさらに変性することができる。
【０１６３】
１以上の実施形態において、反応性ポリマーと、保護されたアミノ基を含むラクトンま
たはチオラクトンとの反応から得られる生成物の一つ、特にクエンチ剤との反応後に得ら
れる生成物の一つは、次の式：
【化１１】
0006440753.tif 000012
により定義される官能化ポリマーとなることがあり、式中、πはポリマー鎖であり、各α
は独立して酸素原子または硫黄原子であり、Ｒ１は結合または２価の有機基であり、Ｒ２
は結合または２価の有機基であり、Ｒ３は水素原子または１価の有機基であり、Ｒ４は結
合または２価の有機基であり、Ｒ５およびＲ６はそれぞれ独立して１価の有機基もしくは
加水分解性基であるか、またはＲ５およびＲ６は結合して２価の有機基を形成する。
【０１６４】
１以上の実施形態において、本発明に従って調製される官能化ポリマーは、不飽和を含
んでいてもよい。これらの、またはその他の実施形態において、その官能化ポリマーは加
硫性である。１以上の実施形態において、官能化ポリマーは、０℃よりも低い、他の実施
形態においては−２０℃よりも低い、他の実施形態においては−３０℃よりも低いガラス
転移温度（Ｔｇ）を有することができる。一実施形態において、これらのポリマーは単一
のガラス転移温度を示してもよい。特定の実施形態において、ポリマーは、水素化または
部分的に水素化されていてもよい。
【０１６５】
１以上の実施形態において、本発明の官能化ポリマーは、６０％より多い、他の実施形
態においては約７５％より多い、他の実施形態においては約９０％より多い、他の実施形
態においては約９５％より多い、シス−１，４結合含量を有するシス−１，４−ポリジエ
ンであってもよく、ここで、パーセンテージは、ジエン単量体単位の総数に対する、シス
−１，４結合をとっているジエン単量体単位の数に基づく。また、これらのポリマーは、
約７％未満の、他の実施形態においては５％未満の、他の実施形態においては２％未満の
、他の実施形態においては１％未満の１，２結合含量を有してもよく、ここで、パーセン
テージは、ジエン単量体単位の総数に対する、１，２結合をとっているジエン単量体単位
の数に基づく。ジエン単量体単位の残りは、トランス−１，４結合をとってもよい。シス
−１，４−、１，２−、およびトランス−１，４結合含量は、赤外分光分析よって測定す
ることができる。これらのポリマーの、ポリスチレン標準試料により較正したゲル浸透ク
ロマトグラフィー（ＧＰＣ）および当該ポリマーのＭａｒｋ−Ｈｏｕｗｉｎｋ定数を用い
ることにより測定した数平均分子量（Ｍｎ）は、約１，０００〜約１，０００，０００、
他の実施形態においては約５，０００〜約２００，０００、他の実施形態においては約２
５，０００〜約１５０，０００、他の実施形態においては約５０，０００〜約１２０，０
００であってもよい。これらのポリマーの分子量分布または多分散度（Ｍｗ／Ｍｎ）は、
約１．５〜約５．０、他の実施形態においては約２．０〜約４．０であってもよい。
【０１６６】
１以上の実施形態において、本発明の官能化ポリマーは、中程度または低いシス−１，
４結合含量を有するポリジエンであってもよい。アニオン重合技術によって調製すること
ができるこれらのポリマーは、約１０％〜６０％、他の実施形態においては約１５％〜５
５％、他の実施形態においては約２０％〜約５０％のシス−１，４結合含量を有すること
ができる。これらのポリジエンは、また、約１０％〜約９０％、他の実施形態においては
約１０％〜約６０％、他の実施形態においては約１５％〜約５０％、他の実施形態におい
ては約２０％〜約４５％の１，２結合含量を有してもよい。特定の実施形態においては、
ポリジエンが官能性アニオン開始剤を用いて調製される場合、ポリマー鎖の開始末端は、
官能性開始剤の残基である官能基を含む。
【０１６７】
特定の実施形態において、本発明の官能化ポリマーは、１，３−ブタジエン、スチレン
、および任意にイソプレンのコポリマーである。これらのコポリマーとしては、ランダム
共重合体およびブロック共重合体を挙げることができる。
【０１６８】
１以上の実施形態において、官能化ポリマーは、官能化ポリブタジエン、官能化ポリイ
ソプレン、官能化ポリ（スチレン−共−ブタジエン）、官能化ポリ（スチレン−共−ブタ
ジエン−共−イソプレン）、官能化ポリ（イソプレン−共−スチレン）、および官能化ポ
リ（ブタジエン−共−イソプレン）からなる群より選択されるアニオン重合されたポリマ
ーである。これらのポリマーの、ポリスチレン標準試料により較正したゲル浸透クロマト
グラフィー（ＧＰＣ）および当該ポリマーのＭａｒｋ−Ｈｏｕｗｉｎｋ定数を用いること
により測定した数平均分子量（Ｍｎ）は、約１，０００〜約１，０００，０００、他の実
施形態においては約５，０００〜約１，０００，０００、他の実施形態においては約５０
，０００〜約５００，０００、他の実施形態においては約１００，０００〜約３００，０
００であってもよい。これらのポリマーの多分散度（Ｍｗ／Ｍｎ）は、約１．０〜約３．
０、他の実施形態においては約１．１〜約２．０であってもよい。
【０１６９】
有利なことに、本発明の官能化ポリマーは、耐コールドフロー性の向上を示し、ヒステ
リシスの低減を示すゴム組成物を提供することができる。この官能化ポリマーは、タイヤ
部材の製造に用いることができるゴム組成物の調製に特に有用である。ゴム配合技術およ
びそこで用いる添加剤は、The Compounding and Vulcanization of Rubber、Rubber Tech
nology （第２版  １９７３年）に広範に開示されている。
【０１７０】
このゴム組成物は、官能化ポリマーを単独で、または他のエラストマー（すなわち、加
硫してゴム状すなわち弾性的特性を有する成分を形成することができるポリマー）と共に
用いることにより調製することができる。用いてもよい他のエラストマーとしては、天然
ゴムまたは合成ゴムが挙げられる。合成ゴムは、一般的には、共役ジエンモノマーの重合
、共役ジエンモノマーと、ビニル置換芳香族モノマーなどの他のモノマーとの共重合、ま
たはエチレンと、１種または２種以上のα−オレフィンと、任意に１種または２種以上の
ジエンモノマーとの共重合から生ずる。
【０１７１】
エラストマーの例としては、天然ゴム、合成ポリイソプレン、ポリブタジエン、ポリイ
ソブチレン−共−イソプレン、ネオプレン、ポリ（エチレン−共−プロピレン）、ポリ（
スチレン−共−ブタジエン）、ポリ（スチレン−共−イソプレン）、ポリ（スチレン−共
−イソプレン−共−ブタジエン）、ポリ（イソプレン−共−ブタジエン）、ポリ（エチレ
ン−共−プロピレン−共−ジエン）、ポリスルフィドゴム、アクリルゴム、ウレタンゴム
、シリコーンゴム、エピクロロヒドリンゴム、およびそれらの混合物が挙げられる。これ
らのエラストマーは、直鎖状、分岐状、および星型構造などの多数の巨大分子構造をもつ
ことができる。
【０１７２】
ゴム組成物は、無機および有機充填剤などの充填剤を含んでいてもよい。有機充填剤の
例としては、カーボンブラックおよびデンプンが挙げられる。無機充填剤の例としては、
シリカ、水酸化アルミニウム、水酸化マグネシウム、マイカ、タルク（水和ケイ酸マグネ
シウム）、およびクレー（水和ケイ酸アルミニウム）が挙げられる。カーボンブラックお
よびシリカが、タイヤ製造に使用される最も一般的な充填剤である。所定の実施形態にお
いて、異なる充填剤の混合物を、有利に用いることができる。
【０１７３】
１以上の実施形態において、カーボンブラックとしては、ファーネスブラック、チャネ
ルブラック、ランプブラックが挙げられる。カーボンブラックのより詳細な例としては、
ＳＡＦ、ＩＳＡＦ、ＨＡＦ、ＦＥＦ、ＦＦ、ＳＲＦ、ＭＰＣ、ＨＰＣ、ＣＣおよびアセチ
レンブラックが挙げられる。
【０１７４】
特定の実施形態において、カーボンブラックは、少なくとも２０ｍ２／ｇ、他の実施形
態においては少なくとも３５ｍ２／ｇの表面積（ＥＭＳＡ）を有していてもよく、表面積
の値は、臭化セチルトリメチルアンモニウム（ＣＴＡＢ）法を用いるＡＳＴＭ  Ｄ−１７
６５により測定することができる。カーボンブラックは、ペレット化形態であっても非ペ
レット化凝集塊の形態であってもよい。カーボンブラックの好ましい形態は、ゴムコンパ
ウンドを混合するために用いる混合装置の種類に依存することがある。
【０１７５】
ゴム組成物に使用するカーボンブラックの量は、ゴム１００重量部当たり（ｐｈｒ）約
５０重量部までとすることができ、約５〜約４０ｐｈｒが一般的である。
【０１７６】
使用してもよい一部の市販のシリカとしては、Ｈｉ−Ｓｉｌ（商標）２１５、Ｈｉ−Ｓ
ｉｌ（商標）２３３、Ｈｉ−Ｓｉｌ（商標）１９０（ＰＰＧ  Ｉｎｄｕｓｔｒｉｅｓ，  
Ｉｎｃ．，ペンシルベニア州、ピッツバーグ）が挙げられる。他の市販シリカの供給元と
しては、Ｇｒａｃｅ  Ｄａｖｉｓｏｎ（メリーランド州、ボルチモア）、Ｄｅｇｕｓｓａ
Ｃｏｒｐ．Ｒｈｏｄｉａ  Ｓｉｌｉｃａ  Ｓｙｓｔｅｍｓ（ニュージャジー州、クラン
ベリー）、およびＪ．Ｍ．  Ｈｕｂｅｒ  Ｃｏｒｐ．（ニュージャジー州、エジソン）が
挙げられる。
【０１７７】
１以上の実施形態において、シリカはその補強特性の尺度を与える表面積によって特徴
付けることができる。Ｂｒｕｎａｕｅｒ、ＥｍｍｅｔおよびＴｅｌｌｅｒ（「ＢＥＴ」）
法（Ｊ．  Ａｍ．  Ｃｈｅｍ．  Ｓｏｃ．，  ｖｏｌ．  ６０、３０９ページ以下に記載
される）は、表面積測定の認知された方法である。シリカのＢＥＴ表面積は一般的に４５
０ｍ２／ｇ未満である。有用な表面積の範囲としては、約３２〜約４００ｍ２／ｇ、約１
００〜約２５０ｍ２／ｇ、および約１５０〜約２２０ｍ２／ｇが挙げられる。
【０１７８】
シリカのｐＨは、一般的に約５〜約７もしくはわずかに７より大きく、または他の実施
形態においては約５．５〜約６．８である。
【０１７９】
１以上の実施形態において、充填剤としてシリカが用いられる場合（単独または他の充
填剤と組み合わせて）、シリカとエラストマーとの相互作用を高めるために、カップリン
グ剤および／または遮蔽剤を、混合中にゴム組成物に添加してもよい。有用なカップリン
グ剤および遮蔽剤が、米国特許第３，８４２，１１１号、第３，８７３，４８９号、第３
，９７８，１０３号、第３，９９７，５８１号、第４，００２，５９４号、第５，５８０
，９１９号、第５，５８３，２４５号、第５，６６３，３９６号、第５，６７４，９３２
号、第５，６８４，１７１号、第５，６８４，１７２号、第５，６９６，１９７号、第６
，６０８，１４５号、第６，６６７，３６２号、第６，５７９，９４９号、第６，５９０
，０１７号、第６，５２５，１１８号、第６，３４２，５５２号、および第６，６８３，
１３５号に開示され、これらは参照により本明細書に組み込まれる。
【０１８０】
ゴム組成物中に用いられるシリカの量は、約１〜約１００ｐｈｒ、または他の実施形態
においては約５〜約８０ｐｈｒとすることができる。有用な範囲の上限は、シリカによっ
て付与される高粘性によって限定される。シリカがカーボンブラックと併用される場合に
、シリカの量は約１ｐｈｒまで低減することができ、シリカの量が低減されれば、より少
量のカップリング剤および遮蔽剤を用いることができる。一般的に、カップリング剤およ
び遮蔽剤の量は、使用するシリカの重量を基準として、約４％〜約２０％の範囲である。
【０１８１】
硫黄または過酸化物系硬化系などの多くのゴム硬化剤（加硫剤とも呼ばれる）を用いる
ことができる。硬化剤は、Ｋｉｒｋ−Ｏｔｈｍｅｒ、ＥＮＣＹＣＬＯＰＥＤＩＡ  ＯＦ  
ＣＨＥＭＩＣＡＬ  ＴＥＣＨＮＯＬＯＧＹ、Ｖｏｌ．  ２０、３６５〜４６８ページ、（
第３版  １９８２年）、特にＶｕｌｃａｎｉｚａｔｉｏｎ  Ａｇｅｎｔｓ  ａｎｄ  Ａｕ
ｘｉｌｉａｒｙ  Ｍａｔｅｒｉａｌｓ、３９０〜４０２ページ、およびＡ．Ｙ．  Ｃｏｒ
ａｎ、  Ｖｕｌｃａｎｉｚａｔｉｏｎ、ＥＮＣＹＣＬＯＰＥＤＩＡ  ＯＦ  ＰＯＬＹＭＥ
Ｒ  ＳＣＩＥＮＣＥ  ＡＮＤ  ＥＮＧＩＮＥＥＲＩＮＧ、（第２版  １９８９年）に記載
され、これらは参照により本明細書に組み込まれる。加硫剤は、単独でまたは組み合わせ
て用いてもよい。
【０１８２】
ゴム配合に一般的に用いられるその他の成分もまた、ゴム組成物に添加してもよい。こ
れらの成分としては、加硫促進剤、促進剤活性剤、オイル、可塑剤、ワックス、スコーチ
阻害剤、加工助剤、酸化亜鉛、粘着付与樹脂、補強性樹脂、ステアリン酸などの脂肪酸、
しゃっ解剤、ならびに抗酸化剤および抗オゾン剤などの劣化防止剤が挙げられる。特定の
実施形態において、用いられるオイルとしては、上述の油展オイルとして従来から用いら
れるオイルが挙げられる。
【０１８３】
ゴム組成物の全ての原料成分を、バンバリーまたはブラベンダーミキサー、押出機、ニ
ーダー、および２本ロール機などの標準的な混合装置を用いて混合することができる。１
以上の実施形態において、成分は、２段以上の段階で混合される。第１段階（多くの場合
、マスターバッチ混合段階と呼ばれる）では、一般的にはゴム成分および充填剤を含む、
いわゆるマスターバッチが調製される。早期加硫（スコーチとしても知られる）を防ぐた
めに、マスターバッチから加硫剤を除外してもよい。マスターバッチは、開始温度約２５
℃〜約１２５℃、排出温度約１３５℃〜約１８０℃で混合してもよい。マスターバッチが
調製された後、最終混合段階においてマスターバッチに加硫剤を導入、混合してもよく、
この最終混合段階は、通常、早期加硫の可能性を低減するように、比較的低温で実施され
る。任意に、マスターバッチ混合段階と最終混合段階との間で、再混錬と呼ばれることも
ある追加の混合段階を採用することができる。ゴム組成物が充填剤としてシリカを含む、
１または２以上の再混錬段階が多くの場合に採用される。本発明の官能化ポリマーを含む
種々の成分は、これらの再混錬中に添加することができる。
【０１８４】
シリカ充填タイヤ配合物に特に適用可能な混合操作および条件が、米国特許第５，２２
７，４２５号、第５，７１９，２０７号、および第５，７１７，０２２号、ならびに欧州
特許第８９０，６０６号に記載され、これらの全ては参照により本明細書に組み込まれる
。一実施形態において、最初のマスターバッチが、カップリング剤および遮蔽剤を実質的
に含まずに、本発明の官能化ポリマーおよびシリカを含むことにより調製される。
【０１８５】
本発明の官能化ポリマーから調製されるゴム組成物は、トレッド、サブトレッド、サイ
ドウォール、ボディプライスキム、ビードフィラーなどのタイヤ部材の形成に特に有用で
ある。好ましくは、本発明の官能化ポリマーは、トレッドおよびサイドウォール配合物に
用いられる。１以上の実施形態において、これらのトレッドまたはサイドウォール配合物
は、当該配合物中のゴムの総重量基準で、約１０重量％〜約１００重量％、他の実施形態
においては約３５重量％〜約９０重量％、他の実施形態においては約５０重量％〜約８０
重量％の官能化ポリマーを含んでいてもよい。
【０１８６】
タイヤの製造においてこれらのゴム組成物が用いられる場合、標準的なゴムの成形、成
型および加硫技術などの通常のタイヤ製造技術によって、これらの組成物をタイヤ部材に
加工することができる。一般的に、加硫は鋳型中で加硫性組成物を加熱することによって
実施され、例えば、組成物を約１４０℃〜約１８０℃に加熱してもよい。硬化または架橋
されたゴム組成物は加硫物と呼ばれることがあり、この加硫物は、一般的に熱硬化性であ
る３次元のポリマーネットワークを含む。充填剤および加工助剤などのその他の成分は、
架橋ネットワーク全体に均一に分散することができる。空気入りタイヤは、米国特許第５
，８６６，１７１号、第５，８７６，５２７号、第５，９３１，２１１号、および第５，
９７１，０４６号に議論されるようにして製造することができ、これらは参照により本明
細書に組み込まれる。
【０１８７】
本発明の実施について説明するために、以下の例を準備し、試験した。しかしながら、
これらの例は本発明の範囲を限定するものとみなされるべきではない。特許請求の範囲が
、本発明を規定する役目を果たすこととなる。
【実施例】
【０１８８】
例１  α−（２，２，５，５−テトラメチル−１−アザ−２，５−ジシラ−１−シクロ
ペンチル）−γ−ブチロラクトン（ラクトン−ＮＳｉ２）の合成
α−アミノ―γ―ブチロラクトンヒドロブロミド（９．０１ｇ、０．０５０ｍｍｏｌ）
およびジクロロメタン（３０ｍｌ）を氷浴を備えた丸底フラスコ中で混合した。この混合
物に、トリエチルアミン（１６．７０ｇ、０．１６５ｍｍｏｌ）、および１，２−ビス（
クロロジメチルシリル）エタン（１０．７６ｇ、０．０５０ｍｍｏｌ）のジクロロメタン
溶液（５０ｍｌ）を添加した。得られた混合物を室温において４７時間撹拌し、次に減圧
下で留去した。残渣を５００ｍｌのシクロヘキサンで抽出し、フリットを通してろ過した
。ろ液を減圧下で留去し、α−（２，２，５，５−テトラメチル−１−アザ−２，５−ジ
シラ−１−シクロペンチル）−γ−ブチロラクトン（ラクトン−ＮＳｉ２と略記する）を
白色固体として得た（１１．８ｇ、９７％収率）。生成物の１Ｈ  ＮＭＲデータ（Ｃ６Ｄ
６、２５℃、テトラメチルシラン基準）を次に列挙する：δ３．５０（マルチプレット、
１Ｈ）、３．３３（マルチプレット、１Ｈ）、３．２２（マルチプレット、１Ｈ）、１．
６４（マルチプレット、１Ｈ）、１．５０（マルチプレット、１Ｈ）、０．７６（シング
レット、４Ｈ、Ｓｉ−ＣＨ２）、０．１５（シングレット、６Ｈ、Ｓｉ−ＣＨ３）、０．
１４（シングレット、６Ｈ、Ｓｉ−ＣＨ３）。１Ｈ  ＮＭＲデータから、生成物の構造を
以下のように決定した。
【化１２】
0006440753.tif 000013
ラクトン-NSi2
【０１８９】
例２  α−（２，２，５，５−テトラメチル−１−アザ−２，５−ジシラ−１−シクロ
ペンチル）−γ−ブチロチオラクトン（チオラクトン−ＮＳｉ２）の合成
ＤＬ−ホモシステインチオラクトンヒドロクロリド（７．６８ｇ、０．０５０ｍｍｏｌ
）およびジクロロメタン（３０ｍｌ）を氷浴を備えた丸底フラスコ中で混合した。この混
合物に、トリエチルアミン（１６．７０ｇ、０．１６５ｍｍｏｌ）、および１，２−ビス
（クロロジメチルシリル）エタン（１０．７６ｇ、０．０５０ｍｍｏｌ）の５０ｍｌのジ
クロロメタン溶液を添加した。得られた混合物を室温において４７時間撹拌し、次に減圧
下で留去した。残渣を５００ｍｌのシクロヘキサンで抽出し、フリットを通してろ過した
。ろ液を減圧下で留去し、α−（２，２，５，５−テトラメチル−１−アザ−２，５−ジ
シラ−１−シクロペンチル）−γ−ブチロチオラクトン（チオラクトン−ＮＳｉ２と略記
する）を白色固体として得た（１１．８ｇ、９７％収率）。生成物の１Ｈ  ＮＭＲデータ
（Ｃ６Ｄ６、２５℃、テトラメチルシラン基準）を次に列挙する：δ３．２４（マルチプ
レット、１Ｈ）、２．３４（マルチプレット、１Ｈ）、２．２２（マルチプレット、１Ｈ
）、１．７５（マルチプレット、１Ｈ）、１．６３（マルチプレット、１Ｈ）、０．７５
（マルチプレット、４Ｈ、Ｓｉ−ＣＨ２）、０．０９（シングレット、６Ｈ、Ｓｉ−ＣＨ
３）、０．０７（シングレット、６Ｈ、Ｓｉ−ＣＨ３）。１Ｈ  ＮＭＲデータから、生成
物の構造を以下のように決定した。
【化１３】
0006440753.tif 000014
チオラクトン-NSi2
【０１９０】
例３  未変性シス−１，４−ポリブタジエンの合成
タービン型撹拌機を備えた、窒素パージした２ガロンの反応器に、１６４６ｇのヘキサ
ンおよび２２．５重量％の１，３−ブタジエンのヘキサン溶液２８２２ｇを添加した。７
．３５ｍｌの４．３２Ｍ  メチルアルミノキサンのトルエン溶液、１．５２ｇの２２．５
重量％の１，３−ブタジエンのヘキサン溶液、０．５９ｍｌの０．５３７Ｍ  バーサティ
ック酸ネオジムのシクロヘキサン溶液、６．６７ｍｌの１．０Ｍ  ジイソブチルアルミニ
ウムヒドリドのヘキサン溶液、および１．２７ｍｌの１．０Ｍ  ジエチルアルミニウムク
ロリドのヘキサン溶液を混合することにより、予備形成触媒を調製した。その触媒を１５
分間熟成させ、反応器に投入した。次に、反応器のジャケット温度を６５℃に設定した。
触媒添加から約６０分後に、重合混合物を室温まで冷却し、３０ｍｌの１２重量％  ２，
６−ジ−ｔｅｒｔ−ブチル−４−メチルフェノールのイソプロパノール溶液によってクエ
ンチした。得られたポリマーセメントを、５ｇの２，６−ジ−ｔｅｒｔ−ブチル−４−メ
チルフェノールを含む１２リットルのイソプロパノールにより凝固させ、その後ドラム乾
燥した。得られたポリマーのムーニー粘度（ＭＬ１＋４）を、１００℃において、Ａｌｐ
ｈａ  Ｔｅｃｈｎｏｌｏｇｉｅｓのムーニー粘度計を用い、大径のローターで、１分間の
余熱時間および４分間の運転時間により測定したところ、２６．４であった。ゲル浸透ク
ロマトグラフィー（ＧＰＣ）によって測定すると、ポリマーは１１１，７００の数平均分
子量（Ｍｎ）、２３３，３００の重量平均分子量（Ｍｗ）、および２．０９の分子量分布
（Ｍｗ／Ｍｎ）を有していた。ポリマーの赤外分光分析は、９４．１％のシス−１，４結
合含量、５．４％のトランス−１，４結合含量、および０．５％の１，２結合含量を示し
た。
【０１９１】
スコット可塑度試験機を用いて、ポリマーの耐コールドフロー性を測定した。約２．５
ｇのポリマーを１００℃、２０分間で直径１５ｍｍ、高さ１２ｍｍの円筒形のボタン形状
に成型した。室温まで冷却した後、ボタンを型から取り出し、室温でスコット可塑度試験
機中に載置した。試験片に５ｋｇの荷重を負荷した。８分後に、残存する試料の寸法（す
なわち試料の厚み）を測定したところ、１．６４ｍｍであった。一般的に、残存する試料
の厚みは、ポリマーの耐コールドフロー性の指標と理解することができ、残存する試料の
厚みが大きい程、より良好な耐コールドフロー性を示す。
【０１９２】
未変性シス−１，４−ポリブタジエンの特性を表１にまとめる。
【表１】
0006440753.tif 000015
【０１９３】
例４  未変性シス−１，４−ポリブタジエンの合成
タービン型撹拌機を備えた、窒素パージした２ガロンの反応器に、１６３３ｇのヘキサ
ンおよび２２．４重量％の１，３−ブタジエンのヘキサン溶液２８３５ｇを添加した。５
．２９ｍｌの４．３２Ｍ  メチルアルミノキサンのトルエン溶液、１．１０ｇの２２．４
重量％の１，３−ブタジエンのヘキサン溶液、０．４３ｍｌの０．５３７Ｍ  バーサティ
ック酸ネオジムのシクロヘキサン溶液、４．８０ｍｌの１．０Ｍ  ジイソブチルアルミニ
ウムヒドリドのヘキサン溶液、および０．９１ｍｌの１．０Ｍ  ジエチルアルミニウムク
ロリドのヘキサン溶液を混合することにより、予備形成触媒を調製した。その触媒を１５
分間熟成させ、反応器に投入した。次に、反応器のジャケット温度を６５℃に設定した。
触媒添加から約８０分後に、重合混合物を室温まで冷却し、３０ｍｌの１２重量％  ２，
６−ジ−ｔｅｒｔ−ブチル−４−メチルフェノールのイソプロパノール溶液によってクエ
ンチした。得られたポリマーセメントを、５ｇの２，６−ジ−ｔｅｒｔ−ブチル−４−メ
チルフェノールを含んだ１２リットルのイソプロパノールにより凝析させ、その後ドラム
乾燥した。得られたポリマーの物性を表１にまとめる。
【０１９４】
例５  α−（２，２，５，５−テトラメチル−１−アザ−２，５−ジシラ−１−シクロ
ペンチル）−γ−ブチロラクトン（ラクトン−ＮＳｉ２）で変性されたシス−１，４−ポ
リブタジエンの合成
タービン型撹拌機を備えた、窒素パージした２ガロンの反応器に、１５１４ｇのヘキサ
ン、および２１．５重量％の１，３−ブタジエンのヘキサン溶液２９５４ｇを添加した。
７．３５ｍｌの４．３２Ｍ  メチルアルミノキサンのトルエン溶液、１．５９ｇの２１．
５重量％の１，３−ブタジエンのヘキサン溶液、０．５９ｍｌの０．５３７Ｍ  バーサテ
ィック酸ネオジムのシクロヘキサン溶液、６．６７ｍｌの１．０Ｍ  ジイソブチルアルミ
ニウムヒドリドのヘキサン溶液、および１．２７ｍｌの１．０Ｍ  ジエチルアルミニウム
クロリドのヘキサン溶液を混合することにより、予備形成触媒を調製した。その触媒を１
５分間熟成させ、反応器に投入した。次に、反応器のジャケット温度を６５℃に設定した
。触媒添加から約６０分後に、重合混合物を室温まで冷却した。
【０１９５】
約４２５ｇの得られた未変性のポリマーセメント（すなわち、擬リビングポリマーセメ
ント）を反応器から窒素パージしたビンに移し、続いて１５．０ｍｌの０．１５９Ｍ  
α−（２，２，５，５−テトラメチル−１−アザ−２，５−ジシラ−１−シクロペンチル
）−γ−ブチロラクトン（ラクトン−ＮＳｉ２）のトルエン溶液を添加した。そのビンを
６５℃に維持した湯浴中で転倒混合した。得られたポリマーセメントを３ｍｌの１２重量
％  ２，６−ジ−ｔｅｒｔ−ブチル−４−メチルフェノールのイソプロパノール溶液によ
ってクエンチし、０．５ｇの２，６−ジ−ｔｅｒｔ−ブチル−４−メチルフェノールを含
んだ２リットルのイソプロパノールにより凝析させ、その後ドラム乾燥した。その得られ
たラクトン−ＮＳｉ２変性ポリマーの物性を表１にまとめる。
【０１９６】
例６  α−（２，２，５，５−テトラメチル−１−アザ−２，５−ジシラ−１−シクロ
ペンチル）−γ−ブチロチオラクトン（チオラクトン−ＮＳｉ２）で変性されたシス−１
，４−ポリブタジエンの合成
例５の操作と同様の操作を用いることによって、α−（２，２，５，５−テトラメチル
−１−アザ−２，５−ジシラ−１−シクロペンチル）−γ−ブチロチオラクトン（チオラ
クトン−ＮＳｉ２）で変性されたシス−１，４−ポリブタジエン試料を調製した。そのチ
オラクトン−ＮＳｉ２変性ポリマーの物性を表１にまとめる。
【０１９７】
図１に、例３〜６で合成したシス−１，４−ポリブタジエン試料の耐コールドフロー性
を、ポリマーのムーニー粘度に対してプロットした。これらのデータは、ラクトン−ＮＳ
ｉ２−およびチオラクトン−ＮＳｉ２変性シス−１，４−ポリブタジエン試料は、同様の
ムーニー粘度において、未変性のポリマーよりも著しく高い残存試料の厚みの値を示し、
したがって、未変性のポリマーよりも著しく良好な耐コールドフロー性を示すことを表し
ている。
【０１９８】
例７〜１０  ラクトン−ＮＳｉ２−およびチオラクトン−ＮＳｉ２変性シス−１，４−
ポリブタジエン対未変性シス−１，４−ポリブタジエンの配合評価
例３〜６で製造したシス−１，４−ポリブタジエン試料を、カーボンブラックを充填し
たゴム配合物において評価した。加硫物の組成を表２に示す。ここで、数値は全ゴム重量
１００部当たりの重量部（ｐｈｒ）を示す。
【０１９９】
【表２】
0006440753.tif 000016
【０２００】
未加硫ゴムコンパウンドのムーニー粘度（ＭＬ１＋４）を、１３０℃において、Ａｌｐ
ｈａ  Ｔｅｃｈｎｏｌｏｇｉｅｓのムーニー粘度計を用い、大径のローターで、１分間の
予熱時間および４分間の運転時間により測定した。加硫物の引張機械特性（モジュラス、
Ｔｂ、およびＥｂ）を、ＡＳＴＭ−Ｄ４１２に記載される標準的な操作を用いることによ
り測定した。５０℃および１５Ｈｚにおいて、０．１％〜２０％の歪み掃引を用いて行っ
た動的歪み掃引実験から、加硫物のヒステリシスのデータ（ｔａｎδ）およびＰａｙｎｅ
効果のデータ（ΔＧ’）を得た。ΔＧ’は、０．１％歪みにおけるＧ’と２０％歪みにお
けるＧ’との差である。加硫物の物性を表３にまとめる。図２において、ｔａｎδのデー
タを配合物のムーニー粘度に対してプロットした。
【０２０１】
【表３】
0006440753.tif 000017
【０２０２】
表３および図２からわかるように、同一の配合物のムーニー粘度において、ラクトン−
ＮＳｉ２−およびチオラクトン−ＮＳｉ２変性シス−１，４−ポリブタジエン試料は、未
変性ポリマーよりもより低いｔａｎδを与え、このことは、シス−１，４−ポリブタジエ
ンのラクトン−ＮＳｉ２−およびチオラクトン−ＮＳｉ２変性は、ヒステリシスを低減す
ることを示している。また、同一の配合物のムーニー粘度において、ラクトン−ＮＳｉ２
−およびチオラクトン−ＮＳｉ２変性シス−１，４−ポリブタジエン試料は、未変性ポリ
マーよりもより低いΔＧ’を与え、このことは、変性ポリマーとカーボンブラックとの間
のより強い相互作用のため、Ｐａｙｎｅ効果が低減されたことを示している。
【図１】
0006440753.tif 000024
【図２】
0006440753.tif 000025